(57)【要約】      （修正有）【課題】涙液膜のコンタクトレンズ破壊を減少させる、または実質的に排除する、コンタクトレンズ技術を提供する。【解決手段】ヒドロゲル層２０によってコーティングされているコア１８を有するコンタクトレンズ１０、およびこのようなレンズの作製方法に関する。コーティングレンズ１０は、ガス透過性ハードコンタクトレンズを含んでよい。コーティングレンズ１０は、シリコーンとガス透過性ハードコンタクトレンズのハイブリッドを含んでもよい。外表面を含む、水の平衡定数が約２％未満であるレンズコア１８と、眼表面に接触するように適合させた、外表面の少なくとも一部分に共有結合しているヒドロゲル層２０とを含み、ヒドロゲル層２０は、１つまたは複数の種からなる親水性ポリマー集団を含む、コーティングコンタクトレンズ１０。【選択図】図１Ｂ
2019219666.tif 000002
【特許請求の範囲】
【請求項１】
ヒドロゲルコーティングコンタクトレンズの作製方法であって、
コンタクトレンズのレンズコアの外表面を、第１のポリアクリルアミド種及び第２のポリアクリルアミド種を含む親水性ポリマー集団と反応させるステップであり、第１のポリアクリルアミド種が、コンタクトレンズの外表面への共有結合を形成する第１の部分に反応性アミン部分を含む、ステップと、
第１のポリアクリルアミド種を、第２のポリアクリルアミド種と反応させるステップであり、第２のポリアクリルアミド種が、第２の共有結合性反応において第１のポリアクリルアミド種の第２の部分への共有結合を形成する反応性カルボキシル部分を含む、ステップと、
少なくとも部分的に架橋されたヒドロゲルコーティングを形成するステップであり、第１のポリアクリルアミド種が第２のポリアクリルアミド種に少なくとも部分的に架橋される、ステップと
を含む、方法。
【請求項２】
コンタクトレンズの外表面と第１のポリアクリルアミド種の第１の部分間の共有結合が、第１の求核性共役反応によって形成される、請求項１に記載の方法。
【請求項３】
第２の共有結合性反応が第２の求核性共役反応である、請求項１に記載の方法。
【請求項４】
レンズコアがソフトコンタクトレンズである、請求項１に記載の方法。
【請求項５】
外表面上に多数の反応性求核性部位または多数の求電子性部位が生成されるように、コンタクトレンズの外表面を改質するステップをさらに含む、請求項４に記載の方法。
【請求項６】
多数の反応性求核性部位または多数の求電子性部位が、ヒドロキシル、カルボキシル、Ｎ−ヒドロキシスクシンイミド（ＮＨＳ）エステル、スルホ−ＮＨＳエステル、イミドエステル、イソシアネート、イソチオシアネート、アシルハライド、アリールアジド、ｐ−ニトロフェニルエステル、アルデヒド、および塩化スルホニルからなる群から選択される、請求項５に記載の方法。
【請求項７】
改質するステップが、コンタクトレンズの外表面をガスプラズマ処理にかけることを含む、請求項１に記載の方法。
【請求項８】
コンタクトレンズの生成に使用する予備重合混合物に、二官能価モノマーまたはポリマーを加えるステップをさらに含む、請求項１に記載の方法。
【請求項９】
二官能価モノマーまたはポリマーによって、コンタクトレンズの表面上に、追加の求核性または求電子性反応性部位が設けられる、請求項８に記載の方法。
【請求項１０】
コンタクトレンズの外表面を改質するステップが、ｐＨ調整、プラズマ活性化、光活性化、液体モノマー混合物の活性化、湿式活性化、および反応性部位をまだ残しているコンタクトレンズと反応するモノマーを加えることのうち、１つまたは複数を含む、請求項９に記載の方法。
【請求項１１】
レンズコアが、ポリシロキサンを含む、請求項１に記載の方法。
【請求項１２】
レンズコアが、ポリシロキサンを実質的に含まない、請求項１に記載の方法。
【請求項１３】
レンズコアが、ヒドロゲルコアである、請求項１に記載の方法。
【請求項１４】
ヒドロゲルコーティングコンタクトレンズが、２００より大きい酸素透過率（Ｄｋ／ｔ）を有する、請求項１に記載の方法。
【請求項１５】
ヒドロゲル層が、約１ｎｍ〜約５０ｎｍの間の厚さを占める、請求項１に記載の方法。
【請求項１６】
レンズコアが、約１．８ＭＰａ未満の弾性率を有する、請求項１に記載の方法。
【請求項１７】
レンズコアが、約１％未満の平衡含水量を有する、請求項１に記載の方法。
【請求項１８】
レンズコアが、約０．５％未満の平衡含水量を有する、請求項１に記載の方法。
【請求項１９】
レンズコアが、約２００より大きい酸素透過率（Ｄｋ／ｔ）を有する、請求項１に記載の方法。
【請求項２０】
レンズコアが約５０質量％〜約１００質量％のシリコーンを含む、請求項１に記載の方法。
【発明の詳細な説明】
【技術分野】
【０００１】
関連技術への相互参照
本出願は、その開示全体が参照により本明細書に組み込まれる、「Ｃｏｎｔａｃｔ  Ｌｅｎｓ  ｗｉｔｈ  ａ  Ｈｙｄｒｏｐｈｉｌｉｃ  Ｌａｙｅｒ」と題された、２０１３年１１月１５日出願の米国仮特許出願第６１／９０５，０９２号の優先権を主張する。
本出願はまた、それぞれその全体が参照により本明細書に組み込まれる、各出願が「Ｍｕｌｔｉｌａｙｅｒｅｄ  Ｃｏｎｔａｃｔ  Ｌｅｎｓ」と題された、２０１３年８月２６日年出願の出願第１３／９７５，８６８号、２０１２年８月２７日出願の出願第６１／６９３，６８９号、２０１３年３月１５日出願の出願第６１／８００，８３５号、および２０１３年３月１５日出願の出願第６１／８００，９５９号を含めた、Ｈａｖｅｎｓｔｒｉｔｅらの米国特許出願に関連する。本出願はまた、その全体が参照により本明細書に組み込まれる、「Ｃｏｎｔａｃｔ  Ｌｅｎｓ  ｗｉｔｈ  ａ  Ｈｙｄｒｏｐｈｉｌｉｃ  Ｌａｙｅｒ」と題された、Ｈａｖｅｎｓｔｒｉｔｅらの米国仮特許出願である、２０１３年６月１３日出願の出願第６１／８３４８１３号に関連する。
【０００２】
参照による組み込み
本明細書で言及するすべての刊行物および特許出願は、個々の各刊行物または特許出願について、参照により組み込まれることが明確かつ個別的に示されたのと同程度に、参照により本明細書に組み込まれる。
当技術の実施形態は、生体適合性および装用性が改良されているコンタクトレンズ、ならびに改良されたレンズの作製方法に関する。より詳細には、当技術は、レンズコアを覆う安定性の高いヒドロゲル層を有するコンタクトレンズに関する。
【背景技術】
【０００３】
コンタクトレンズは、眼球表面と接触して配置される医療用具であり、視力矯正のため、審美目的で、また眼病変の治療に使用される。物質および材料をコンタクトレンズの表面に付着させて、レンズの生体適合性を向上させ、その結果、レンズと眼球領域との相互作用を向上させることができる。
現世代のコンタクトレンズは、一般に、シリコーン含有コア材料を含む。こうしたレンズは、その硬質プラスチックの前モデルに優る多くの利点を有する。たとえば、シリコーン含有レンズは、眼に対して生体適合性があり、正常な眼球表面健康状態のための酸素および流体透過性が向上している。しかし、こうした利点にもかかわらず、シリコーン含有レンズの大きな課題は、眼球組織の摩耗および感染をもたらしかねない、シリコーン含有材料の疎水性である。そのため、本明細書に記載の実施形態は、改良された親水性および生体適合性を有するコンタクトレンズ、ならびにこうしたレンズを作製する実際的で費用効果のある方法を提供する。
ガス透過性（ＲＧＰ）ハードレンズは、ソフトコンタクトレンズに代わる別の選択肢である。ＲＧＰレンズは、ソフトレンズより長期間の装用を考えて設計され、現用のソフトレンズよりはっきりした視野を提供することができる。ＲＧＰレンズは、ほとんどの乱視を自動的に矯正することもできる。ＲＧＰレンズは、ソフトレンズほど装用が快適でない場合もある。場合によっては、ＲＧＰレンズは、使い慣らすための調整期間が数日になることもある。
【０００４】
ハイブリッドＲＧＰレンズは、ＲＧＰコアを有し、ＲＧＰコアの外面上に、軟質材料が形成されている。軟質材料によって、ＲＧＰレンズの利点の一部を依然として提供しながら、ハイブリッドレンズの快適度を向上させることができる。
コンタクトレンズ技術での付加的な課題は、眼球部位においてタンパク質が結合および吸収される傾向である。たとえば、コンタクトレンズは、レンズ上にタンパク質を結合して、眼範囲にタンパク質付着物を生じることがある。加えて、レンズは、眼球領域において流涙、発赤、腫脹などの免疫応答を惹起しうるタンパク質変性を始めとする構造変化を引き起こす場合がある。したがって、企図する実施形態は、眼球部位における望ましくないタンパク質相互作用に対する耐性が向上している、コンタクトレンズおよびレンズの作製方法を提供する。
【０００５】
コンタクトレンズ使用のさらなる懸念は、一部の使用者が、眼乾燥疾患を有する患者のプロファイルに類似した不快感を経験することである。眼乾燥疾患は、眼の表面を覆う涙液膜の破壊、またはそのような破壊に対する特定の脆弱性の結果であるとみなされる。この涙液膜は、角膜細胞によって分泌される、下にある粘液層と、眼瞼の結膜表面上にあるマイボーム腺によって分泌される、上に重なる脂質層の間に配置される、水層である。涙液膜は、いかなる時点においてもそれを挟む脂質層からある程度独立しうる流路を有する、眼表面全域を通過する水性プールを含む。
涙液膜の完全性は、酸素およびイオン輸送などの肝要な機能、ならびに眼瞼による一定の滑り接触に曝される眼表面の潤滑にとって重要である。眼乾燥疾患は、実際は、破壊に対する一定範囲の涙液膜脆弱性として存在すると思われる。ある場合では、患者は、コンタクトレンズの存在によって涙液膜の完全性が負荷を受けるときに顕在化する、低レベルの眼乾燥疾患を有する場合もある。この懸案に対処するために、本発明の一部の実施形態は、涙液膜のコンタクトレンズ破壊を減少させる、または実質的に排除する、コンタクトレンズ技術を提供する。
【０００６】
察しうるとおり、例示目的のための非限定的な例として、本明細書では眼乾燥疾患に言及する場合もある。記載の方法および装置は、限定はしないが、緑内障、角膜潰瘍、強膜炎、角膜炎、虹彩炎、および角膜血管新生を含めた他の眼病変の治療または予防に使用してもよい。
【発明の概要】
【課題を解決するための手段】
【０００７】
一般に、一実施形態では、コーティングコンタクトレンズは、外表面を含む、平衡含水量が約２％未満であるレンズコアと、眼表面に接触するように適合させた、外表面の少なくとも一部分に共有結合しているヒドロゲル層とを含み、ヒドロゲル層は、１つまたは複数の種からなる親水性ポリマー集団を含む。
【０００８】
この実施形態および他の実施形態は、次の特色の１つまたは複数を含む場合がある。１つまたは複数の種は、少なくとも部分的に架橋されていてよい。レンズコアは、水を実質的に含まなくてよい。親水性ポリマー集団は、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレート、高分子電解質、ヒアルロン酸、キトサン、コンドロイチン硫酸、アルギネート、ヒドロキシプロピルメチルセルロース、およびデキストランからなる群から選択される第１の種を含んでよい。親水性ポリマー集団は、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレート、高分子電解質、ヒアルロン酸、キトサン、コンドロイチン硫酸、アルギネート、ヒドロキシプロピルメチルセルロース、およびデキストランからなる群から選択される第２の種を含んでよい。親水性ポリマー集団は、ＰＥＧを含む第１の種を含んでよい。親水性ポリマー集団は、ポリアクリルアミドを含む第２の種を含んでよい。コンタクトレンズは、ガス透過性ハードコンタクトレンズでよい。レンズコアは、ガス透過性硬質材料を含んでよい。ガス透過性硬質材料は、フッ素を含んでよい。ガス透過性硬質材料は、フルオロアクリレートを含んでよい。ガス透過性硬質材料は、シリコーンを含んでよい。レンズは、ポリシロキサンを含んでよい。レンズは、架橋ポリシロキサンを含んでよい。レンズコアは、架橋ポリシロキサンから本質的になるものでよい。レンズコアは、弾性率が約１．８ＭＰａ未満でよい。レンズコアは、弾性率が約５００ＭＰａより大きくてよい。レンズコアは、平衡含水量が約１％未満でよい。レンズコアは、平衡含水量が約０．５％未満でよい。レンズコアは、ソフトコンタクトレンズでよい。１つまたは複数の種は、化学的に架橋されていてよい。１つまたは複数の種は、イオン架橋されていてよい。１つまたは複数の種は、物理的に架橋されていてよい。ヒドロゲル層は、コアの外表面を実質的に取り囲んでよい。ヒドロゲル層およびコアは、実質的に光学的に透明となりうる。ヒドロゲル層は、ヒドロゲル層を介した眼表面への光の透過が可能になるように適合させることができる。ヒドロゲル層は、約５０ｎｍ〜約５００ｎｍの間の厚さを含んでよい。ヒドロゲル層は、厚さが約５μｍでよい。ヒドロゲル層は、最大厚さが約１μｍ〜約５μｍの間でよい。ヒドロゲルポリマー層は、厚さが約１００ｎｍ〜約２５０ｎｍの間でよい。ヒドロゲル層は、約１ｎｍ〜約５０ｎｍの間の厚さを含んでよい。ヒドロゲル層は、約５０ｎｍ未満の厚さを含んでよい。ヒドロゲル層は、約４０ｎｍ未満の厚さを含んでよい。ヒドロゲル層は、約１００ｎｍ未満の厚さを含んでよい。ヒドロゲル層は、約１０μｍの最大厚さを含んで���い。ヒドロゲル層の第１の部分は、ヒドロゲル層の第２の部分の第２の厚さとは異なる第１の厚さを含んでよい。第１の種は、反応性求電子性基または反応性求核性基を含んでよく、第２の種は、第１の種に相補的な反応性求電子性基または反応性求核性基を含んでよく、反応性求電子性基と反応性求核性基は、反応して、その結果、第１の種と第２の種の間に架橋が形成されるように適合させることができる。反応性求電子性基は、アミノ反応性基、スルフヒドリル反応性基、カルボキシル基、ヒドロキシル基、ハロアルキル基、ジエノフィル基、アルデヒドまたはケトン基、アルケン、エポキシド、およびホスホラミダイトを含む群から選択することができる。反応性求核性基は、アミン、アミノ反応性基、スルフヒドリル、スルフヒドリル反応性基、カルボキシル基、ヒドロキシル基、ハロアルキル基、ジエノフィル基、アルデヒドまたはケトン基、アルケン、エポキシド、およびホスホラミダイトを含む群から選択することができる。第１の種の反応性求電子性基または第２の種の反応性求電子性基の少なくとも一方は、コアの外表面に共有結合によって連結していてよい。レンズは、キャプティブバブル試験によって測定される前進接触角が、約５０°未満でよい。レンズは、キャプティブバブル試験によって測定される前進接触角が、約３５°未満でよい。コアは、シリコーンを実質的に含まなくてよい。レンズは、臨界摩擦係数が約０．０５６未満である可能性がある。レンズは、水切れ（ｗａｔｅｒ  ｂｒｅａｋ−ｕｐ）時間が約２０秒より長い可能性がある。タンパク質付着は、レンズあたりタンパク質約５μｇ未満である可能性がある。レンズは、タンパク質を実質的に変性させない可能性がある。レンズは、レンズに接触するタンパク質の約５％未満しか変性させない可能性がある。レンズは、脂質付着が、レンズあたり脂質約１００μｇ未満である可能性がある。親水性ポリマー層は、少なくとも１種の活性薬剤をさらに含んでよい。少なくとも１種の活性薬剤は、ＵＶ吸収剤、可視性着色剤（ｖｉｓｉｂｉｌｉｔｙ  ｔｉｎｔｉｎｇ  ａｇｅｎｔ）、抗菌剤、生物活性剤、浸出性潤滑剤（ｌｅａｃｈａｂｌｅ  ｌｕｂｒｉｃａｎｔ）、浸出性涙液安定剤（ｌｅａｃｈａｂｌｅ  ｔｅａｒ−ｓｔａｂｉｌｉｚｉｎｇ  ａｇｅｎｔ）、またはこれらの任意の混合物を含む群から選択することができる。抗菌剤は、銀ナノ粒子を含むものでよい。レンズは、酸素透過率（ＤＫ／ｔ）が２００より大きくなりうる。レンズは、酸素透過率（ＤＫ／ｔ）が３００より大きい可能性がある。
【０００９】
一般に、一実施形態では、多層コンタクトレンズは、外側の親水性ポリマー層で覆われたレンズコア層を含み、親水性ポリマー層は、レンズコア層に共有結合しており、親水性ポリマー層は、ポリエチレングリコール（ＰＥＧ）を含む第１のマクロマー亜集団と、ポリアクリルアミドを含む第２のマクロマー亜集団とを含み、第１のマクロマー亜集団と第２のマクロマー亜集団とは、架橋されており、親水性ポリマー層は、厚さが約１００ｎｍ未満である。
【００１０】
この実施形態および他の実施形態は、次の特色の１つまたは複数を含む場合がある。コアは、ヒドロゲルを含んでよい。コアは、シリコーンヒドロゲルを含んでよい。レンズコア層は、ガス透過性硬質レンズ材料を含んでよい。親水性ポリマー層は、求電子性反応性部分と第２の求核性反応性部分間の共有結合連結によってコア層に結合されていてよい。親水性ポリマー層は、厚さが約１μｍ未満でよい。親水性ポリマー層は、約１ｎｍ〜約５０ｎｍの間の厚さを含んでよい。親水性ポリマー層は、約５０ｎｍ未満の厚さを含んでよい。親水性ポリマー層は、約４０ｎｍ未満の厚さを含んでよい。親水性ポリマー層は、少なくとも１種の活性薬剤をさらに含んでよい。少なくとも１種の活性薬剤は、ＵＶ吸収剤、可視性着色剤、抗菌剤、生物活性剤、浸出性潤滑剤、浸出性涙液安定剤、またはこれらの任意の混合物からなる群から選択することができる。抗菌剤は、銀ナノ粒子を含むものでよい。
一般に、一実施形態では、コーティングソフトコンタクトレンズは、外表面を含む、平衡含水量が約２％未満である、ポリシロキサンを含むレンズコアと、外表面の少なくとも一部分に結合しているヒドロゲル層とを含み、ヒドロゲル層は、１つまたは複数の種からなる親水性ポリマー集団を含み、レンズは、眼表面の健康および装用者の快適さを維持するのに妥当である、眼上移動（ｏｎ−ｅｙｅ  ｍｏｖｅｍｅｎｔ）に適合している。
【００１１】
この実施形態および他の実施形態は、次の特色の１つまたは複数を含む場合がある。ポリシロキサンは、架橋ポリシロキサンでよい。１つまたは複数の種からなる親水性ポリマー集団は、少なくとも部分的に架橋されていてよい。ソフトレンズコアは、イオン流束拡散係数がゼロでよい。ソフトレンズコアは、イオン流束拡散係数が約１×１０-7ｃｍ2／分未満でよい。ヒドロゲル層は、レンズコアの外表面に共有結合していてよい。
一般に、一実施形態では、コンタクトレンズとして、酸素透過率（Ｄｋ／ｔ）が約２００より大きいコーティングソフトレンズが挙げられ、コーティングソフトレンズは、外表面とコーティングとを有するレンズコアを含み、コーティングレンズは、眼表面の健康および装用者の快適さを維持するのに妥当である、眼上移動に適合している。
この実施形態および他の実施形態は、次の特色の１つまたは複数を含む場合がある。レンズは、酸素透過率が約３００より大きくなりうる。ソフトレンズは、ヒドロゲル層コーティングを含んでよい。ヒドロゲル層は、レンズコアの外表面に共有結合していてよい。レンズコアは、架橋ポリシロキサンを含んでよい。
【００１２】
一般に、一実施形態では、コンタクトレンズは、外表面を有する、ポリシロキサンを含むレンズコアと、外表面の少なくとも一部分に結合しているヒドロゲル層とを含み、ヒドロゲル層は、１つまたは複数の種からなる親水性ポリマー集団を含み、レンズは、厚さが約５０μｍ未満であり、レンズは、屈折率が約１．４２０より大きい。
【００１３】
この実施形態および他の実施形態は、次の特色の１つまたは複数を含む場合がある。レンズは、厚さが約２５μｍ未満でよい。レンズコアは、水の平衡定数が約１％未満でよい。レンズは、ソフトレンズでよい。レンズは、厚さが約７５μｍ未満でよい。レンズは、厚さが約５０μｍ未満でよい。レンズは、厚さが約２５μｍ未満でよい。コアは、センサーを含む。コアは、グルコースセンサーを含む。コアは、バイオメトリックセンサーを含む。コアは、温度および心拍数の１つまたは複数を測定するように適合させることができる。コアは、導電性金属材料、カメラ、電源、電子装置、無線送信機、および記憶装置の１つまたは複数を含むことがある。レンズは、酸素透過率（ＤＫ／ｔ）が２００より大きくなりうる。レンズは、酸素透過率（ＤＫ／ｔ）が３００より大きくなりうる。レンズコアは、弾性率が約１．８ＭＰａ未満でよい。レンズコアは、平衡含水量が約１％未満でよい。レンズコアは、平衡含水量が約０．５％未満でよい。ヒドロゲル層は、約１ｎｍ〜約５０ｎｍの間の厚さを含んでよい。ヒドロゲル層または親水性ポリマー層は、約５０ｎｍ未満の厚さを含んでよい。ヒドロゲル層または親水性ポリマー層は、約４０ｎｍ未満の厚さを含んでよい。ヒドロゲル層または親水性ポリマー層は、約１００ｎｍ未満の厚さを含んでよい。レンズは、キャプティブバブル試験によって測定される前進接触角が約５０°未満である可能性がある。レンズは、キャプティブバブル試験によって測定される前進接触角が約３５°未満である可能性がある。レンズは、臨界摩擦係数が約０．０５未満である可能性がある。レンズは、水切れ時間が約２０秒より長い可能性がある。レンズは、レンズあたり約５μｇ未満のタンパク質しか付着しない可能性がある。レンズは、タンパク質を実質的に変性させない可能性がある。レンズは、レンズに接触するタンパク質の約５％未満しか変性させない可能性がある。レンズは、レンズあたり約１００μｇ未満の脂質しか付着しない可能性がある。親水性ポリマー層は、少なくとも１種の活性薬剤をさらに含んでよい。少なくとも１種の活性薬剤は、ＵＶ吸収剤、可視性着色剤、抗菌剤、生物活性剤、浸出性潤滑剤、浸出性涙液安定剤、またはこれらの任意の混合物からなる群から選択することができる。抗菌剤は、銀ナノ粒子を含むものでよい。レンズは、眼表面の健康および装用者の快適さを維持しながら、妥当な眼上移動が実現されるように適合させることができる。
【００１４】
一般に、一実施形態では、ヒドロゲルコーティングコンタクトレンズの作製方法は、コンタクトレンズの外表面を、親水性ポリマー溶液の第１のポリマー種と反応させるステップであり、第１のポリマー種が、コンタクトレンズの外表面への共有結合を形成する第１の部分に、部分を含む、ステップと、親水性ポリマー溶液の第１のポリマー種を、親水性ポリマー溶液の第２のポリマー種と反応させるステップであり、第２のポリマー種が、第２の共有結合性反応において第１のポリマー種の第２の部分への共有結合を形成する部分を含み、その結果、少なくとも部分的に架橋された第１のポリマー種と第２のポリマー種とを含むヒドロゲルコーティングが形成される、ステップとを含む。
【００１５】
この実施形態および他の実施形態は、次の特色の１つまたは複数を含む場合がある。コンタクトレンズの外表面と第１のポリマー種の第１の部分間の共有結合は、第１の求核性共役反応によって形成することができる。第２の共有結合性反応は、第２の求核性共役反応でよい。部分的な架橋は、求核性共役反応における、第１の種の求電子性部分と第２の種の求核性部分間のものでよい。親水性ポリマー集団は、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレート、高分子電解質、ヒアルロン酸、キトサン、コンドロイチン硫酸、アルギネート、ヒドロキシプロピルメチルセルロース、およびデキストランを含む群から選択される第１の種を含んでよい。親水性ポリマー集団は、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレート、高分子電解質、ヒアルロン酸、キトサン、コンドロイチン硫酸、アルギネート、ヒドロキシプロピルメチルセルロース、およびデキストランからなる群から選択される第２の種を含んでよい。親水性ポリマー集団は、ポリエチレングリコール（ＰＥＧ）を含む第１の種を含んでよい。親水性ポリマー集団は、ポリアクリルアミドを含む第２の種を含んでよい。第１の種は、反応性求電子性基または反応性求核性基を含んでよく、第２の種は、第１の種に相補的な反応性求電子性基または反応性求核性基を含んでよく、反応性求電子性基と反応性求核性基は、反応して、その結果、第１の種と第２の種の間に架橋が形成されるように適合しうる。反応性求電子性基は、アミノ反応性基、スルフヒドリル反応性基、カルボキシル基、ヒドロキシル基、ハロアルキル基、ジエノフィル基、アルデヒドまたはケトン基、アルケン、エポキシド、およびホスホラミダイトを含む群から選択することができる。反応性求核性基は、アミン、アミノ反応性基、スルフヒドリル、スルフヒドリル反応性基、カルボキシル基、ヒドロキシル基、ハロアルキル基、ジエノフィル基、アルデヒドまたはケトン基、アルケン、エポキシド、およびホスホラミダイトを含む群から選択することができる。第１の種の反応性求電子性基または第２の種の反応性求電子性基の少なくとも一方は、コンタクトレンズの外表面に共有結合によって連結していてよい。コンタクトレンズは、ガス透過性ハードレンズを含んでよい。方法は、外表面上に多数の反応性求核性部位または多数の求電子性部位が生成されるように、コンタクトレンズの外表面を改質するステップをさらに含んでよい。改質するステップは、コンタクトレンズの外表面をガスプラズマ処理にかけることを含んでよい。方法は、コンタクトレンズの生成に使用する予備重合混合物に、二官能価モノマーまたはポリマーを加えるステップをさらに含んでよい。二官能価モノマーまたはポリマーは、コンタクトレンズの光学的性質を実質的に変化させなくてよい。二官能価モノマーまたはポリマーによって、コンタクトレンズの表面上に、追加の求核性または求電子性反応性部位を設けることができる。方法は、コンタクトレンズの外表面を改質するステップをさらに含んでよい。コンタクトレンズの外表面を改質するステップは、ｐＨ調整、プラズマ活性化、光活性化、液体モノマー混合物の活性化、湿式活性化、および反応性部位をまだ残しているコンタクトレンズと反応するモノマーを加えることのうち、１つまたは複数を含んでよい。第１および第２の求核性共役反応は、両方ともクリック反応でよい。クリック反応は、共役付加反応でよい。第１および第２の求核性共役付加反応は、両方とも１，４−求核付加反応でよい。第１および第２の求核性共役付加反応は、両方ともマイケル型反応でよい。反応させるステップは、約５〜約１１の間のｐＨで実施してよい。コンタクトレンズは、ポリシロキサンからなるコアを含んでよい。コンタクトレンズは、ポリシロキサンを含むコアを含んでよい。コンタクトレンズは、ポリシロキサンを実質的に含まないコアを含んでよい。コンタクトレンズは、ヒドロゲルコアを含んでよい。方法は、ヒドロゲルコーティングに、少なくとも１種の活性薬剤を加えるステップをさらに含んでよい。少なくとも１種の活性薬剤は、ＵＶ吸収剤、可視性着色剤、抗菌剤、生物活性剤、浸出性潤滑剤、浸出性涙液安定剤、またはこれらの任意の混合物からなる群から選択することができる。抗菌剤は、銀ナノ粒子を含むものでよい。ヒドロゲルコーティングコンタクトレンズは、厚さが約５０μｍ未満でよい。ヒドロゲルコーティングコンタクトレンズは、酸素透過率（ＤＫ／ｔ）が２００より大きくなりうる。ヒドロゲルコーティングコンタクトレンズは、酸素透過率（ＤＫ／ｔ）が３００より大きくなりうる。コンタクトレンズは、弾性率が約１．８ＭＰａ未満でよい。コンタクトレンズは、平衡含水量が約１％未満でよい。ヒドロゲル層は、約１ｎｍ〜約５０ｎｍの間の厚さを含んでよい。ヒドロゲル層は、約５０ｎｍ未満の厚さを含んでよい。ヒドロゲル層は、約４０ｎｍ未満の厚さを含んでよい。ヒドロゲル層は、約１００ｎｍ未満の厚さを含んでよい。ヒドロゲルコーティングコンタクトレンズは、キャプティブバブル試験によって測定される前進接触角が、約５０°未満となりうる。ヒドロゲルコーティングコンタクトレンズは、キャプティブバブル試験によって測定される前進接触角が、約３５°未満となりうる。ヒドロゲルコーティングコンタクトレンズは、臨界摩擦係数が約０．０５未満となりうる。ヒドロゲルコーティングコンタクトレンズは、水切れ時間が約２０秒より長くなりうる。方法は、反応条件、第１のポリマー種、および第２のポリマー種の１つまたは複数を、特性が得られるように選択するステップをさらに含んでよい。
【００１６】
本発明の新規の特色については、後に続く請求項において特殊性と共に記載する。本発明の特色および利点についてのより深い理解は、本発明の原理が利用される例示的な実施形態を示す以下の詳細な説明、および添付のその図面を参照することで得られる。
【図面の簡単な説明】
【００１７】
【図１Ａ】凹面および凸面を有するコンタクトレンズを示す図である。
【図１Ｂ】共有結合されている架橋ヒドロゲル層を有する典型的なコンタクトレンズの断面図である。
【図２】角膜上にある、図１Ｂに示すコンタクトレンズの断面図である。
【図３Ａ−Ｂ】図３Ａ及び図３Ｂは、それぞれの反応性基ＡおよびＮを有する第１のポリマー種および第２のポリマー種を示す図である。
【図４Ａ】スルホニル基とチオール基の反応を示す図である。
【図４Ｂ】スルホニル基とチオール基の反応を示す図である。
【図５Ａ】レンズコアに共有結合されている２種の種を有する親水性ポリマーを概略的に示す図である。
【図５Ｂ】レンズコアに共有結合されている２種の種を有する親水性ポリマーを概略的に示す図である。
【図５Ｃ】レンズコアに共有結合されている２種の種を有する親水性ポリマーを概略的に示す図である。
【図６Ａ】キャプティブバブル試験を示す図である。
【図６Ｂ】キャプティブバブル試験を示す図である。
【図６Ｃ】キャプティブバブル試験を示す図である。
【図７】活性化したレンズ表面を示す図である。
【図８】主な反応物との第１および第２の反応の概略図である。
【図９Ａ】図８に示す反応物および反応のより細部を示す図である。
【図９Ｂ】図８に示す反応物および反応のより細部を示す図である。
【図９Ｃ】図８に示す反応物および反応のより細部を示す図である。
【図９Ｄ】図８に示す反応物および反応のより細部を示す図である。
【図１０Ａ】記載する典型的な方法の流れ図である。
【図１０Ｂ】記載する典型的な方法の流れ図である。
【図１１Ａ】連続撹拌槽型反応器を概略的な見方で示す図である。
【図１１Ｂ】連続撹拌槽型反応器を概略的な見方で示す図である。
【図１２Ａ】深さまたは組成の異なる両側のヒドロゲル層を有するレンズの製造方法を示す図である。
【図１２Ｂ】深さまたは組成の異なる両側のヒドロゲル層を有するレンズの製造方法を示す図である。
【図１３Ａ】典型的なレンズの接触角を示す表である。
【図１３Ｂ】典型的なレンズの接触角を示す表である。
【図１３Ｃ】典型的なレンズの接触角を示す表である。
【図１３Ｄ】典型的なレンズの接触角を示す表である。
【図１３Ｅ】典型的なレンズの接触角を示す表である。
【図１３Ｆ】典型的なレンズの接触角を示す表である。
【図１３Ｇ】典型的なレンズの接触角を示す表である。
【図１３Ｈ】典型的なレンズの接触角を示す表である。
【図１３Ｉ】典型的なレンズの接触角を示す表である。
【図１３Ｊ】典型的なレンズの接触角を示す表である。
【図１３Ｋ】典型的なレンズの接触角を示す表である。
【図１３Ｌ】典型的なレンズの接触角を示す表である。
【図１３Ｍ】典型的なレンズの接触角を示す表である。
【図１３Ｎ】典型的なレンズの接触角を示す表である。
【図１３Ｏ】典型的なレンズの接触角を示す表である。
【図１３Ｐ】典型的なレンズの接触角を示す表である。
【図１３Ｑ】典型的なレンズの接触角を示す表である。
【図１３Ｒ】典型的なレンズの接触角を示す表である。
【図１３Ｓ】典型的なレンズの接触角を示す表である。
【図１３Ｔ】典型的なレンズの接触角を示す表である。
【図１４Ａ】接触角計算のためのＭＡＴＬＡＢコードを示す文字列である。
【図１４Ｂ】接触角計算のためのＭＡＴＬＡＢコードを示す文字列である。
【図１４Ｃ】接触角計算のためのＭＡＴＬＡＢコードを示す文字列である。
【図１４Ｄ】接触角計算のためのＭＡＴＬＡＢコードを示す文字列である。
【図１４Ｅ】接触角計算のためのＭＡＴＬＡＢコードを示す文字列である。
【図１４Ｆ】接触角計算のためのＭＡＴＬＡＢコードを示す文字列である。
【図１４Ｇ】接触角計算のためのＭＡＴＬＡＢコードを示す文字列である。
【図１４Ｈ】接触角計算のためのＭＡＴＬＡＢコードを示す文字列である。
【図１４Ｉ】接触角計算のためのＭＡＴＬＡＢコードを示す文字列である。
【図１４Ｊ】接触角計算のためのＭＡＴＬＡＢコードを示す文字列である。
【図１５Ａ】コンタクトレンズコアを覆って形成されたポリエチレングリコール皮膜の走査電子顕微鏡像を示す図である。
【図１５Ｂ】コンタクトレンズコアを覆って形成されたポリエチレングリコール皮膜の走査電子顕微鏡像を示す図である。
【図１６】種々の市販コンタクトレンズ上に形成された親水性コーティングの接触角を示すグラフである。
【発明を実施するための形態】
【００１８】
図１Ａに示すとおり、コンタクトレンズ２は、凹面４および凸面６を備えた本体を有すると一般に理解してよい。レンズ本体は、表面の間に周囲または外周８を含んでよい。周囲には、表面の間の円周縁を含めてもよい。
【００１９】
凹面４は使用者が装用したときのそれぞれの位置を指す用語である、後面と呼んでもよく、凸面６は、前面と呼んでもよい。実際に、レンズの凹面は、眼表面に対峙または近接して装用されるように適合させてある。装用するとき、凹面は、使用者の角膜表面４８に被さっていてよい（図２を参照のこと）。凸面は、外側を向いており、眼４０が開いているとき、環境に曝される。眼４０が閉じているとき、凸面は、眼瞼４２の内側結膜表面４４に近接または対峙して置かれている（図２を参照のこと）。
レンズの凸面および凹面は、角膜表面などの眼組織に対峙または近接して置かれることがあるので、表面の性質は、使用者の快適さおよび上述のとおりのレンズの装用性に大きな影響を及ぼしかねない。たとえば、レンズは、眼４０の涙液膜１６を破壊して、眼乾燥と関連する症状を引き起こすこともある。そのため、本明細書に記載の実施形態は、涙液膜破壊を最小限に抑えながら、レンズの湿潤性および装用性を向上させるために、レンズ表面の少なくとも一方に対して適用された親水性ポリマー層を有する、コーティングコンタクトレンズを提供する。
【００２０】
一実施形態では、企図されるコーティングコンタクトレンズは、少なくとも一方の表面が親水性ポリマー層を有するコアまたはバルク材料を含む。一部の場合では、親水性層は、眼表面に対峙して置かれるように適合させてある。親水性層は、レンズコア表面の一部分を覆っていてもよい。別法として、親水性層は、コア表面を完全または実質的に完全に覆っていてもよい。
他の変形形態では、一方ならぬコア表面が親水性層を有する。たとえば、レンズの凹面および凸面両方が、親水性ポリマー層で覆われていてもよい。凹面または凸面のいずれかに対する各親水性層は、それぞれの表面を、個別に、完全または部分的に覆っていてよい。一部の場合では、コアの各側に対する層が、両方の表面の全域で、連続した親水性層を形成している。
【００２１】
追加の変形形態では、親水性ポリマー層は、１種または複数の架橋された種を有する架橋ヒドロゲルポリマーネットワークから形成される。親水性ポリマーネットワークは、部分的に架橋されていても、または実質的に完全に架橋されていてもよい。一部の変形形態では、親水性ポリマーは、およそ９５％の末端基変換率まで架橋されている。一部の実施形態では、１つまたは複数の種は、化学的に架橋されている。一部の実施形態では、１つまたは複数の種は、イオン架橋されている。一部の実施形態では、１つまたは複数の種は、物理的に架橋されている。一部の実施形態では、１つまたは複数の種は、化学的架橋、物理的架橋、およびイオン架橋の組合せによって架橋されていてよい。
図１Ｂに関して、コーティングコンタクトレンズ１０の典型的な実施形態の断面を示す。コーティングコンタクトレンズ１０は、レンズコア１８と、コア１８に結合された親水性ポリマー層２０とを含む。示されるとおり、親水性ポリマー層２０は、コア１８を取り囲んでいる。凹面および凸面１２、１４の両方が、レンズ１８の両側に対して同じ親水性ポリマー層２０で覆われ、親水性ポリマー層２０は、コア１０の周縁８へと広がっている。示されるとおり、外側の親水性層２０は、円周縁部分１８の全体または全域で実質的に連続している。以下で詳細に述べるとおり、異なる様々な材料を、レンズコアとして使用することができる。一部の実施形態では、レンズコアは、ガス透過性硬質材料でよい。一部の実施形態では、レンズコアは、シリコーンなどの疎水性材料でよい。本明細書で使用するとき、シリコーンは、ポリシロキサンを包含する。一部の実施形態では、レンズコアは、ヒドロゲルを含んでよい。
【００２２】
図２に関して、図１Ｂのコーティングコンタクトレンズ１０は、使用者の眼４０の中に置かれている。眼４０は、水晶体４６および虹彩５０と共に示す。レンズ１０の凹面１２は、角膜上に配置され、中心にある。レンズ１０の凸面１４は、眼４０が開いているとき、環境に面して外側に向いている。眼瞼４２が閉じるとき、凸面１４は、眼瞼４２の内側または結膜表面４４に近接している。眼瞼４２が開閉するのに応じて、結膜表面４４は、レンズ１０の凸面１４の向こう側へと滑り動く。
コンタクトレンズ１０の親水性層２０は、角膜に載せられたとき、眼４０の自然涙液膜１６と相互作用する。コンタクトレンズ１０は、涙液膜１６内に位置し、および／または眼４０を覆う涙液膜１６の水層内に実質的に存在しうる。一部の場合では、レンズ１０は、涙液膜１６に浸かっている。親水性層は、コンタクトレンズによる涙液膜の破壊を最小限に抑えるように適合させられてもよい。
【００２３】
Ａ．親水性ポリマー層
本明細書で使用するとき、用語「親水性層」または「ヒドロゲル層」は、レンズコア上の単一の連続層または種々のコーティングされた部分を指すことがある。
図１Ｂには、レンズコアの両側を覆う単一親水性層として示したが、一部の場合では、レンズの一部分（たとえば、単一表面または表面の一部）だけが親水性ポリマー層でコーティングされる場合もあると認識される。一部の場合では、親水性層は、凹面などのコア表面の一方だけをコーティングしていてもよい。さらに、層は、表面の全範囲をコーティングしていなくてもよい。
加えて、企図される他の実施形態は、２つ以上の不連続な親水性ポリマー層を含んでもよい。たとえば、第１の親水性ポリマー層が、凹面を少なくとも部分的に覆っていてもよく、第２の親水性ポリマー層が、凸面を少なくとも部分的に覆っていてもよい。図１Ｂで示した実施形態とは異なって、第１および第２の親水性ポリマー層は、互いとの境界の接触または共有がなくてもよい。
【００２４】
ある特定の実施形態では、レンズコアと、取り囲んでいるヒドロゲル層または親水性層の配列は、親水性ポリマー層がレンズコア層の外表面に結合されている層状構造であると理解してよい。親水性ポリマー層は、凹面または凸面上のいずれかに配置されいてもよい。一部の変形形態では、親水性層は、レンズコア層の一部分を覆うだけでもよい。
他の場合では、配列は、レンズコア層の一方の側に第１の親水性ポリマー層、レンズコア層の別の側に第２の親水性ポリマー層を含んでもよい。コア層は、２つの親水性ポリマー層の間の中間層になる。第１および第２の層は、境界を共有していてもよいし（たとえば、連続層）、または独立した別々の層を形成していてもよい（たとえば、不連続層）。
【００２５】
一部の場合では、本発明のコンタクトレンズの層状配列は、Ｑｕｉら、米国特許出願第２０１２０００２６４５７号および第２０１２０００２６４５８号に記載されているような蛍光分析法によって確立することができる。
加えて、親水性層は、全体にわたって、比較的均等な寸法、組成、および機械的性質を有していてよい。図１Ｂに関して、親水性層２０は、層の全体にわたって、実質的に均等な厚さ、含水量、および化学組成を有する。一部の実施形態では、親水性層は、実質的に均質な組成、および実質的に均等な深さおよび／または厚さを有する。
察しうるとおり、均等性は、必要ではなく、すべての状況に望ましくはないといえる。一部の場合では、単一の層が、寸法、組成、および／または機械的性質を含めて、異なる特性を有する部分を含むこともある。たとえば、層の一部分が、別の部分と異なる厚さを有する場合もあり、その結果、２つの部分間で差異のある含水量が生じることもある。
【００２６】
同様に、２つ以上の親水性層を使用する場合では、親水性ポリマー層は、いずれかの特性が共通していても、または異なっていてもよい。たとえば、コア材料は、親水性ポリマーで非対称に層状化されてもよい。得られる親水性ポリマー層の深さ／厚さは、レンズ基材の相対する側にある層の間で差異があってもよい。この結果として、たとえば、コーティングコンタクトレンズの角膜に面する凹側と外部に面する凸面とで異なる機械的性質が生じることがある。
【００２７】
一部の変形形態では、親水性ポリマー層の平均厚さは、約１ｎｍ〜約５００ｎｍの間の範囲でよい。一部の実施形態では、ヒドロゲル層は、約１ｎｍ〜約５０ｎｍの間の厚さを占める。一部の実施形態では、親水性層は、約５０ｎｍ〜約５００ｎｍの間の厚さを有する。特定の実施形態では、親水性層は、約１００ｎｍ〜約２５０ｎｍの厚さを有する。一部の実施形態では、ヒドロゲル層は、約１００ｎｍ未満の厚さを占める。一部の実施形態では、ヒドロゲル層は、約５０ｎｍ未満の厚さを占める。一部の実施形態では、ヒドロゲル層は、約４０ｎｍ未満の厚さを占める。
一部の実施形態では、親水性層の厚さは、約１μｍ〜約２００μｍの間、約１μｍ〜約１００μｍの間、約１０μｍ〜約２００μｍの間、約２５μｍ〜約２００μｍの間、約２５μｍ〜約１００μｍの間、約５μｍ〜約５０μｍの間、約１０μｍ〜約５０μｍの間、約１０μｍ〜約３５μｍの間、約１０μｍ〜約２５μｍの間、約１μｍ〜約５μｍの間、または約１μｍ〜約１０μｍの間である。
他の実施形態では、親水性層は、約０．０１μｍ〜約１μｍの間、約０．０１μｍ〜約０．０５μｍの間、約０．０５μｍ〜約１μｍの間、約０．０２μｍ〜約０．０４μｍの間、約０．０２５μｍ〜約０．０７５μｍの間、約０．０２μｍ〜約０．０６μｍの間、または約０．０３μｍ〜約０．０６μｍの間の厚さを有する。典型的な実施形態では、親水性層は、約０．０１μｍ〜約２５μｍの間、約０．０１μｍ〜約２０μｍの間、約０．０１μｍ〜約１５μｍの間、約０．０１μｍ〜約１０μｍの間、約０．０１μｍ〜約５μｍの間、約０．０１μｍ〜約２．５μｍの間、または約０．０１μｍ〜約２μｍの間の平均厚さを有する。他の変形形態では、親水性層は、約０．１μｍ〜約２０μｍ、約０．２５μｍ〜約１５μｍ、約０．５μｍ〜約１２．５μｍ、または約２μｍ〜約１０μｍの平均厚さを有する。
【００２８】
一部の実施形態では、親水性層は、約１０μｍ未満の厚さを有する。一部の実施形態では、親水性層は、約５μｍ未満の厚さを有する。一部の実施形態では、親水性層は、約１μｍ未満の厚さを有する。
別の変形形態では、ヒドロゲル層の厚さまたは深さは、分子単層として表してもよいはずの層の倍数を単位として示してもよい。一部の実施形態では、親水性層は、分子単層の名目上の厚さを少なくとも５倍上回る厚さを有する。たとえば、一部の場合では、親水性ポリマー層は、ＰＥＧ単層半径が約５ｎｍであるＰＥＧ分子から形成される。ＰＥＧ含有親水性ポリマー層は、層厚さまたは深さが、ＰＥＧ単層半径のおよそ１０倍となる、約５０ｎｍの厚さを有していてよい。
【００２９】
限定はせず、本発明のコンタクトレンズの前面または後面の厚さは、本明細書に記載のとおり、完全に水和した状態のコンタクトレンズの横断面の、走査電子顕微鏡、ＡＦＭ、または蛍光顕微鏡分析によって求めることができる。典型的な実施形態では、前面または後面の厚さは、完全に水和した状態で、記載のコンタクトレンズの内層（たとえば、コア）の厚さの多くとも約３０％（すなわち、３０％以下）、多くとも約２０％（２０％以下）、または多くとも約１０％（１０％以下）である。典型的な実施形態では、この段落に記載のコンタクトレンズの前面および後面を形成する層は、厚さが実質的に均等である。典型的な実施形態では、こうした層は、コンタクトレンズの周縁で合流して、シリコン含有層の内層を完全に包み込む。
【００３０】
加えて、親水性層は、体積を有すると理解してよい。一部の場合では、層の第１の部分は、第１の体積Ｖ１を有していてよく、層の第２の部分は、第２の体積Ｖ２を有していてよい。体積は、層の推定表面積をもとにして算出することができる。また総体積は、単一の親水性層（たとえば、レンズ全体を覆う層）、または対応する体積を有する種々の層の合計の体積であると理解してよい。
体積の算出は、レンズコアの各側についておよそ１．２５平方センチメートルという推定表面積をもとにすることができる。一部の場合では、親水性ポリマー層は、約１５ｎｌ〜約１．５μｌの範囲の体積を有する。他の変形形態では、約１５ｎｌ〜約１５０ｎｌの体積範囲が、約５０ｎｍ〜約５００ｎｍの包囲親水性厚さ範囲に相当する。
【００３１】
加えて、一部の変形形態では、親水性層は、涙液膜プール体積の一部分を含む水性プールの受け入れ先となってもよい。涙液膜の総体積は、約４μｌ〜約１０μｌになると推定される。以下の計算の目的では、約７．５μｌの推定総涙液膜体積を考慮に入れる。それに応じて、一部の実施形態では、親水性層は、総涙液膜プール体積の約０．２％〜約２％を占める水性プールの受け入れ先となってもよい。
親水性層の含水量について、一部の実施形態では、含水量は、水が質量で約８０％〜約９８％の間である。他の実施形態では、親水性層は、質量で約８５％〜約９５％の間の水を含む。加えて、親水性層の含水量は、総含水量または質量／体積パーセントのいずれかで示してよい。親水性層のポリマー含有量も、質量／体積パーセントで記載してよい。
【００３２】
親水性層は、１つまたは複数の亜集団または種を有する親水性ポリマー集団も含んでよい。一部の場合では、１つまたは複数の種または亜集団が架橋されて、親水性ポリマー層を形成している。親水性ポリマー層前駆体は、架橋性材料を含有する溶液中に用意することができる。１つまたは複数の種は、一度架橋されれば、親水性ポリマーコーティングを形成する。
一変形形態では、親水性層は、少なくとも部分的に架橋され合って親水性層を形成している、第１のポリマー種と第２のポリマー種を含む。加えて、ポリマー種または亜集団は、線状および／または分枝状の成分を含んでよい。分枝状の種には、分枝数が、２アーム〜１２アームの枝分かれの範囲であるポリマーを含めることができる。他の実施形態では、分枝状の種は、約１００分枝またはそれ以上を有する星状の枝分かれを含んでもよい。
図３Ａに関して、第１の分枝状ポリマー種５１および第２の分枝状ポリマー種５２を概略的に示す。第１の分枝状ポリマー種５１は、反応性官能基Ａを有する４つの分枝アームをもつ。第２の分枝状ポリマー種５２は、反応性官能基Ｎを有する４つの分枝アームをもって示される。一部の実施形態では、第１のポリマー種５１の反応性部分Ａは、第２のポリマー種５２の反応性部分Ｂと反応するように適合させてある。部分ＡとＢの反応によって、第１と第２のポリマー種間に共有結合性の架橋が形成されうる。図３Ｂは、第１のポリマー種の反応性基Ａと第２のポリマー種の反応性基Ｂの反応によって形成されたＡ−Ｎ部分により架橋された第１および第２の種５１、５２を示す。一部の実施形態では、１つまたは複数のポリマーおよび／またはマクロマー種間の架橋作用によって、親水性ポリマー層が形成される。たとえば、ポリマー溶液中の１種または複数の架橋用ポリマー種によって、レンズコアのコーティングに望ましい特性を有するヒドロゲルが形成されてもよい。
【００３３】
察しうるとおり、第１および第２のポリマー種についての架橋の機序および／または反応としては、光化学架橋または熱架橋を含めて、当業界で知られているいくつもの適切な方法を挙げることができる。一部の場合では、架橋は、親水性層中の２種以上のポリマー種上にあるそれぞれの反応性基間の求核性共役反応、マイケル型反応（たとえば、１，４付加）、および／またはクリック反応によって起こるものでよい。
親水性層中の親水性ポリマー集団には、任意の適切なポリマーを使用しうる。一部の場合では、ポリマー集団として、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレートなどのアクリルポリマー、高分子電解質、ヒアルロン酸、キトサン、コンドロイチン硫酸、アルギネート、ヒドロキシプロピルメチルセルロース、およびデキストランから導かれる種が挙げられる。
【００３４】
一部の実施形態では、親水性ポリマー集団は、１つまたは複数の種を含む。１つまたは複数のポリマー種はそれぞれ、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレートなどのアクリルポリマー、高分子電解質、ヒアルロン酸、キトサン、コンドロイチン硫酸、アルギネート、ヒドロキシプロピルメチルセルロース、およびデキストランから選択することができる。
【００３５】
一部の実施形態では、親水性ポリマー集団は、ポリエチレングリコール（ＰＥＧ）を含む第１の種を含む。ＰＥＧを含む第１の種は、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレートなどのアクリルポリマー、高分子電解質、ヒアルロン酸、キトサン、コンドロイチン硫酸、アルギネート、ヒドロキシプロピルメチルセルロース、およびデキストランから選択される第２のポリマー種と組み合わせることができる。一部の実施形態では、第２の種は、第２のＰＥＧ種を含むものでよい。一部の実施形態では、第２の種は、ポリアクリルアミドを含んでよい。
【００３６】
一部の実施形態では、親水性ポリマー集団は、ポリアクリルアミドを含む種を含む。ポリアクリルアミドを含む種は、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレートなどのアクリルポリマー、高分子電解質、ヒアルロン酸、キトサン、コンドロイチン硫酸、アルギネート、ヒドロキシプロピルメチルセルロース、およびデキストランから選択される第２のポリマー種と組み合わせることができる。一部の実施形態では、第２の種は、ＰＥＧ種を含んでよい。
加えて、ポリマー種および亜集団には、反応してポリマー種または亜集団間に共有結合を形成して、記載の親水性ポリマー層を形成する、反応性官能基（たとえば、反応性求核性基および電子対受容体）を含めた、任意の適切な反応性部分を使用しうる。
【００３７】
１．反応性官能基
共有結合性の連結および架橋において有用な反応性官能基および反応の部類は、一般に当業界で知られている。一部の場合では、反応性官能基との反応の適切な部類として、比較的穏やかな条件下で進行するものが挙げられる。これらには、限定はしないが、求核置換（たとえば、アミンおよびアルコールのハロゲン化アシルおよび活性化エステルとの反応）、求電子置換（たとえば、エナミン反応）、ならびに炭素−炭素および炭素−ヘテロ原子多重結合への付加（たとえば、マイケル反応およびディールス−アルダー反応）が含まれる。これらおよび他の有用な反応は、たとえば、March, ADVANCED ORGANIC CHEMISTRY, 3rd Ed., John Wiley & Sons, New York, 1985、Hermanson, BIOCONJUGATE TECHNIQUES, Academic Press, San Diego, 1996、およびFeeney et al., MODIFICATION OF PROTEINS; Advances in Chemistry Series, Vol. 198, American Chemical Society, Washington, D.C., 1982において論述されている。
【００３８】
ａ）アミンおよびアミノ反応性基
一実施形態では、反応性官能基は、第一級または第二級アミンなどのアミン、ヒドラジン、ヒドラジド、およびスルホニルヒドラジドから選択される一員である。アミンは、たとえば、アシル化、アルキル化、または酸化されていてもよい。アミノ反応性基の有用な非限定的例としては、Ｎ−ヒドロキシスクシンイミド（ＮＨＳ）エステル、スルホ−ＮＨＳエステル、イミドエステル、イソシアネート、イソチオシアネート、アシルハライド、アリールアジド、ｐ−ニトロフェニルエステル、アルデヒド、塩化スルホニル、およびカルボキシル基が挙げられる。
ＮＨＳエステルおよびスルホ−ＮＨＳエステルは、反応パートナーの（芳香族を含めた）第一級アミノ基と優先的に反応する。ヒスチジンのイミダゾール基は、反応に関して第一級アミンと競合することが知られているが、反応生成物は、不安定であり、容易に加水分解される。反応には、ＮＨＳエステルの酸カルボキシルに対するアミンの求核性作用が伴って、アミドが生成され、Ｎ−ヒドロキシスクシンイミドが放出される。
【００３９】
イミドエステルは、たとえば、タンパク質のアミン基との反応に最も特異的なアシル化試薬である。７〜１０の間のｐＨでは、イミドエステルは、第一級アミンだけと反応する。第一級アミンは、イミデートに求核性に作用して、高いｐＨでアミジンに、または低いｐＨで新たなイミデートに分解する中間体を生じる。新たなイミデートは、別の第一級アミンと反応し、したがって、２つのアミノ基を架橋する場合があり、これは、推定上は一官能価のイミデートが二官能的に反応する例である。第一級アミンとの反応の主な生成物は、もとのアミンより強い塩基であるアミジンである。したがって、もとのアミノ基の正電荷は、保持される。結果として、イミドエステルは、共役の全体としての電荷に影響を及ぼさない。
【００４０】
イソシアネート（およびイソチオシアネート）は、共役成分の第一級アミンと反応して、安定な結合を形成する。スルフヒドリル、イミダゾール、およびチロシル基とのその反応では、比較的不安定な生成物が得られる。
アシルアジドも、アミノ特異的試薬として使用され、反応パートナーの求核性アミンは、弱アルカリ性条件下、たとえばｐＨ８．５で、酸性カルボキシル基に作用する。
１，５−ジフルオロ−２，４−ジニトロベンゼンなどのアリールハライドは、共役成分のアミノ基およびフェノール性基とだけでなく、そのスルフヒドリルおよびイミダゾール基とも優先的に反応する。
カルボン酸のｐ−ニトロフェニルエステルも、有用なアミノ反応性基である。試薬特異性は、あまり高くないものの、α−およびε−アミノ基が最も急速に反応するようである。
【００４１】
アルデヒドは、共役成分の第一級アミンと反応する。不安定ではあるが、アミノ基がアルデヒドと反応すると、シッフ塩基が生成する。しかし、シッフ塩基は、別の二重結合に共役したとき、安定する。両方の二重結合の共鳴する相互作用によって、シッフ連結の加水分解が妨げられる。その上、高い局所的濃度のアミンは、エチレン二重結合に作用して、安定したマイケル付加生成物を生成しうる。別法として、安定した結合は、還元アミノ化によって生成することもできる。
芳香族塩化スルホニルは、共役成分の様々な部位と反応するが、安定したスルホンアミド連結を結果として生じる、アミノ基との反応が最も重要である。
遊離カルボキシル基は、水および有機溶媒の両方に可溶性であるカルボジイミドと反応して、疑似尿素を形成し、疑似尿素は、次いで、使用可能なアミンに結合して、アミド連結をもたらしうる。たとえば、Yamada et al., Biochemistry 1981, 20: 4836-4842は、タンパク質をカルボジイミドで改質する方法を教示している。
【００４２】
ｂ）スルフヒドリルおよびスルフヒドリル反応性基
別の実施形態では、反応性官能基は、スルフヒドリル基（ジスルフィドに変換することができる）およびスルフヒドリル反応性基から選択される一員である。スルフヒドリル反応性基の有用な非限定的例としては、マレイミド、ハロゲン化アルキル、ハロゲン化アシル（ブロモアセトアミドまたはクロロアセトアミドを含む）、ピリジルジスルフィド、およびチオフタルイミドが挙げられる。
マレイミドは、共役成分のスルフヒドリル基と優先的に反応して、安定したチオエーテル結合を形成する。マレイミドは、第一級アミノ基およびイミダゾール基とも、はるかに遅い速度で反応する。しかし、ｐＨ７では、このｐＨにおいて単純なチオールの反応速度が対応するアミンの反応速度の１０００倍になるので、マレイミド基をスルフヒドリルに特異的な基とみなすことができる。
【００４３】
ハロゲン化アルキルは、スルフヒドリル基、スルフィド、イミダゾール、およびアミノ基と反応する。しかし、中性から弱アルカリ性のｐＨでは、ハロゲン化アルキルは、主としてスルフヒドリル基と反応して、安定したチオエーテル結合を形成する。より高いｐＨでは、アミノ基との反応に好都合となる。
ピリジルジスルフィドは、遊離のスルフヒドリル基とジスルフィド交換によって反応して、混合ジスルフィドを与える。結果として、ピリジルジスルフィドは、比較的特異的なスルフヒドリル反応性基である。
チオフタルイミドも、遊離のスルフヒドリル基と反応して、ジスルフィドを形成する。
【００４４】
ｃ）他の反応性官能基
他の典型的な反応性官能基として、以下のものが挙げられる。
（ａ）カルボキシル基、ならびに、限定はしないが、Ｎ−ヒドロキシベンズトリアゾールエステル、酸ハロゲン化物、アシルイミダゾール、チオエステル、ｐ−ニトロフェニルエステル、アルキル、アルケニル、アルキニル、および芳香族エステルを含めたその種々の誘導体、
（ｂ）エステル、エーテル、アルデヒドなどに変換することのできるヒドロキシル基、
（ｃ）ハロゲン化物が、たとえば、アミン、カルボン酸アニオン、チオールアニオン、カルボアニオン、アルコキシドイオンなどの求核性基で置き換えられ、それによって、結果としてハロゲン原子の部位において新たな基を共有結合させることのできる、ハロアルキル基、
（ｄ）ディールス−アルダー反応に関与しうるジエノフィル基、たとえば、マレイミド基、
（ｅ）後続の誘導体化が、たとえば、イミン、ヒドラゾン、セミカルバゾン、オキシムなどのカルボニル誘導体の生成によって、またはグリニャール付加やアルキルリチウム付加などの機序によって可能になるような、アルデヒドまたはケトン基、
（ｆ）たとえば、付加環化、アシル化、マイケル付加などにかけることのできるアルケン、
（ｇ）たとえば、アミンおよびヒドロキシル基と反応しうるエポキシド、
（ｈ）ホスホルアミダイトおよび核酸合成において有用な他の標準官能基、および
（ｉ）官能化された配位子と分子実体または表面間に共有結合を形成するのに有用な他のいずれかの官能基。
【００４５】
ｄ）非特異的な反応性を有する反応性官能基
部位特異的な反応性部分の使用に加えて、本発明は、非特異的な反応性官能基の使用も企図する。非特異的な基としては、たとえば、光活性化可能な基が挙げられる。光活性化可能な基は、暗所において不活性であることが理想的であり、光の存在下で反応性種に変換される。一実施形態では、光活性化可能な基は、アジドが加熱されまたは光分解して生じたナイトレンのマクロマーから選択される。電子が不足したナイトレンは、非常に反応性であり、Ｎ−Ｈ、Ｏ−Ｈ、Ｃ−Ｈ、およびＣ＝Ｃを含めた様々な化学結合と反応しうる。３タイプのアジド（アリール、アルキル、およびアシル誘導体）を用いることができるが、アリールアジドが現時点では好ましい。光分解後のアリールアジドの反応性は、Ｃ−Ｈ結合よりＮ−ＨおよびＯ−Ｈ結合で良好である。電子が不足したアリールナイトレンは、急速に環拡大して、デヒドロアゼピンを生成するが、デヒドロアゼピンは、Ｃ−Ｈ挿入生成物を生成するというより、求核化合物と反応する傾向がある。アリールアジドの反応性は、環中にニトロ基やヒドロキシル基などの電子吸引性置換基が存在することで増大する場合がある。このような置換基は、アリールアジドの吸収極大をより長い波長へと押し上げる。非置換アリールアジドは，２６０〜２８０ｎｍの範囲の吸収極大を有するが、ヒドロキシおよびニトロアリールアジドは、３０５ｎｍを越えるかなりの光を吸収する。したがって、ヒドロキシおよびニトロアリールアジドは、非置換アリールアジドより、親和性成分への有害性の低い光分解条件を用いることを可能にするので、好ましいといえる。
典型的な実施形態では、光活性化可能な基は、フッ素化アリールアジドから選択される。フッ素化アリールアジドの光分解生成物は、アリールナイトレンであり、これらはすべて、高い効率で、Ｃ−Ｈ結合挿入を始めとする、この基に特有な反応を経る（Keana et al., J. Org. Chem. 55: 3640-3647, 1990）。
【００４６】
別の実施形態では、光活性化可能な基は、ベンゾフェノン残基から選択される。ベンゾフェノン試薬では、一般に、アリールアジド試薬より高い架橋収率が得られる。
別の実施形態では、光活性化可能な基は、ジアゾ化合物から選択されるが、ジアゾ化合物は、光分解すると、電子が不足したカルベンを生成する。こうしたカルベンは、Ｃ−Ｈ結合への挿入、（芳香族系を含めた）二重結合への付加、水素誘因、および求核中心への配位を含めた様々な反応を経て、炭素イオンを与える。
さらに別の実施形態では、光活性化可能な基は、ジアゾピルベートから選択される。たとえば、ｐ−ニトロフェニルエステルのジアゾピルビン酸ｐ−ニトロフェニルは、脂肪族アミンと反応して、ジアゾピルビン酸アミドを与えるが、ジアゾピルビン酸アミドは、紫外光分解を経て、アルデヒドを生成する。光分解したジアゾピルベートで修飾された親和性成分は、ホルムアルデヒドまたはグルタルアルデヒドのように反応する。
【００４７】
反応パートナーに応じて反応性官能基を選択することは、当業者の技量の範囲内となる。一例として、ＮＨＳエステルなどの活性化エステルは、第一級アミンの有用なパートナーとなりうる。マレイミドなどのスルフヒドリル反応性基は、ＳＨ、すなわちチオール基の有用なパートナーとなりうる。
【００４８】
本発明の化合物および標的部分（またはポリマーもしくはリンカー）上に見られる反応性官能基の、追加の典型的な組合せを表１に示す。
【表１】
2019219666.tif 000003
【００４９】
当業者なら、こうした連結の多くは、様々な方法で、様々な条件を使用して生成できることを容易に察せられよう。エステルの調製については、たとえば、Marchの前掲書、１１５７頁、チオエステルについては、Marchの前掲書、３６２〜３６３、４９１、７２０〜７２２、８２９、９４１、および１１７２頁、カルボネートについては、Marchの前掲書、３４６〜３４７頁、カルバメートについては、Marchの前掲書、１１５６〜５７頁、アミドについては、Marchの前掲書、１１５２頁、尿素およびチオ尿素については、Marchの前掲書、１１７４頁、アセタールおよびケタールについては、Ｇｒｅｅｎらの前掲書、１７８〜２１０頁およびMarchの前掲書、１１４６頁、アシルオキシアルキル誘導体については、PRODRUGS: TOPICAL AND OCULAR DRUG DELIVERY, K. B. Sloan, ed., Marcel Dekker, Inc., New York, 1992、エノールエステルについては、Marchの前掲書、１１６０頁、Ｎ−スルホニルイミデートについては、Bundgaard et al., J. Med. Chem., 31:2066 (1988)、無水物については、Marchの前掲書、３５５〜５６、６３６〜３７、９９０〜９１、および１１５４頁、Ｎ−アシルアミドについては、Marchの前掲書、３７９頁、Ｎ−マンニッヒ塩基については、Marchの前掲書、８００〜０２、および８２８、ヒドロキシメチルケトンエステルについては、Petracek et al. Annals NY Acad. Sci., 507:353-54 (1987)、ジスルフィドについては、Marchの前掲書、１１６０頁、ならびにホスホネートエステルおよびホスホンアミデートについて、を参照されたい。
反応性官能基は、反応性配位子類似体の組立に必要な反応に関与しないまたはその妨げとならないように選択することができる。別法として、反応性官能基は、保護基の存在によって、反応に関与しないように保護することもできる。当業者なら、選択された一式の反応条件の妨げとならないように特定の官能基をどのように保護するか理解されよう。有用な保護基の例については、Greene et al., PROTECTIVE GROUPS IN ORGANIC SYNTHESIS, John Wiley & Sons, New York, 1991を参照されたい。
【００５０】
一般に、本発明の化合物と標的（または他の）薬剤、また場合によりリンカー基との連結を形成する前に、化学官能基の少なくとも１つは、活性化される。当業者なら、ヒドロキシ、アミノ、およびカルボキシ基を始めとする様々な化学官能基が、様々な標準的方法および条件を使用して活性化できることを察せられよう。たとえば、配位子（または標的薬剤）のヒドロキシル基は、ホスゲンでの処理によって活性化すると、対応するクロロホルメートまたはｐ−ニトロフェニルクロロホルメートを生成して、対応するカルボネートを生成することができる。
【００５１】
典型的な実施形態では、本発明は、カルボキシル官能基を含む標的薬剤を活用する。カルボキシル基は、たとえば、対応するハロゲン化アシルまたは活性エステルへの変換によって、活性化することができる。この反応は、Marchの前掲書、３８８〜８９頁で例示されているとおりの様々な条件下で実施することができる。典型的な実施形態では、ハロゲン化アシルは、カルボキシル含有基を塩化オキサリルと反応させて調製する。活性化した薬剤を、配位子または配位子−リンカーアーム組み合わせと組み合わせて、本発明の共役を生成する。当業者なら、カルボキシル含有標的薬剤の使用が単なる実例にすぎないこと、および他の多くの官能基を有する薬剤を、本発明の配位子に共役させうることを察せられよう。
【００５２】
図４Ａに関して、一部の実施形態では、反応性官能基は、チオールおよびスルホニル部分を含む。反応性求核性基は、電子対受容部分として機能するスルホニル基に対して反応するように適合させたチオール基でよい。第１のポリマー種が反応性チオール基を含んでおり、第２のポリマー種が反応性スルホニル基を含んでいる場合では、第１と第２の種間の架橋は、チオエーテル部分を介して形成されていてよい（図４Ｂ）。図４Ａ〜４Ｂは、チオール部分及びスルホニル部分に関する反応を示しているが、本明細書に記載のレンズの生成には、本明細書に記載の反応性部分のいずれを使用してもよい。
【００５３】
他の変形形態では、親水性層中の１つまたは複数のポリマー種は、限定はしないが、アルキレンスルホニル部分、ジアルキレンスルホニル部分、エチレンスルホニル部分、ジエチレンスルホニル部分などのスルホニル部分を介して共有結合によって連結している。別の変形形態では、親水性層中の１つまたは複数のポリマー種は、スルホニル部分およびチオエーテル部分、アルキレンスルホニル部分およびチオエーテル部分、ジアルキレンスルホニル部分およびチオエーテル部分、またはエチレンスルホニル部分およびチオエーテル部分、またはジエチレンスルホニル部分およびチオエーテル部分を介して共有結合によって連結している。
【００５４】
別の変形形態では、親水性層中の１つまたは複数のポリマー種は、エステル部分、アルキレンエステル部分、エチレンエステル部分、チオエーテル部分、エステル部分およびチオエーテル部分、アルキレンエステル部分およびチオエーテル部分、またはエチレンエステル部分およびチオエーテル部分を介して共有結合によって連結している。
一部の実施形態では、親水性ポリマー集団中の反応性亜集団の比は、およそ１対１である。他の実施形態では、一つの亜集団または種の濃度が、別の種を約１０％〜約３０％上回る。たとえば、電子対受容部分を有するポリマー種の濃度が、反応性求核性基を有する別のポリマー種を上回っていてもよい。
加えて、第１および第２のポリマー種の濃度がおよそ１対１である場合において、各種についての反応性部分の相対的な数は、ほぼ同じでも、または異なってもよい。たとえば、ポリマー種は、電子対受容部分を有する部位が、求核性基を有する他のポリマー種上の反応性部位の数に比べて、より多くてもよい。これは、たとえば、第１の分枝状ポリマー種が、求核性部分を有する第２のポリマー種に比べて、反応性電子対受容部位を備えたより多くのアームを有することにより実現されうる。
【００５５】
２．ＰＥＧ含有親水性層
一部の実施形態では、親水性層中のポリマーは、ポリエチレングリコール（ＰＥＧ）を含む。ＰＥＧには、分子量が約１ｋＤａ〜約４０ｋＤａの間である種を含めることができる。特定の実施形態では、ＰＥＧ種は、分子量が約５ｋＤａ〜約３０ｋＤａの間である。一部の実施形態では、親水性ポリマー集団は、ポリエチレングリコール（ＰＥＧ）の１種からなる。他の変形形態では、少なくとも１つのアミノ、カルボキシル、チオール、ビニルスルホン、またはアクリレート部分を（親水性増強剤として）有するＰＥＧポリマーの質量平均分子量Ｍwは、約５００〜約１，０００，０００、または約１，０００〜約５００，０００となりうる。他の実施形態では、親水性ポリマー集団は、異なる各種のＰＥＧを含む。
一部の場合では、ポリマーは、ＰＥＧのサブユニットを含む。一部の変形形態では、コンタクトレンズのＰＥＧ含有層のポリマーのサブユニットは、少なくとも約９５％、少なくとも約９６％、少なくとも約９７％、少なくとも約９８％、少なくとも約９９％、または少なくとも約９９．５％ポリエチレングリコールである。
【００５６】
一部の場合では、ＰＥＧ含有親水性層の含水量は、質量で約８０％〜約９８％の間の水である。他の実施形態では、親水性層は、質量で約８５％〜約９５％の間の水を含む。
ＰＥＧ含有親水性層は、一定の膨潤率を有するＰＥＧヒドロゲルを含んでもよい。膨潤率を求めるには、ＰＥＧヒドロゲルを、重合の後直ちに秤量し、次いで、蒸留水に一定時間浸すことができる。膨潤したＰＥＧヒドロゲルを再び秤量して、ポリマーネットワークへと吸収された水の量を求めて膨潤率を決定する。質量増加倍率（ｍａｓｓ  ｆｏｌｄ  ｉｎｃｒｅａｓｅ）も、水膨潤の前後のこの比較に基づいて求めることができる。一部の実施形態では、ＰＥＧ含有層は、質量増加倍率が約１０％未満、約８％未満、約６％未満、約５％未満、約４％未満、約３％未満、約２％未満、または約１％未満である。一部の場合では、質量増加倍率は、湿潤時のヒドロゲルを秤量し、次いでそれを脱水し、再びそれを秤量することにより測定する。そこで、質量増加倍率は、膨潤質量から乾燥質量を減じ、膨潤質量で割ったものである。親水性層については、バルクヒドロゲルとは対照的に、水和していない基材をコーティングし、次いで質量変化の計算を行うことにより、質量増加倍率を得ることができるはずである。
【００５７】
別の態様では、本発明は、２つの架橋性ＰＥＧ種を有する親水性層を提供する。第１のＰＥＧ種は、第２のＰＥＧ種上の別の反応性官能基に反応するように適合させた反応性官能基を含んでよい。記載した官能基（たとえば、先行する（Ａ）（１）の部）のいずれもが、第１と第２のＰＥＧ種間の架橋の形成に適するといえる。
一部の場合では、第１のＰＥＧ種は、電子対受容部分を含み、第２のＰＥＧ種は、反応性求核性部分を含んでよい。電子対受容部分と求核性部分の反応によって一度架橋されれば、ＰＥＧポリマーネットワークは、一定含水量または濃度のヒドロゲルを形成する。ＰＥＧヒドロゲルは、レンズコアをコーティングする親水性層となって、湿潤性、装用性を向上させ、および／または涙液膜破壊を低減することができる。
【００５８】
３．親水性層処方
別の態様では、親水性層は、第１のＰＥＧ種と、ポリアクリルアミドを含む第２の種とを含む。第１のＰＥＧ種は、ポリアクリルアミドを含む第２の種上の別の反応性官能基に反応するように適合させた反応性官能基を含んでよい。記載した官能基（たとえば、先行する（Ａ）（１）の部）のいずれもが、第１のＰＥＧ種と、ポリアクリルアミドを含む第２の種との間に架橋を形成するのに適するといえる。
一部の場合では、第１のＰＥＧ種は、電子対受容部分を含み、ポリアクリルアミドを含む第２の種は、反応性求核性部分を含んでよく、またはその逆もある。電子対受容部分と求核性部分の反応によって一度架橋されれば、ＰＥＧ／ポリアクリルアミドポリマーネットワークによって、ある１つの含水量または濃度を有するヒドロゲルが形成される。ＰＥＧ／ポリアクリルアミドヒドロゲルは、レンズコアをコーティングする親水性層となって、湿潤性、装用性を向上させ、かつ／または涙液膜破壊を低減することができる。
【００５９】
一部の実施形態では、第１の種と第２の種は、第２の求核性共役反応である共有結合性反応によって少なくとも部分的に架橋される。
一部の実施形態では、第１の種と第２の種は、求核性共役反応において、第１の種の求電子性部分と第２の種の求核性部分間で、少なくとも部分的に架橋される。
一部の実施形態では、第１の種は、反応性求電子性基または反応性求核性基を含み、第２の種は、第１の種に相補的な反応性求電子性基または反応性求核性基を含む。反応性求電子性基および反応性求核性基は、反応して、その結果、第１の種と第２の種の間に架橋が形成されるように適合している。
【００６０】
４．活性薬剤
親水性ポリマー層は、医薬剤、ＵＶ吸収剤、可視性着色剤、抗菌剤、生物活性剤、浸出性潤滑剤、浸出性涙液安定剤のいずれか１種または複数、またはそれらの任意の混合物などの活性薬剤を含んでもよい。一部の実施形態では、銀ナノ粒子を抗菌剤として使用してよい。物質および材料をコンタクトレンズに付着させて、コンタクトレンズと眼球領域との相互作用を増大させてもよい。こうした物質は、ポリマー、薬物、または他の適切ないずれかの物質からなるものでよく、限定はしないが、眼乾燥疾患、緑内障、角膜潰瘍、強膜炎、角膜炎、虹彩炎、および角膜血管新生を含めた様々な眼病変の治療に使用してもよい。
５．相互侵入ポリマーネットワーク
外側のヒドロゲルネットワークは、同時または順次いずれかの重合ステップにおいて形成された相互侵入性ポリマーネットワーク（または半相互侵入性ポリマーネットワーク）からなるものでもよい。たとえば、最初の外側ヒドロゲル層を生成した後、アクリル酸などのモノマー溶液中で、架橋剤および開始剤と共に、層を膨潤させることができる。ＵＶ光に曝すと、第２の相互侵入性ネットワークが生成する。二重のネットワークによって、高い含水量および高い湿潤性を維持しながらも、付加的な機械的強度および耐久性が付与される。
【００６１】
Ｂ．レンズコア
任意の適切なコンタクトレンズを、記載の親水性ポリマー層でコーティングするレンズコアとして使用できる。たとえば、レンズコアは、疎水性でも、親水性でもよい。親水性コアは、十分な含水量を有するが、企図される親水性層によって付与される耐タンパク質結合性が不足する場合もある。親水性コアには、純粋なヒドロゲルレンズなどのヒドロゲル含有コアが含まれることになる。たとえば、コアは、メタクリル酸ポリヘキシエチルレンズ（ｐＨＥＭＡ）を含んでいてもよい。
【００６２】
１．ガス透過性ハードレンズコア
一部の実施形態では、レンズコアは、ガス透過性硬質（ＲＧＰ）材料である。一部の実施形態では、ガス透過性硬質材料は、親水性でない。一部の実施形態では、ガス透過性硬質材料は、疎水性である。ガス透過性硬質材料の例としては、酢酸酪酸セルロース、ポリアクリレート−シリコーン、非親水性シリコーンエラストマー、ポリシロキサン、フルオロケイ素ポリマーなどが挙げられる。本明細書で使用するとき、シリコーンは、ポリシロキサンを包含する。本明細書で開示する工程で処理することのできる市販のＲＧＰレンズの例としては、Ｂａｕｓｃｈ＆Ｌｏｍｂ  Ｂｏｓｔｏｎ  Ｌｅｎｓ、Ｐａｒａｇｏｎ  ＣＲＴ  ｌｅｎｓ、Ｍｅｎｉｃｏｎ  Ｒｏｓｅ  Ｋ、Ｍｅｎｉｃｏｎ  Ｌａｇａｄｏ  Ｆｌｏｓｉ、Ｍｅｎｉｃｏｎ  Ｌａｇａｄｏ  Ｔｙｒｏ、Ｍｅｎｉｃｏｎ  Ｌａｇａｄｏ  Ｏｎｓｉ、Ｃｏｎｔａｍａｃ  Ｏｐｔｉｍｕｍ  Ｃｌａｓｓｉｃ、Ｃｏｎｔａｍａｃ  Ｏｐｔｉｍｕｍ  Ｃｏｍｆｏｒｔ、Ｃｏｎｔａｍａｃ  Ｏｐｔｉｍｕｍ  Ｅｘｔｒａ、およびＣｏｎｔａｍａｃ  Ｏｐｔｉｍｕｍ  Ｅｘｔｒｅｍｅが挙げられる。本明細書に記載の親水性コーティングは、本明細書に記載のＲＧＰコアの凸面および凹面の片方または両方に形成させることができる。
【００６３】
ハードレンズについては、レンズ弾性率に基づき説明することができる。たとえば、ハードレンズは、通常、弾性率が約２０００ＭＰａ（２ＧＰａ）である。それに対して、ソフトレンズは、約２ＭＰａ以下の程度の弾性率を有する。一部の実施形態では、ハードレンズコアは、５００ＭＰａより大きい弾性率を有するということができる。
一部の実施形態では、ガス透過性硬質材料は、フッ素を含む。一部の実施形態では、ガス透過性硬質材料は、フルオロアクリレートを含む。一部の実施形態では、レンズコアは、シリコーン以外の材料製でよく、シリコーンおよびポリシロキサンを実質的に含まなくてよい。
【００６４】
平衡含水量は、レンズまたはレンズコアによって吸収された、平衡状態での水の量であるということができる。たとえば、平衡含水量は、脱水したレンズコアまたはレンズを秤量し、レンズを数分間水中に沈め、レンズを水から取り出し、水中に沈められた後のレンズを秤量することによって求められる。次いで、水浴後のレンズの質量からレンズの乾燥質量を引き、その値を乾燥質量で割ることにより、平衡含水量を算出することができる。平衡含水量は、パーセンテージとして示すことができる。
一部の実施形態では、ガス透過性ハードレンズコアは、平衡含水量が約５％未満である。一部の実施形態では、ガス透過性ハードレンズコアは、平衡含水量が約４％未満である。一部の実施形態では、ガス透過性ハードレンズコアは、平衡含水量が約３％未満である。一部の実施形態では、ガス透過性ハードレンズコアは、平衡含水量が約２％未満である。一部の実施形態では、ガス透過性ハードレンズコアは、平衡含水量が約１％未満である。一部の実施形態では、ガス透過性ハードレンズコアは、平衡含水量が約０．５％未満である。一部の実施形態では、ガス透過性ハードレンズコアは、平衡含水量が約０．１％未満である。
【００６５】
一部の実施形態では、レンズコアは、シリコーンまたは他の軟質材料を含むコーティングなどの軟質コーティングを有する、ガス透過性硬質材料を含む。軟質外部コーティングを有するＲＧＰレンズは、ハイブリッドレンズとして知られる。軟質コーティングは、レンズの凸面および凹面の片方または両方にある場合がある。本明細書に記載の親水性コーティングは、本明細書に記載のハイブリッドＲＧＰ／軟質コーティングコアの凸面および凹面の片方または両方に形成させることができる。市販のハイブリッドＲＧＰレンズの例としては、Ｓｙｎｅｒｇｅｙｅｓ  Ｄｕｅｔｔｅ  ＬｅｎｓやＳｙｎｅｒｇｅｙｅｓ  Ｕｌｔｒａ  Ｈｅａｌｔｈなど、Ｓｙｎｅｒｇｅｙｅｓが製造するものが挙げられる。
ＲＧＰおよびハイブリッドＲＧＰレンズは、通常、患者によって数か月間またはそれ以上使用される。場合によっては、ＲＧＰおよびハイブリッドＲＧＰレンズは、１年間またはそれ以上使用されることもある。使い捨てで、使用される期間がより短いソフトレンズとは対照的に、ＲＧＰおよびハイブリッドＲＧＰレンズは、使い捨てソフトレンズより過酷な洗浄の過程に曝される場合がある。ＲＧＰレンズおよびハイブリッドＲＧＰレンズの設計要件を満たすために、どんなコーティングも、十分に長い貯蔵寿命、ならびにこうしたタイプのレンズに付きもののより厳しい洗浄に持ちこたえる性能を有することが望ましい。あるいは、レンズ手入れ溶液に反応性ポリマー溶液を加えることにより、装用サイクルを通して、コーティングを何回も再生させることができる。
【００６６】
ＰＥＧなどの親水性層は、長期安定性が良好であるとはみなされていなかった。２０１３年８月２６日出願の共有の出願第１３／９７５，８６８号において、ソフトコアレンズ上に形成されたＰＥＧ層が、加速老化試験によって分析された。老化試験では、ＰＥＧ層が、予想されたより良好な貯蔵寿命および安定性を有していたことが示された。より長い装用およびより厳しい洗浄でのコーティングの長い寿命は、予想外であった。その他の試験は、ＲＧＰおよびハイブリッドＲＧＰレンズで、コーティング工程がうまく適用されることが示されている。加えて、コーティングは、こうしたレンズに付きもののより厳しい洗浄過程に曝されても、ＲＧＰおよびハイブリッドＲＧＰレンズに適する貯蔵寿命を示した。オートクレーブ滅菌を経たコーティングの試験および加速老化試験についてのさらなる詳細は、例において詳述する。
【００６７】
２．シリコーンレンズコア
適切な疎水性コアとしては、シリコーン含有量の多い（たとえば、ポリシロキサン含有量の多い）レンズが挙げられる。一部の実施形態では、シリコーンを含むレンズコアを、本明細書に記載のヒドロゲルコーティングのいずれかを用いて使用することができる。シリコーンレンズコアは、１種または複数のポリシロキサン化合物を含んでよい。一部の実施形態では、ポリシロキサンは、架橋されている。
【００６８】
一部の実施形態では、レンズコアは、微量夾雑物または微量添加剤を含んだ架橋ポリシロキサンから主として作られたものでよい。レンズコアは、実質的に完全に、純粋なシリコーン（たとえば、ポリシロキサン化合物）からなるものでよく、すなわち、コアは、質量で約１００％のシリコーンを含む。他の実施形態では、レンズコアは、ポリシロキサンだけ（たとえば、１００質量％のシリコーン）から作られたものでよい。一部の実施形態では、レンズコアは、ポリシロキサンからなる。他の場合では、レンズコア、ベース、または基材は、質量で約１０％〜約５０％のシリコーンを含む。一部の場合では、基材またはコアは、質量で約２５％のシリコーンを含む。
シリコーンレンズコアは、耐水性であり、水を吸収しない。水の吸収がないことは、水の平衡定数として説明することができる。明確に水を吸収するヒドロゲルとは対照的に、シリコーンは、水を認めうるほどには吸収しない。
【００６９】
一部の実施形態では、シリコーンレンズコアは、平衡含水量が約５％未満である。一部の実施形態では、シリコーンレンズコアは、平衡含水量が約４％未満である。一部の実施形態では、シリコーンレンズコアは、平衡含水量が約３％未満である。一部の実施形態では、シリコーンレンズコアは、平衡含水量が約２％未満である。一部の実施形態では、シリコーンレンズコアは、平衡含水量が約１％未満である。一部の実施形態では、シリコーンレンズコアは、平衡含水量が約０．５％未満である。一部の実施形態では、シリコーンレンズコアは、平衡含水量が約０．１％未満である。一部の実施形態では、レンズコアは、水を実質的に含まない。
一部の実施形態では、レンズコアは、ソフトコンタクトレンズである。たとえば、ソフトコンタクトレンズは、約２．０ＭＰａ未満の弾性率を含むものでよい。一部の実施形態では、レンズコアは、弾性率が約１．８ＭＰａ未満である。
【００７０】
従来のシリコーンコンタクトレンズは、眼の表面に固着することが当業界で知られており、付加的な加工および処理なしでは、成人における使用に適さない。コーティングされていない従来のシリコーンレンズは、眼に固着することがあり、レンズを移動させ、または取り外せば、眼の表面を損傷する恐れがある。本明細書に記載のヒドロゲルコーティングを使用してシリコーンレンズの両側をコーティングすると、レンズ特性および眼との生体適合性を向上させることができる。本明細書に記載のヒドロゲルコーティングにより、コーティングシリコーンレンズにおいて、眼または眼表面を損傷することのない眼上移動に、レンズを適合させることが可能となりうる。本明細書に記載のコーティングレンズは、眼表面の健康および装用者の快適さを維持しながら、妥当な眼上移動が実現されるように適合している。
【００７１】
シリコーンレンズコアの別の利点は、シリコーンの高い屈折率である。従来のヒドロゲルレンズは、はるかに高い含水量を伴う。含水量により、レンズの全体としての屈折率は低下する。屈折率の高い薄いシリコーンコアを、薄いヒドロゲルコーティングと共に使用すると、厚さが従来のレンズより薄く、屈折率がより高いコンタクトレンズを提供することができる。一部の実施形態では、コンタクトレンズは、屈折率が約１．４２０より高くなりうる。コンタクトレンズは、厚さが５０μｍ未満となりうる。一部の実施形態では、コンタクトレンズは、厚さが２５μｍ未満である。
眼上移動は、米国特許第５，７６０，１００号および第５，８４９，８１１号に記載のとおり、イオン流束として示すこともでき、これら特許文献には、イオン流束を求める方法も記載されている。シリコーンコアでは、シリコーンコアが眼の表面に固着することになるので、イオン流束は非常に小さい。一部の実施形態では、レンズコアは、イオン流束拡散係数がゼロである。一部の実施形態では、レンズコアは、イオン流束拡散係数が約１×１０-7ｃｍ2／分未満でよい。
【００７２】
シリコーンコアは、異なる様々なモノマーから生成することができ、またそうしたモノマーを含むものでよい。好ましい含シリコーンビニル系モノマーの例としては、限定はせず、Ｎ−［トリス（トリメチルシロキシ）シリルプロピル］−（メタ）アクリルアミド、Ｎ−［トリス（ジメチルプロピルシロキシ）−シリルプロピル］−（メタ）アクリルアミド、Ｎ−［トリス（ジメチルフェニルシロキシ）シリルプロピル］（メタ）アクリルアミド、Ｎ−［トリス（ジメチルエチルシロキシ）シリルプロピル］（メタ）アクリルアミド、Ｎ−（２−ヒドロキシ−３−（３−（ビス（トリメチルシリルオキシ）メチルシリル）プロピルオキシ）プロピル）−２−メチルアクリルアミド；Ｎ−（２−ヒドロキシ−３−（３−（ビス（トリメチルシリルオキシ）メチルシリル）プロピルオキシ）プロピル）アクリルアミド；Ｎ，Ｎ−ビス［２−ヒドロキシ−３−（３−（ビス（トリメチルシリルオキシ）メチルシリル）プロピルオキシ）プロピル］−２−メチルアクリルアミド；Ｎ，Ｎ−ビス［２−ヒドロキシ−３−（３−（ビス（トリメチルシリルオキシ）メチルシリル）プロピルオキシ）プロピル］アクリルアミド；Ｎ−（２−ヒドロキシ−３−（３−（トリス（トリメチルシリルオキシ）シリル）プロピルオキシ）プロピル）−２−メチルアクリルアミド；Ｎ−（２−ヒドロキシ−３−（３−（トリス（トリメチルシリルオキシ）シリル）プロピルオキシ）プロピル）アクリルアミド；Ｎ，Ｎ−ビス［２−ヒドロキシ−３−（３−（トリス（トリメチルシリルオキシ）シリル）プロピルオキシ）プロピル］−２−メチルアクリルアミド；Ｎ，Ｎ−ビス［２−ヒドロキシ−３−（３−（トリス（トリメチルシリルオキシ）シリル）プロピルオキシ）プロピル］アクリルアミド；Ｎ−［２−ヒドロキシ−３−（３−（ｔ−ブチルジメチルシリル）プロピルオキシ）プロピル］−２−メチルアクリルアミド；Ｎ−［２−ヒドロキシ−３−（３−（ｔ−ブチルジメチルシリル）プロピルオキシ）プロピル］アクリルアミド；Ｎ，Ｎ−ビス［２−ヒドロキシ−３−（３−（ｔ−ブチルジメチルシリル）プロピルオキシ）プロピル］−２−メチルアクリルアミド；Ｎ，Ｎ−ビス［２−ヒドロキシ−３−（３−（ｔ−ブチルジメチルシリル）プロピルオキシ）プロピル］アクリルアミド；３−メタクリロキシプロピルペンタメチルジシロキサン、トリス（トリメチルシリルオキシ）シリルプロピルメタクリレート（トリス）、（３−メタクリロキシ−２−ヒドロキシプロピルオキシ）プロピルビス（トリメチルシロキシ）メチルシラン）、（３−メタクリロキシ−２−ヒドロキシプロピルオキシ）プロピルトリス（トリメチルシロキシ）シラン、３−メタクリロキシ−２−（２−ヒドロキシエトキシ）−プロピルオキシ）プロピルビス（トリメチルシロキシ）メチルシラン、Ｎ−２−メタクリロキシエチル−Ｏ−（メチル−ビス−トリメチルシロキシ−３−プロピル）シリルカルバメート、３−（トリメチルシリル）プロピルビニルカルボネート、３−（ビニルオキシカルボニルチオ）プロピル−トリス（トリメチル−シロキシ）シラン、３−［トリス（トリメチルシロキシ）シリル］プロピルビニルカルバメート、３−［トリス（トリメチルシロキシ）シリル］プロピルアリルカルバメート、３−［トリス（トリメチルシロキシ）シリル］プロピルビニルカルボネート、ｔ−ブチルジメチル−シロキシエチルビニルカルボネート；トリメチルシリルエチルビニルカルボネート、およびトリメチルシリルメチルビニルカルボネート）が挙げられる。式（１）の最も好ましい含シロキサン（メタ）アクリルアミドモノマーは、Ｎ−［トリス（トリメチルシロキシ）シリルプロピル］アクリルアミド、すなわちＴＲＩＳ、Ｎ−［２−ヒドロキシ−３−（３−（ｔ−ブチルジメチルシリル）プロピルオキシ）プロピル］アクリルアミド、またはこれらの組合せである。
【００７３】
シリコーンを含んだ好ましいビニル系モノマーまたはマクロマーの一部類は、ポリシロキサンを含んだビニル系モノマーまたはマクロマーである。そのようなポリシロキサンを含んだビニル系モノマーまたはマクロマーの例は、種々の分子量のモノメタクリル化またはモノアクリル化ポリジメチルシロキサン（たとえば、モノ−３−メタクリルオキシプロピルで終端し、モノ−ブチルで終端するポリジメチルシロキサン、またはモノ−（３−メタクリルオキシ−２−ヒドロキシプロピルオキシ）プロピルで終端し、モノ−ブチルで終端するポリジメチルシロキサン）；種々の分子量のジメタクリレート化またはジアクリレート化ポリジメチルシロキサン；ビニルカーボネートで終端するポリジメチルシロキサン；ビニルカルバメートで終端するポリジメチルシロキサン；種々の分子量の、ビニルで終端するポリジメチルシロキサン；メタクリルアミドで終端するポリジメチルシロキサン；アクリルアミドで終端するポリジメチルシロキサン；アクリレートで終端するポリジメチルシロキサン；メタクリレートで終端するポリジメチルシロキサン；ビス−３−メタクリルオキシ−２−ヒドロキシプロピルオキシプロピルポリジメチルシロキサン；Ｎ，Ｎ，Ｎ’，Ｎ’−テトラキス（３−メタクリルオキシ−２−ヒドロキシプロピル）−α，ω−ビス−３−アミノプロピル−ポリジメチルシロキサン；ポリシロキサニルアルキル（メタ）アクリルモノマー；米国特許第５，７６０，１００号（その全体が参照により本明細書に組み込まれる）に記載のマクロマーＡ、マクロマーＢ、マクロマーＣ、およびマクロマーＤからなる群から選択される含シロキサンマクロマー；メタクリル酸グリシジルとアミノ官能性ポリジメチルシロキサンの反応生成物；ヒドロキシ官能化含シロキサンビニル系モノマーまたはマクロマー；米国特許第４，１３６，２５０号、第４，１５３，６４１号、第４，１８２，８２２号、第４，１８９，５４６号、第４，３４３，９２７号、第４，２５４，２４８号、第４，３５５，１４７号、第４，２７６，４０２号、第４，３２７，２０３号、第４，３４１，８８９号、第４，４８６，５７７号、第４，５４３，３９８号、第４，６０５，７１２号、第４，６６１，５７５号、第４，６８４，５３８号、第４，７０３，０９７号、第４，８３３，２１８号、第４，８３７，２８９号、第４，９５４，５８６号、第４，９５４，５８７号、第５，０１０，１４１号、第５，０３４，４６１号、第５，０７０，１７０号、第５，０７９，３１９号、第５，０３９，７６１号、第５，３４６，９４６号、第５，３５８，９９５号、第５，３８７，６３２号、第５，４１６，１３２号、第５，４５１，６１７号、第５，４８６，５７９号、第５，９６２，５４８号、第５，９８１，６７５号、第６，０３９，９１３号、および第６，７６２，２６４号（これらの全体が参照により本明細書に組み込まれる）で開示されている含ポリシロキサンマクロマー；米国特許第４，２５９，４６７号、第４，２６０，７２５号、および第４，２６１，８７５号（これらの全体が参照により本明細書に組み込まれる）で開示されている含ポリシロキサンマクロマーである。ポリジメチルシロキサンおよびポリアルキレンオキシドからなる��ブロックおよびトリブロックマクロマーも、有用となりえよう。たとえば、メタクリレートで末端がキャッピングされたポリエチレンオキシド−ブロック−ポリジメチルシロキサン−ブロック−ポリエチレンオキシドを使用して、酸素透過性を高めてもよかろう。適切な一官能価のヒドロキシ官能化含シロキサンビニル系モノマー／マクロマー、および適切な多官能価のヒドロキシ官能化含シロキサンビニル系モノマー／マクロマーは、ペンシルヴェニア州Ｍｏｒｒｉｓｖｉｌｌｅ  のＧｅｌｅｓｔ，Ｉｎｃ．から市販品として入手可能である。
【００７４】
３．シリコーン−ヒドロゲル（ＳｉＨｙ）レンズコア
別の実施形態では、レンズコアは、シリコーン−ヒドロゲル（ＳｉＨｙ）を含むものでよい。シリコーンヒドロゲルレンズコアは、ヒドロゲルが水を吸収するので、シリコーンレンズコア実施形態より含水量が多くてよい。たとえば、シリコーンヒドロゲルレンズコアは、平衡含水量が２％超６０％未満でよい。こうした場合において、ＳｉＨｙレンズコアを、記載の親水性ポリマー層でコーティングすると、レンズコアの湿潤性および装用性を向上させることができる。他の変形形態では、コアは、質量で約１０％〜約５０％のシリコーンを含む。一部の実施形態では、親水性層は、厚さが１００ｎｍ未満でよい。
典型的な実施形態では、コーティングコンタクトレンズのシリコーン含有層またはコアは、ロトラフィルコン、バラフィルコン、ガリフィルコン、セノフィルコン、ナラフィルコン（ｎａｒａｆｉｌｃｏｎ）、オマフィルコン、コムフィルコン（ｃｏｍｆｉｌｃｏｎ）、エンフィルコン、またはアスモフィルコン（ａｓｍｏｆｉｌｃｏｎ）である。一部の場合では、シリコーン含有コアは、ＮｕＳｉｌ  Ｍｅｄ  ６７５５である。
【００７５】
別法として、非シリコーン系コアを、コーティングする基材として使用してもよい。たとえば、非シリコーン材料製の酸素透過性レンズも、記載の親水性層でコーティングすることができる。
典型的な実施形態では、コアまたはコア層の厚さは、約２５μｍ〜約２００μｍ、約５０μｍ〜約１５０μｍ、約７５μｍ〜約１００μｍ、約２０μｍ〜約８０μｍ、約２５μｍ〜約７５μｍ、または約４０μｍ〜約６０μｍである。
【００７６】
Ｃ．コアへの親水性層の結合
本発明の別の態様は、コアに共有結合によって連結され、結合されている親水性ポリマー層を有する、コーティングコンタクトレンズを提供する。親水性層とコアの共有結合は、レンズコアと親水性層の間に共有結合によって配置されている連結部分であると理解してよい。一部の場合では、連結部分によって、親水性層がレンズコアの外表面に共有結合される。
一部の実施形態では、連結部分は、少なくとも（Ａ）（１）の部において記載した反応性官能基のいずれかを含んでよい。別の変形形態では、連結部分は、少なくとも（Ａ）（１）の部で記載した反応性官能基の１つまたは複数間の反応から生成した、結果として生じる部分でもよい。たとえば、連結部分は、反応して親水性ポリマー層をコアに共有結合させる、親水性層中のポリマー種上にあるマイケル型電子対受容体（たとえば、スルホン基）などの電子対受容基を含んでもよい。
有利なことに、親水性ポリマー層は、親水性ポリマー層の架橋に利用される同様の反応によってコアに結合することができる。図５Ａ〜５Ｃに関して、親水性ポリマー層は、反応性基Ａを有する第１のポリマー種Ｐ１および反応性基Ｎ１を有する第２のポリマー種Ｐ２を含む。先に述べたとおり、親水性ポリマー層は、第１のポリマー種と第２のポリマー種を、反応性基ＡとＮ１の反応によって架橋することにより生成してよい。図５Ａに示すとおり、架橋６３によって、第１と第２の種が共有結合によって連結されて、レンズコア６０の凸面６４上に第１の親水性ポリマー層７０Ａ、凹面６２上に第２の親水性ポリマー層７０Ｂが形成される。
【００７７】
さらに図５Ａに関して、第１のポリマー種は、コアの外表面とも共有結合６１を形成する。示されるとおり、共有結合は、第１のポリマー種Ｐ１の反応性基Ａとコア表面とによって形成される。一部の実施形態では、第１のポリマー種Ｐ１上の反応性基Ａは、反応して、（１）親水性ポリマー層中でポリマー種を架橋し、（２）生成した親水性ポリマー層をコアに結合させる。このような場合では、それによって、Ａ部分の第１の部分がＮ１部分と反応し、Ａ部分の第２の部分がコア表面と反応することが可能になる。一部の場合では、第１のポリマー種Ｐ１の濃度および／または第１のポリマー種の利用可能な反応性Ａ部分の数は、対応する第２のポリマー種の濃度および／または利用可能な反応性Ｎ１部分を上回る。
【００７８】
図５Ｂに関して、レンズコアは、反応性部分Ｎ２を含んでもよい。反応性部分Ｎ２は、親水性ポリマー層中でポリマー種の反応性基と反応するように適合させてもよい。一部の場合では、反応性部分Ｎ２は、ポリマー種の１つにしか反応しない。図５Ｃに関して、反応性部分Ｎ２は、第１の種Ｐ１上の反応性基Ａと反応して、親水性ポリマー層とコア間に共有結合を形成する。
察しうるとおり、親水性ポリマー層をコアに結合させるための反応には、少なくとも（Ａ）（１）の部に記載したものを始めとして、当業界で知られている適切ないくつもの方法を含めることができる。一部の場合では、共有結合は、親水性層中の２つ以上のポリマー種上にあるそれぞれの反応性基間で、求核性共役反応、マイケル型反応（たとえば、１，４付加）、および／またはクリック反応によって起こる。一部の実施形態では、第１および第２の求核性共役反応は、クリック反応である。一部の場合では、クリック反応は、共役付加反応である。一部の場合では、共役付加反応は、１，４−求核付加反応である。一部の場合では、共役付加反応は、両方ともマイケル型反応である。
【００７９】
一部の場合では、反応性Ａ基は、電子対受容体であり、反応性基Ｎ１およびＮ２は、反応性求核性基である。Ｎ１およびＮ２は、同じでも、または異なる反応性基でもよい。図５Ａ〜５Ｃに示す例で続けると、親水性ポリマー層は、反応性Ａ基と反応性求核性基Ｎ１間の第１の反応によって形成される。加えて、親水性ポリマー層は、反応性Ａ基と求核性基Ｎ２間の第２の反応によって、コアに共有結合される。２つの反応は、同じ反応容器中で同時またはほぼ同時に起こってもよい。
【００８０】
反応性官能基がチオールおよびスルホニル部分を含む場合では、反応性Ａ基は、第１のＰＥＧマクロマー上のスルホニル基でよい。スルホン部分は、第１のＰＥＧマクロマー上で電子対受容部分として機能する。反応性求核性基Ｎ１および／またはＮ２は、チオール基でよい（図４Ａを参照のこと）。第１の反応について、第１と第２のＰＥＧマクロマーは、反応性チオールおよびスルホニル基によって架橋を形成するが、その結果としてチオエーテル部分を得ることができる（図４Ｂを参照のこと）。コア上のＮ２求核性基もチオールである場合では、第１のＰＥＧマクロマー上のスルホニル部分とレンズコアの表面上のＮ２間の反応によっても、チオエーテルが形成されてよい。
察しうるとおり、コア上の求核性基（または他のタイプの反応性基）は、親水性ポリマー層中の反応性基と同じになる必要はない。しかし、同じ反応性基を利用することで、それぞれの反応の制御性や予測性などのいくつかの利点を得ることができる。
他の変形形態では、親水性ポリマー層は、限定はしないが、アルキレンスルホニル部分、ジアルキレンスルホニル部分、エチレンスルホニル部分、ジエチレンスルホニル部分などのスルホニル部分を介してレンズコアに共有結合によって連結している。別の変形形態では、親水性ポリマー層は、スルホニル部分およびチオエーテル部分、アルキレンスルホニル部分およびチオエーテル部分、ジアルキレンスルホニル部分およびチオエーテル部分、エチレンスルホニル部分およびチオエーテル部分、またはジエチレンスルホニル部分およびチオエーテル部分を介してコアに共有結合されている。
【００８１】
別の変形形態では、親水性ポリマー層は、エステル部分、アルキレンエステル部分、エチレンエステル部分、チオエーテル部分、エステル部分およびチオエーテル部分、アルキレンエステル部分およびチオエーテル部分、またはエチレンエステル部分およびチオエーテル部分を介してコアに共有結合されている。
別の実施形態では、コアレンズと親水性層間の連結は、他のいかなる形態の化学結合または会合も特に除外して、共有結合性である。たとえば、記載のとおりのヒドロゲル層は、疎水性レンズコアの表面に、共有結合からなる化学結合によって結合していてよい。
【００８２】
一部の実施形態では、親水性ポリマー層は、１種または複数の異なるポリマー溶液を使用して結合させることができる。たとえば、異なるポリマー溶液の組合せからなる混合物を使用することができる。異なるポリマー溶液のそれぞれは、溶液をコンタクトレンズに適用する前に混合することができる。ポリマー溶液はそれぞれ、１種または複数のポリマー種を含んでよい。１種または複数のポリマー種は、レンズまたはレンズコアの表面改質と同様またはそれと相補的な反応性基を有してよい。異なるポリマー溶液それぞれにおける１種または複数のポリマー種は、異なる反応性基および部分を含んでよい。一部の場合では、異なるポリマー溶液は、本明細書に記載の反応性基のいずれかを有する特有のポリマー種をそれぞれが含んでよい。一部の場合では、異なるポリマー溶液は、反応性基が異なる以外は同じである種を含んでよい。一部の場合では、異なるポリマー溶液は、１種のポリマー種を共有し、追加の異なるポリマー種を使用してもよい。一部の実施形態では、２種のポリマー溶液が使用される。一部の実施形態では、３種以上のポリマー溶液が使用される。
【００８３】
Ｄ．多層コンタクトレンズ
一部の実施形態では、本明細書で企図するコーティングコンタクトレンズは、シリコーン含有層上に親水性ポリマー層を有する層状レンズである。一部の変形形態は、シリコーン含有層および第１のポリエチレングリコール含有層を備え、第１のポリエチレングリコール含有層とシリコン含有層は、互いに共有結合されており、コンタクトレンズは、層状構造配置を有する。一部の実施形態では、第１のポリエチレングリコール含有層は、ＰＥＧとポリアクリルアミドとを含む。一部の実施形態では、ポリエチレングリコール含有層は、２つ以上の種のＰＥＧを含む。典型的な実施形態では、コンタクトレンズは、第２のシリコーン含有層を含まない。他の実施形態では、コンタクトレンズは、第２のポリエチレングリコール含有層を含まない。別の実施形態では、コンタクトレンズは、第２のシリコーン含有層または第２のポリエチレングリコール含有層のいずれかを含まない。一部の実施形態では、コンタクトレンズは、ポリアクリルアミドを含む第２の層を含む。典型的な実施形態では、コンタクトレンズは、前面と後面を含み、前面は、第１のポリエチレングリコール含有層であり、後面は、シリコーン含有層である。典型的な実施形態では、コンタクトレンズは、前面と後面を含み。前面は、シリコーン含有層であり、後面は、第１のポリエチレングリコール含有層である。
【００８４】
典型的な実施形態では、コンタクトレンズの前面をなす層と後面をなす層は、実質的に同じ厚さである。他の場合では、層は、ヒドロゲル層またはコアのいずれかについて上述した厚さを含めて、適切ないずれかの厚さを独自に有していてもよい。
【００８５】
別の態様では、本発明は、シリコーン含有層と、第１のポリエチレングリコール含有層と、第２のポリエチレングリコール含有層とを含み、第１のポリエチレングリコール含有層とシリコーン含有層は、互いに共有結合されており、第２のポリエチレングリコール含有層とシリコーン含有層は、互いに共有結合されており、コンタクトレンズは、層状構造配置を有する、コンタクトレンズを提供する。典型的な実施形態では、コンタクトレンズは、第２のシリコーン含有層を含まない。典型的な実施形態では、記載のコンタクトレンズは、第３のポリエチレングリコール含有層を含まない。典型的な実施形態では、コンタクトレンズは、第２のシリコン含有層または第３のポリエチレングリコール含有層のいずれかを含まない。典型的な実施形態では、コンタクトレンズは、前面と後面を含み、前面は、第１のポリエチレングリコール含有層であり、後面は、第２のポリエチレングリコール含有層である。典型的な実施形態では、この段落で記載するコンタクトレンズは、前面と後面を含み、前面は、第１のポリエチレングリコール含有層であり、後面は、第２のポリエチレングリコール含有層であり、第１と第２のポリエチレングリコール含有層は、実質的に互いに同一である。他の場合では、第１のポリエチレングリコール含有層は、第２のポリエチレングリコール含有層とは無関係の組成、寸法、または他の特性を有する。
【００８６】
典型的な実施形態では、本発明のコンタクトレンズのいずれかについて、第１のポリエチレングリコール層とシリコーン含有層は、スルホニル部分を介して共有結合されている。典型的な実施形態では、本発明のコンタクトレンズのいずれかについて、第１のポリエチレングリコール層とシリコーン含有層は、アルキレンスルホニル部分を介して共有結合されている。典型的な実施形態では、本発明のコンタクトレンズのいずれかについて、第１のポリエチレングリコール層とシリコーン含有層は、ジアルキレンスルホニル部分を介して共有結合されている。典型的な実施形態では、本発明のコンタクトレンズのいずれかについて、第１のポリエチレングリコール層とシリコーン含有層は、エチレンスルホニル部分を介して共有結合されている。典型的な実施形態では、本発明のコンタクトレンズのいずれかについて、第１のポリエチレングリコール層とシリコーン含有層は、ジエチレンスルホニル部分を介して共有結合されている。典型的な実施形態では、本発明のコンタクトレンズのいずれかについて、第１のポリエチレングリコール層とシリコーン含有層は、チオエーテル部分を介して共有結合されている。
一部の実施形態では、親水性層とシリコーン含有層は、アミノ基を有する部分を介して共有結合している。
【００８７】
典型的な実施形態では、本発明のコンタクトレンズのいずれかについて、第１のポリエチレングリコール層とシリコーン含有層は、スルホニル部分およびチオエーテル部分を介して共有結合されている。典型的な実施形態では、本発明のコンタクトレンズのいずれかについて、第１のポリエチレングリコール層とシリコーン含有層は、アルキレンスルホニル部分およびチオエーテル部分を介して共有結合されている。典型的な実施形態では、本発明のコンタクトレンズのいずれかについて、第１のポリエチレングリコール層とシリコーン含有層は、ジアルキレンスルホニル部分およびチオエーテル部分を介して共有結合されている。典型的な実施形態では、本発明のコンタクトレンズのいずれかについて、第１のポリエチレングリコール層とシリコン含有層は、エチレンスルホニル部分およびチオエーテル部分を介して共有結合されている。典型的な実施形態では、本発明のコンタクトレンズのいずれかについて、第１のポリエチレングリコール層とシリコーン含有層は、ジエチレンスルホニル部分およびチオエーテル部分を介して共有結合されている。
【００８８】
典型的な実施形態では、本発明のコンタクトレンズのいずれかについて、第２のポリエチレングリコール層とシリコーン含有層は、スルホニル部分を介して共有結合されている。典型的な実施形態では、本発明のコンタクトレンズのいずれかについて、第２のポリエチレングリコール層とシリコーン含有層は、アルキレンスルホニル部分を介して共有結合されている。典型的な実施形態では、本発明のコンタクトレンズのいずれかについて、第２のポリエチレングリコール層とシリコーン含有層は、ジアルキレンスルホニル部分を介して共有結合されている。典型的な実施形態では、本発明のコンタクトレンズのいずれかについて、第２のポリエチレングリコール層とシリコーン含有層は、エチレンスルホニル部分を介して共有結合されている。典型的な実施形態では、本発明のコンタクトレンズのいずれかについて、第２のポリエチレングリコール層とシリコーン含有層は、ジエチレンスルホニル部分を介して共有結合されている。典型的な実施形態では、本発明のコンタクトレンズのいずれかについて、第２のポリエチレングリコール層とシリコーン含有層は、チオエーテル部分を介して共有結合されている。
【００８９】
典型的な実施形態では、本発明のコンタクトレンズのいずれかについて、第２のポリエチレングリコール層とシリコーン含有層は、スルホニル部分およびチオエーテル部分を介して共有結合されている。典型的な実施形態では、本発明のコンタクトレンズのいずれかについて、第２のポリエチレングリコール層とシリコーン含有層は、アルキレンスルホニル部分およびチオエーテル部分を介して共有結合されている。典型的な実施形態では、本発明のコンタクトレンズのいずれかについて、第２のポリエチレングリコール層とシリコーン含有層は、ジアルキレンスルホニル部分およびチオエーテル部分を介して共有結合されている。典型的な実施形態では、本発明のコンタクトレンズのいずれかについて、第２のポリエチレングリコール層とシリコーン含有層は、エチレンスルホニル部分およびチオエーテル部分を介して共有結合されている。典型的な実施形態では、本発明のコンタクトレンズのいずれかについて、第２のポリエチレングリコール層とシリコーン含有層は、ジエチレンスルホニル部分およびチオエーテル部分を介して共有結合されている。
【００９０】
典型的な実施形態では、本発明のコンタクトレンズのいずれかについて、第１のポリエチレングリコール層とシリコーン含有層は、エステル部分を介して共有結合されている。典型的な実施形態では、本発明のコンタクトレンズのいずれかについて、第１のポリエチレングリコール層とシリコーン含有層は、アルキレンエステル部分を介して共有結合されている。典型的な実施形態では、本発明のコンタクトレンズのいずれかについて、第１のポリエチレングリコール層とシリコーン含有層は、エチレンエステル部分を介して共有結合されている。典型的な実施形態では、本発明のコンタクトレンズのいずれかについて、第１のポリエチレングリコール層とシリコーン含有層は、チオエーテル部分を介して共有結合されている。
【００９１】
典型的な実施形態では、本発明のコンタクトレンズのいずれかについて、第１のポリエチレングリコール層とシリコーン含有層は、エステル部分およびチオエーテル部分を介して共有結合されている。典型的な実施形態では、本発明のコンタクトレンズのいずれかについて、第１のポリエチレングリコール層とシリコーン含有層は、アルキレンエステル部分およびチオエーテル部分を介して共有結合されている。典型的な実施形態では、本発明のコンタクトレンズのいずれかについて、第１のポリエチレングリコール層とシリコーン含有層は、エチレンエステル部分およびチオエーテル部分を介して共有結合されている。
典型的な実施形態では、本発明のコンタクトレンズのいずれかについて、第２のポリエチレングリコール層とシリコーン含有層は、エステル部分およびチオエーテル部分を介して共有結合されている。典型的な実施形態では、本発明のコンタクトレンズのいずれかについて、第２のポリエチレングリコール層とシリコーン含有層は、アルキレンエステル部分およびチオエーテル部分を介して共有結合されている。典型的な実施形態では、本発明のコンタクトレンズのいずれかについて、第２のポリエチレングリコール層とシリコーン含有層は、エチレンエステル部分およびチオエーテル部分を介して共有結合されている。
【００９２】
Ｅ．接触角
有利なことに、企図するコーティングコンタクトレンズの一部は、互いに架橋され、さらに、全体として、レンズコアまたは層に共有結合された親水性ポリマーの集団を有する、親水性ポリマー層を備える。そのため、親水性ポリマー層によって、コアコンタクトレンズの湿潤性を向上させることができる。
以下でさらに詳細に述べるとおり、ヒドロゲル層の親水性または湿潤性は、キャプティブバブル接触角試験として知られる方法を実行する接触角ゴニオメーターによって測定することができる。比較的高い親水性は、比較的小さい前進接触角と関連する。
開示する技術に従うコンタクトレンズの典型的な実施形態では、レンズをバブル接触角試験にかけたとき、レンズは、約２０°〜約５０°の範囲の前進接触を示す。一部の実施形態では、レンズは、キャプティブバブル試験によって測定される前進接触角が、約５０°未満である。より詳細な実施形態では、レンズは、約２５°〜約３５°の範囲の前進接触を示す。一部の実施形態では、レンズは、キャプティブバブル試験によって測定される前進接触角が、約３５°未満である。
【００９３】
図６Ａ〜６Ｃは、当技術の実施形態によって提供される、コンタクトレンズの湿潤性または親水性の代理的測定法として、コンタクトレンズ業界で一般に使用されている、キャプティブバブル試験の態様を示す。図６Ａに、キャプティブバブル試験用の装備１００を示す。装備１００は、試験レンズ１０４と連絡しているレンズ保持固定具１０２を含む。気泡１０６は、シリンジポンプ１０８から試験レンズの表面に配置される。
図６Ｂに、気泡をコンタクトレンズに対して膨張させ、またはコンタクトレンズから除去するにつれて、水溶液中でコンタクトレンズの表面と気泡の間に生じる、接触角の概略図を示す。
図６Ｃに、泡がコンタクトレンズ表面に対して膨張し、次いで除去されるにつれて生じる一連の概略的な角を示す。図面の左側に試験の「後退相」を示し、図面の右側に試験の「前進相」を示す。左に関して、泡とコンタクトレンズの中心接触点となる箇所において泡が最初に接触した後、相互接触の面積が拡大し、取り囲む水性間隙が中心接触点から後退する。したがって、これを「後退相」と称する。右に関して、泡が除去されるにつれて、水溶液は、泡とコンタクトレンズの接触の中心点に向かって進行する。したがって、これを試験の「前進相」と称する。こうしたプロフィールは、試験の間ビデオ撮影して、動態を捕らえることができる。記録されたビデオ映像において、ソフトウェアを基盤とした境界検出および角度分離技術を使用して、泡とレンズの界面における後退および前進角を測定することができる。
【００９４】
試験の前進部分および後退部分両方において、小さい角は、コンタクトレンズ表面の親和性が空気よりも水に対して相対的に高いことを表す。したがって、小さい接触角とコンタクトレンズ表面の親水性または湿潤性とには、関連がある。対照的に、大きい接触角は、コンタクトレンズ表面の水との親和性が相対的に不足していることを表す。この試験によって、当技術のコンタクトレンズ実施形態の親水性を定量化することができる。
典型的な実施形態では、記載のとおりの親水性ポリマー層を有するコンタクトレンズは、前進接触角が、２０°未満、２５°未満、３０°未満、３５°未満、４０°未満、５０°未満、６０°未満、７０°未満、または８０°未満である。別の実施形態では、前進接触角は、約２０°〜約８０°の間、約３０°〜約７０°の間、約３５°〜約６５°の間、約４０°〜約８０°の間、約４０°〜約６５°の間、約４５°〜約５５°の間、約５０°〜約６０°の間、または約４０°〜約５０°の間である。一部の実施形態では、親水性ポリマー層の前進接触角は、約５０°±約１０°である。
図１３に、本明細書で開示するとおり、また以下でより詳細に論じるとおりに、ＰＥＧを含むコーティングでコーティングした、市販のコンタクトレンズについての前進接触角データを示す。
【００９５】
Ｆ．他のコーティングレンズ特性
本明細書に記載のコーティングレンズは、眼表面の健康および装用者の快適さを維持しながら、妥当な眼上移動が実現されるように適合させることができる。
一部の実施形態では、ヒドロゲル層およびコアは、実質的に光学的に透明である。一部の実施形態では、ヒドロゲル層は、ヒドロゲル層を介した眼表面への光の透過が可能になるように適合している。一部の実施形態では、ヒドロゲル層は、レンズコアの外表面を実質的に取り囲む。
コーティングレンズの厚さは、コーティングコンタクトレンズの短径の測定値でよい。一部の実施形態では、コアおよびコーティングの厚さは、約７５μｍ未満である。一部の実施形態では、コアおよびコーティングの厚さは、約５０μｍ未満である。一部の実施形態では、コアおよびコーティングの厚さは、約２５μｍ未満である。
一部の実施形態では、ヒドロゲル層の第１の部分は、ヒドロゲル層の第２の部分の第２の厚さとは異なる第１の厚さを占める。ヒドロゲル層の第１の部分は、本明細書に記載の１種または複数のポリマー種を含んでよい。第２の部分は、第１の部分の１種または複数のポリマー種と同じまたは異なる１種または複数のポリマー種を含んでよい。
【００９６】
１．臨界摩擦係数
本明細書で開示するヒドロゲルコーティングにより、コーティングレンズの臨界摩擦係数（ＣＣＯＦ）を低減することができる。一部の実施形態では、コーティングレンズは、臨界摩擦係数が約０．０６未満である。たとえば、シリコーンコアを親水性ポリマー層でコーティングすると、臨界摩擦係数を約０．０６未満または約０．０５６未満に低減することができる。一部の実施形態では、コーティングレンズは、臨界摩擦係数が約０．０５未満である。一部の実施形態では、コーティングレンズは、臨界摩擦係数が約０．０４６未満である。一部の実施形態では、コーティングレンズは、臨界摩擦係数が約０．０４５未満である。一部の実施形態では、コーティングレンズは、臨界摩擦係数が約０．０３未満である。ＣＣＯＦは、例９１に記載のものなどの従来の技術を使用して測定することができる。
【００９７】
２．水切れ時間
本明細書に記載のヒドロゲルコーティングレンズは、結果として、水切れ時間が改善されたコンタクトレンズとなりうる。水切れ時間は、例９３に記載のとおり、コンタクトレンズを食塩水の浴から取り出し、水の皮膜が切れ、レンズの表面からはけるのにどれだけかかるか時間を計ることにより測定できる。一部の実施形態では、コーティングレンズの水切れ時間は、約２５秒より長い。
【００９８】
３．耐タンパク質性
本明細書に記載のヒドロゲルコーティングレンズは、結果として、耐タンパク質性が改善されたコンタクトレンズとなりうる。改善された耐タンパク質性により、レンズは、装用者にとってより快適となりうる。
耐タンパク質性の一つの尺度は、通常の使用の際にレンズに付着するタンパク質の量である。これは、例９２に記載のとおりに測定することができる。一部の実施形態では、タンパク質付着は、レンズあたりタンパク質約５μｇ未満である。
耐タンパク質性の別の尺度は、レンズに接触することで変性するタンパク質の量である。一部の実施形態では、本明細書に記載のヒドロゲルコーティングレンズは、タンパク質を実質的に変性させない。一部の実施形態では、本明細書に記載のコーティングレンズは、レンズに接触するタンパク質の約５％未満しか変性させない。
【００９９】
４．耐脂質性
本明細書に記載のヒドロゲルコーティングレンズは、結果として、耐脂質性が改善されたコンタクトレンズとなりうる。改善された耐脂質性により、レンズは、装用者にとってより快適となりうる。
耐脂質性の一つの尺度は、通常の使用の際にレンズに付着する脂質の量である。一部の実施形態では、通常使用の歳、レンズあたり約１００μｇ未満の脂質がレンズに付着する。耐脂質性は、例９２で耐タンパク質性について記載するものと類似した方法を使用して測定される。
【０１００】
５．酸素透過率
本明細書に記載のコーティングコンタクトレンズは、改善された酸素透過性を備えうる。改善された酸素透過性は、装用者にとっての快適さが増したことの指標となりうる。酸素透過性を定量化する一つの方法は、酸素透過率（Ｄｋ／ｔ）を用いるものである。市販品として入手可能な従来のコンタクトレンズは、酸素透過率値が、１００のうち最大で半分である。ヒドロゲルレンズは、酸素透過率値が２５〜５０程であるのが一般的である。本明細書で開示するコーティングレンズは、酸素透過率値の増大を示しうる。一部の実施形態では、コーティングレンズは、酸素透過率（Ｄｋ／ｔ）が２００より大きい。一部の実施形態では、コーティングレンズは、酸素透過率（Ｄｋ／ｔ）が３００より大きい。酸素透過性は、ISO 18369-4:2006 section 4.4.3 polarographic methodsに記載のとおりに測定した。シリコーンへの酸素溶解度は、水の１０倍の高さであるので、低含水量レンズは、透過度がより高い。ヒドロゲルコーティングが配置されたコアレンズでは、酸素透過性の実質的な向上が可能になる。
【０１０１】
６．屈折率
一部の実施形態では、コンタクトレンズは、屈折率が約１．４２０より高くなりうる。他の実施形態では、コンタクトレンズは、屈折率が約１．４００より高くなりうる。他の実施形態では、コンタクトレンズは、屈折率が１．３８０となりうる。他の実施形態では、コンタクトレンズは、屈折率が１．３６０となりうる。
７．コンタクトレンズに付け加えられるオプションの装置
一部の実施形態では、コーティングコンタクトレンズは、電子装置、配線、導電性材料、センサー、カメラ、電源、無線送信機、および記憶装置の１つまたは複数を含むことがある。こうした材料は、レンズコア内、ヒドロゲルコーティング内、または両者内にあってよい。一部の実施形態では、電子装置または導電性材料は、シリコーンコアなどの耐水性コア内に設置される。
一部の実施形態では、コアは、センサーを含む。一部の実施形態では、コアは、グルコースセンサーを含む。一部の実施形態では、コアは、バイオメトリックセンサーを含む。一部の実施形態では、コアは、装用者の体温および心拍数の１つまたは複数を測定するように適合している。一部の実施形態では、コアは、導電性金属材料、カメラ、電源、電子装置、無線送信機、および記憶装置の１つまたは複数を含む。
【０１０２】
Ｇ．コーティングコンタクトレンズまたは多層コンタクトレンズの作製方法
本発明の別の態様は、記載のコーティングおよび／または層状コンタクトレンズの作製方法を提供する。
一部の実施形態では、方法は、コンタクトレンズの表面を親水性ポリマー溶液と反応させるステップを含む。親水性ポリマー溶液は、コンタクトレンズの少なくとも一部分上で反応してコーティングを形成するように適合させた、１つまたは複数の亜集団または種を含有してよい。一部の場合では、親水性ポリマー溶液は、コンタクトレンズ上で反応して、架橋されたコーティングを形成する。コーティングは、部分的に、または実質的に完全に架橋されていてよい。一部の場合では、親水性ポリマー溶液の種の１つまたは複数を、コンタクトレンズコアの外表面に共有結合によって連結させてもよい。
【０１０３】
本明細書に記載のコーティングコンタクトレンズの作製方法は、本明細書に記載の所望の特性のいずれかを有するコーティングおよび／またはコーティングコンタクトレンズを生成するための反応条件を選択するステップも含む。たとえば、反応条件、第１のポリマー種、および第２のポリマー種の１つまたは複数を、本明細書に記載のコーティングおよびコーティングレンズ特性のいずれかが得られるように選択することができる。
図３Ａに示すとおり、親水性ポリマー溶液は、反応性基Ａを有する第１のポリマー種、および反応性基Ｎを有する第２のポリマー種を含んでよい。親水性ポリマー層は、第１と第２のポリマー種上の反応性基を反応させて、架橋親水性ポリマー層を形成することにより、コンタクトレンズ上に生成することができる。図３Ｂに示すとおり、反応性基ＡおよびＮは、第１と第２のポリマー種間に共有結合５４を形成し、それによって２つの種を架橋し、その結果として親水性ポリマー層を得ることができる。一部の場合では、それぞれのポリマー種上の第１と第２の反応性基間の反応によって、ヒドロゲルが形成される。
記載したとおり、任意の適切な反応を用いて親水性ポリマー層を形成しうる。そうした反応としては、（限定はせず）求核性共役反応、マイケル型反応（たとえば、１，４求核付加反応）、および／またはクリック反応が挙げられる。一部の場合では、反応性基ＡおよびＮは、それぞれ、電子対受容部分および求核性部分であり、またはその逆もある。
【０１０４】
加えて、一部の変形形態では、親水性ポリマー層内のポリマー種または亜集団として、ＰＥＧ種を挙げることができる。一部の場合では、第１のＰＥＧ種は、第２のＰＥＧ種と反応して、親水性ポリマー層を形成する。たとえば、第１のＰＥＧ種として、第２のＰＥＧ種の求核性反応性部分に反応して、各ＰＥＧ種を共有結合によって連結するように適合させた電子対受容体を挙げることができる。一部の場合では、ポリアクリルアミドを含む第２の種が、第１のＰＥＧ種と反応する。たとえば、第１のＰＥＧ種は、第２のポリアクリルアミド種の求核性反応性部分に反応して、ＰＥＧ種とポリアクリルアミド種が共有結合によって連結されるように適合させた電子対受容体を含んでよい。
一部の実施形態は、親水性ポリマー層とレンズコアまたは層の間に共有結合を提供する。たとえば、親水性ポリマー層または溶液内のポリマー亜集団または種の１つまたは複数を、レンズコアに反応して、親水性層とレンズコア間に共有結合を形成するように適合させてもよい。一部の場合では、親水性ポリマー層の結合方法は、ポリマー種の少なくとも１つを、コアの表面上の反応性部位と反応させて、ポリマー種とコア表面間に共有結合を形成するステップを含む。
【０１０５】
再び図５Ａ〜５Ｃに関して、第１のポリマー種Ｐ１は、コア６０表面の反応性基Ｎ２に反応するように適合させた反応性基Ａを含んでもよい。Ａ基とＮ２基の反応の結果、第１のポリマー種Ｐ１とコア６０間に共有結合６１が生じる。示されるとおり、反応性基Ａは、第２のポリマー種Ｐ２の別の反応性部分Ｎ１と反応して、親水性ポリマー層を形成するように適合させてあってもよい。そのため、Ｐ１とＰ２の第１の反応によって、親水性ポリマー層が形成され、第２の反応によって、親水性ポリマー層がコアに結合される。
【０１０６】
一部の場合では、第１のポリマー種Ｐ１上の同じ反応性基Ａが、反応性部分Ｎ１またはＮ２のいずれかに反応しうる。一変形形態では、反応性Ａ基の第１の部分がＮ１部分に反応し、この反応性基の第２の部分がＮ２部分に反応する。一部の実施形態では、反応性Ａ基の第１および第２の部分は、同じ分子のポリマー種上にある。別の変形形態では、反応性Ａ基の第１および第２の部分は、同じポリマー種の異なる分枝アーム上にある。Ｐ１とＰ２、およびＰ１とコアの二重反応は、同じ反応容器中で、同じ反応時間中に（または反応時間のいくらかの部分が重なって）起こってもよい。
記載したとおり、任意の適切な反応を用いて親水性ポリマー層を形成し、親水性ポリマー層をレンズコアに結合させることができる。そうした反応としては、（限定はせず）求核性共役反応、マイケル型反応（たとえば、１，４求核付加反応）、および／またはクリック反応が挙げられる。たとえば、多数の反応がすべて求核性共役反応でもよい。別法として、多数の反応が、異なるタイプの反応でもよい。
【０１０７】
一部の実施形態では、第１および第２の反応は、求核性共役反応であり、より詳細には、両方が１，４−求核付加マイケル型反応である。例として、一部の実施形態では、第１のマクロマー集団の求核性反応性部分は、チオール基を含み、第２のマクロマー集団の電子対受容部分は、スルホン基を含む。
方法の他の実施形態では、第１および第２の求核性共役反応は、より広義には、「クリック」型反応と述べることができる。もともとはＫａｒｌ  Ｓｈａｒｐｌｅｓｓ他が述べている、クリック反応とは、水性環境で起こり、大きな熱力学的力によって完了へと推し進められる結果として高い収率を実現し、かつ副生物を実質的に生じないまたは生態系に対して毒性でない副生物を生じるという特徴を有する、巨大分子のモジュール方式の組立を指す。クリック反応は、毒性副生物なしに、水溶液中で速やかに高収率にレンズを反応させることができるので、コンタクトレンズの製造への応用に有利である。
本発明者らのイマーシブ浸漬コーティング工程において、分枝状ポリマーの結合に使用してよいクリック型反応の他の例としては、（ａ）一般に、一般チオール−エンクリック反応、（ｂ）Ｈｕｉｓｇｅｎ  １，２−二極性付加環化を含めた［３＋２］付加環化、（ｃ）ディールス−アルダー反応、（ｄ）イソニトリル（イソシアニド）とテトラジンの［４＋１］付加環化、（ｅ）特に、エポキシおよびアジリジン化合物のような小さい張力環に対する求核置換、（ｆ）カルボニル化学事象様の尿素生成、および（ｇ）チオリン（ｔｈｉｏｌｙｎｅ）反応においてジヒドロキシル化またはアルキンが関与するものなどの炭素−炭素二重結合に対する付加反応が挙げられる。
【０１０８】
特定の実施形態において、記載のコーティングレンズの作製方法は、コンタクトレンズの外表面を、親水性ポリマー溶液の第１のＰＥＧ種と反応させるステップであり、第１のＰＥＧ種が、電子対受容部分を含み、電子対受容部分の第１の部分が、第１の求核性共役反応によってコンタクトレンズの外表面に対して共有結合を形成する、ステップと、親水性ポリマー溶液の第１のＰＥＧ種を、親水性ポリマー溶液の第２のＰＥＧ種と反応させるステップであり、第２のＰＥＧ種が、第２の求核性共役反応において第１のＰＥＧ種の電子対受容部分の第２の部分に共有結合によって連結して、それによって第１と第２のＰＥＧ種を少なくとも部分的に架橋するように適合させた求核性反応性部分を含む、ステップとを含み、第１および第２の求核性共役反応によって、ＰＥＧヒドロゲルコーティングが、コンタクトレンズの外表面に対して形成され、共有結合される。
【０１０９】
一部の実施形態では、第１の種の反応性求電子性基または第２の種の反応性求電子性基の少なくとも一方は、レンズコアまたはコンタクトレンズの外表面に共有結合によって連結している。
一部の実施形態では、親水性ポリマー層は、求電子性反応性部分と第２の求核性反応性部分間の共有結合連結によってコア層に結合されている。
一部の実施形態では、コンタクトレンズの外表面と第１のポリマー種の第１の部分間の共有結合は、第１の求核性共役反応によって形成される。
【０１１０】
追加の実施形態では、方法は、レンズコアの表面を活性化するステップを含む。表面を活性化することで、表面上に多数の化学反応性部位を生成することができる。反応性部位は、たとえば、親水性ポリマーと反応する求核性部位でよい。
図７に関して、反応性部位なしのレンズ１６０を、活性化または修飾工程後の多数の反応性部位１６２と共に示す。一部の場合では、プラズマ工程を使用して、コアレンズの表面を活性化する。活性化工程は、レンズコアの外表面をガスプラズマに曝すステップを含んでもよい。一部の実施形態では、レンズを保持デバイス、通常は金属に移し、真空プラズマチャンバーに入れる。レンズを大気プラズマ中でプラズマ処理して、表面上に反応性部位を生成する。一部の場合では、大気プラズマを２００ｍＴｏｒｒで約３分間適用し、その結果、レンズ上に求核官能性部位が生じる。一部の実施形態では、プラズマ処理前にレンズを脱水する。
【０１１１】
別の変形形態では、コンタクトレンズ表面は、好ましくは酸素または窒素ガス中でのプラズマ処理によって活性化してもよい。たとえば、企図される工程は、コア材料を窒素プラズマ中で活性化することを含んでもよい。
一部の実施形態では、コンタクトレンズの外表面を改質することで、外表面上に多数の反応性求核性部位または多数の求電子性部位が生成される。
一部の実施形態では、コンタクトレンズの生成に使用する予備重合混合物に、二官能価モノマーまたはポリマーを加えることにより、コンタクトレンズの他のいずれかの表面の改質を行ってよい。二官能価モノマーまたはポリマーは、コンタクトレンズの光学的性質を実質的に変化させない。二官能価モノマーまたはポリマーによって、コンタクトレンズの表面上に、追加の求核性または求電子性反応性部位が設けられる。
【０１１２】
一部の実施形態では、コンタクトレンズの外表面を改質するステップは、コンタクトレンズ表面と反応するが、反応後に依然として反応性部位を残すモノマーを加えることを含む。
他の実施形態では、コンタクトレンズ表面の活性化は、漸増するｐＨ、たとえば、１１より高い溶液ｐＨに曝して行うこともできる。
別の実施形態では、活性化は、分枝状親水性コーティング用ポリマーに反応性である基を含むようにモノマー混合物を修飾して行うこともできる。モノマー混合物の活性化は、直接の活性化でも、または、たとえば光または変化するｐＨによって切断される、保護された基を用いての活性化でもよい。他の場合では、メルカプトおよびアミノシランを含めた官能性シランのプラズマ重合を活性化に使用してもよい。加えて、アリルアルコールおよびアリルアミンのプラズマ重合も、活性化に使用することができる。
【０１１３】
一部の実施形態では、コアの活性化または修飾ステップの結果として、親水性ポリマー層のポリマー種の少なくとも１つと反応しうる反応性基Ｎ２（図５Ｂに示す）が生じる。一部の場合では、親水性ポリマー層中のポリマー種の少なくとも１つは、コア外表面上の多数の反応性部位の一部分と反応して、親水性ポリマー層とコア表面間に共有結合を形成する。一部の場合では、コア表面上に親水性ポリマー層を形成する前にレンズコアを活性化する。
一部の実施形態では、コーティングレンズを作製する工程は、活性化コア表面を、官能化された親水性ポリマーの集団と反応させるステップを含む。たとえば、親水性ポリマーは、求核性反応性部分で官能化した第１の亜集団と、電子対受容部分で官能化した第２の亜集団とを有する、官能化された分枝状親水性マクロマーの集団を含んでもよい。別の実施形態では、方法は、第１の求核性共役反応において２つのマクロマー亜集団の官能性部分を互いに反応させて、２つのマクロマー亜集団間に共有結合を形成し、それによって架橋したポリマーネットワークを生成するステップを含んでもよい。
【０１１４】
方法は、第２の求核性共役反応において、第２のマクロマー亜集団の電子対受容部分と、活性化レンズコア表面の求核性部分とを反応させて、電子対受容部分をレンズコア表面に共有結合させるステップも含んでよい。第１および第２の求核性共役反応により、完了すると、架橋した親水性ヒドロゲル層が共有結合されているレンズコアを有するコンタクトレンズが得られる。
記載したとおり、第１および第２の求核性共役反応は、反応物が異なっていることで異なる、同じタイプの反応でもよい。２つの反応には、多数の反応に関係しうる電子対受容体を含む親水性ポリマー種などの、同じ電子対受容体が関与してもよい。多くの反応は、求核反応性親分子、一つの事例では、求核性部分を有する親水性ポリマー種、次の事例では、求核性部分を有するレンズコアのシリコーン系ポリマーが別個であることで異なっていてもよい。
【０１１５】
図８に関して、２つの典型的な共役付加反応２１４、２１６、および主な反応物の概略図２００を示す。主な反応物は、求核性部分２０２および電子対受容部分２０４であると理解することができる。第１の反応において、ＰＥＧ−チオール２０６などの求核性官能性部分を有する反応物は、ＰＥＧ−スルホン２０４などの電子対受容官能性部分を有する反応物２０４と反応し、反応２１４の生成物は、中心チオエーテル結合を介して連結された、一対の連結したＰＥＧ分子である。官能化されたＰＥＧ分子の間で反応が進行するにつれて、ＰＥＧは、連結されたネットワークの形をとり、ＰＥＧネットワークは親水性であるため、水性環境において、ネットワークは、統合されたヒドロゲルの形をとる。
【０１１６】
第２の反応２１６において、ＰＥＧ−スルホン２０４などの電子対受容官能性部分を有する反応物２０４は、シリコーン系レンズコアの表面上の求核性部位２１０と反応し、この第２の反応２１６の生成物は、ＰＥＧ−スルホンとレンズコア間の共有結合である。上記のとおり、活性化したシリコーン系コアに共有結合によって連結する個々の分子はまた、ヒドロゲル構造の構成要素として含められるので、ヒドロゲル構造は、全体として、共有結合によって連結されたレンズコアになる。
図９Ａ〜９Ｄには、図８に概略的に示す反応物および反応のより綿密で詳細な態様を示す。図９Ａは、プラズマ処理によって活性化されて、活性化求核性部位の下地で覆われたレンズ表面が生じたシリコーン系レンズコアを示す。図９Ｂは、ＰＥＧ分子、ビニルスルホン部分などのマイケル型電子受容体、チオールなどの求核性官能基、およびマイケル型反応それ自体の詳細を含めて、反応物の例の構造を示す。
【０１１７】
図９Ｃ〜９Ｄは、分枝状親水性ポリマー種の２つの亜集団、すなわち、求核性官能基（Ｎ）を有する第１の亜集団、および電子対受容官能基（Ａ）を有する第２の亜集団が、求核性に活性化された（Ｎ）レンズコアが浸されている反応溶液中にある、反応工程を示す。図９Ｄの下方部分では、図８に示すとおりの第１の反応によって、２つの亜集団の個々の反応成員が、その官能基を介して連結し合って、ヒドロゲルネットワークを形成し始めている。また、図８に示すとおりの第２の反応によって、親水性ポリマーの電子対受容部分（Ａ）は、レンズ表面上の求核性部位との共有結合に関与し、その結果、ヒドロゲルネットワークが、レンズ表面に共有結合されている。
図１０Ａ〜１０Ｂに、ヒドロゲル膜が共有結合されているコンタクトレンズを作製する工程の２つの変形形態の流れ図を示す。図１０Ａは、プラズマ活性化法を含む工程を示す。そのようなプラズマ処理は、酸素プラズマまたは窒素プラズマのいずれへの露出を含んでもよい。図１０Ｂは、化学的または「湿式」活性化法を含む工程を示す。
図１０Ａに記載するとおり、コンタクトレンズ３２０はプラズマ処理３２４されて、コンタクトレンズ上に多数の反応性部位が形成される。これは、レンズを真空プラズマチャンバーに入れることにより実現できる。一部の実施形態では、レンズを保持デバイス、通常は金属に移し、真空プラズマチャンバーに入れる。レンズを大気プラズマにおいて２００ｍＴｏｒｒで約３分間プラズマ処理し、それによって、レンズ上に求核性官能性部位を生成する。記載するとおり、レンズは、プラズマ処理する前に、脱水状態にしてもよい。
【０１１８】
さらに図１０Ａに関して、レンズコアを活性化した後、活性化レンズコアを、コーティング用ポリマーおよび／またはコーティング用ポリマー種もしくは前駆体を含む溶液中に入れる３２４。コーティング用ポリマーは、官能化された分枝状ＰＥＧ種の亜集団を含む親水性ポリマー集団を含めて、記載の親水性ポリマーのいずれでもよい。一部の場合では、溶液は、イソプロピルアルコールおよび水も含む。溶液は、ｐＨが７より高くてもよい。溶液は、かき混ぜて、十分に撹拌された浴を作ってもよく、レンズは、溶液中でしばらくインキュベートされる。一部の場合では、インキュベート時間は、約５０分である。
【０１１９】
コーティング工程は、コーティングレンズから望ましくない成分を除去する抽出ステップを含んでもよい。たとえば、ベースまたは基材にシリコーン系レンズコアを使用する場合では、レンズコア中の未反応のシリコーン分子をレンズの外へ抽出し、または拡散させる。抽出工程によって、レンズから眼球領域へと浸出しかねないレンズコア原料（たとえば、シリコーン含有コアの原料シリコーン）が除去されることは有利である。そのため、工程のさらなるステップは、イソプロピルアルコールと水からなる溶液にレンズを約５０分などの一定時間移して３２６、レンズコアから未反応のシリコーン分子を引き続き抽出することを含んでもよい。加えて、第２のすすぎ３２８として、イソプロピルアルコールと水からなる新鮮な溶液にレンズを約５０分などの一定期間移して、レンズコアから未反応のシリコーン分子をさらに抽出してもよい。一部の変形形態では、レンズを水浴にも移して３３０、一定時間（たとえば、約５０分）水中で平衡化してもよい。
加えて、図１０Ａに示すとおり、レンズは、包装溶液を含んだ包装容器に移す３３２ことができる。レンズは、オートクレーブ処理３３４してもよい。一部の場合では、レンズを約２５０°Ｆで約３０分間オートクレーブ処理する。
【０１２０】
図１０Ｂには、レンズコアを活性化し、活性化したコアをコーティングする湿式活性化工程を記載する。工程は、水和した状態のレンズ３７０から始めることができる。次のステップは、水和した表面レンズコアの活性化３７２を含んでよい。これは、プラズマまたは化学処理によって実現することができる。たとえば、オゾンを使用して、コア表面を活性化してもよい。一度活性化したなら、活性化レンズを、コーティング用材料を含有する溶液中に入れてよい３７４。溶液は、記載のとおりの親水性ポリマー溶液および水を含むものでよい。一部の場合では、溶液は、７より高いｐＨである。溶液は、かき混ぜて、十分に撹拌された浴を作ってもよく、レンズは、その中でインキュベートされる。一部の場合では、レンズは、約５０分間インキュベートされる。
次に、レンズを水浴に移して、水中で平衡化３７６してもよい。平衡化ステップは、レンズから過剰のポリマーを洗浄するのにも役立つ場合がある。レンズは、水中で約５０分間平衡化されてもよい。レンズは、包装溶液を含んだ包装容器に移す３７８ことができる。加えて、別のステップとして、レンズをオートクレーブ処理してもよい。一部の場合では、レンズは、約２５０°Ｆで約３０分間オートクレーブ処理される。オートクレーブ処理ステップ後、得られるコーティングレンズは、すぐに使用できる状態３８２である。
有利なことに、本明細書に記載の方法は、現在業界で用いられているコンタクトレンズ製造工程と一体化することのできる、費用効果のあるコーティング工程を提供する。
【０１２１】
方法の一部の実施形態は、活性化したレンズコアを、撹拌された容器内の反応溶液に投入し、溶液は、親水性マクロマー反応物を含み、反応容器は、適切な反応条件を実現するように操作される、投入法であると理解してよい。反応容器および条件の態様は、生物化学工学用語で、連続撹拌反応槽（ＣＳＴＲ）において行われると理解してよい。典型的な実施形態では、反応ステップは、水性溶媒を含んだ反応溶液内で行われる。そのような水性溶媒としては、水、メタノール、エタノール、またはＰＥＧを可溶化する適切ないずれかの水性溶媒のいずれか１種または複数を挙げることができる。
【０１２２】
図１１Ａは、記載の反応を実施するのに適する継続撹拌槽反応器（ＣＳＴＲ）４００の概略図を示す。ＣＳＴＲ４００は、槽内で反応内容を撹拌するための撹拌機４０２を含む。供給ラインまたは導管４０４によって、少なくとも１種のポリマー種を含有する親水性ポリマー溶液を始めとする反応溶液の投入または流入４０６が可能になる。示されるとおり、第１および第２のポリマー種は、ＣＳＴＲ４００に流れ込む。一部の場合では、第１および第２のポリマー種は、異なる流量ＶＰ１およびＶＰ２をそれぞれ有する。他の場合では、流量は、同じでもよい。
図１１Ａには、ＣＳＴＲ４００中の多数のコンタクトレンズ４０４ａおよび４０４ｂを示す。一部の場合では、コンタクトレンズは、開口部または保持されたレンズとＣＳＴＲ中の溶液との接触を可能にするのに十分な多孔度を備えたメッシュホルダーに保持されていてもよい。
【０１２３】
図１１Ａには、ＣＳＴＲ４００から流体を取り出すための排出または流出開口部または導管４０８も示す。一部の場合では、取り出される液体は、使用済み反応流体である。除去される流体の流量は、Ｖ0として設計することができる。
一部の場合では、Ｔpは、ポリマー滞留時間を示し、ＴCは、ＣＳＴＲ４００におけるコンタクト滞留時間を示す。図１１Ｂには、ＴPが１〜７２時間であり、ＴCが０．２５〜２４時間である、ＣＳＴＲ４００におけるポリマーコーティング粒度と時間の関係を示す。
【０１２４】
一部の変形形態では、反応溶液内で、溶液中の総親水性マクロマー濃度は、通常、約０．０１（ｗ／ｖ）％〜約０．５０（ｗ／ｖ）％の間の範囲である。一部の実施形態では、第１および第２のマクロマー亜集団は、溶液中に実質的に同等の濃度で存在する。しかし、他の実施形態では、第２のマクロマー亜集団の反応性部分（電子対受容体）の濃度は、第１のマクロマー亜集団の反応性部分（求核性基）の濃度を上回る。
求核性反応性部分に対して過剰の電子対反応性部分を有することは、ヒドロゲルでコーティングされたコンタクトレンズの実施形態をなす目的では、そのように官能化した親水性ポリマー亜集団の電子対受容部分が２つの反応に関与できるという点で、本明細書に含まれる反応に有利となりうる。電子対受容体で官能化したポリマー亜集団は、（１）求核性基で官能化した亜集団との共有結合性架橋、および（２）シリコーン系コアレンズ表面上の求核性部位への共有結合に関与する。対照的に、求核性部分で官能化したポリマー亜集団は、自らが、電子対受容部分で官能化したポリマー亜集団を引き付ける、単一の反応だけに関与する。
反応物濃度は、適宜、マクロマーそれ自体の濃度ではなく、関与するマクロマーの反応性部分の相対濃度について示す場合もある。こうするのは、実際に反応に関与する機能部分でマクロマーが修飾されている度合いにばらつきがある可能性があるためである。したがって、一部の反応実施形態では、第２のマクロマー亜集団の反応性部分の濃度は、第１のマクロマー亜集団の反応性部分の濃度を少なくとも約１％上回る。より詳細な実施形態では、第２のマクロマー亜集団の反応性部分の濃度は、第１のマクロマー亜集団の反応性部分の濃度を、約１％〜約３０％の間の範囲の量だけ上回る。さらにより詳細な実施形態では、第２のマクロマー亜集団の反応性部分の濃度は、第１のマクロマー亜集団の反応性部分の濃度を、約５％〜約２０％の間の範囲の量だけ上回る。
【０１２５】
ここで反応条件の態様に戻って、一部の実施形態では、反応ステップは、約５分〜約２４時間の間の期間にわたり実施される。特定の実施形態では、反応ステップは、約０．５時間〜約２時間の間の期間にわたり実施される。一部の実施形態では、反応ステップは、約１５℃〜約１００℃の間の範囲の温度で実施される。より詳細な実施形態では、反応ステップは、約２０℃〜約４０℃の間の範囲の温度で実施される。一部の実施形態では、反応ステップは、約７〜約１１の間のｐＨで実施される。一部の実施形態では、反応ステップは、約５〜約１１の間のｐＨで実施される。
【０１２６】
一部の実施形態では、チオール基で末端に官能化した１０ｋＤａの４アーム分枝状ＰＥＧ、およびビニルスルホン基で末端に官能化した１０ｋＤａの８アーム分枝状ＰＥＧを含有する希薄反応溶液中で、活性化したレンズ材料をインキュベートする。希薄溶液は、０．０１〜０．５％の間の総ポリマーを含有し、ビニルスルホン基が１０％過剰である。反応は、水性条件、メタノール、エタノール、またはＰＥＧが可溶性である他の溶媒中で実施することができる。反応は、約１５℃〜約１００℃の間の温度範囲で実施することができる。反応は、約５分〜約２４時間の間から実施することができる。反応は、好ましくは７〜１１の範囲の塩基性のｐＨで実施することができる。
【０１２７】
希薄溶液中でポリマー反応が進行するにつれて、分枝状ポリマーが互いに反応しながら、ヒドロゲル（たとえば、架橋親水性ポリマー粒子）が形成される。反応の進捗は、動的光散乱技術を使用してモニターして、ヒドロゲル粒径および／またはマクロマー凝集レベルを、ヒドロゲルネットワークが形成されるのに応じて、測定することができる。温度、ｐＨ、対流スピード、および濃度は、反応速度、ヒドロゲル粒径、および形成速度に影響する。可視光より小さいヒドロゲル粒子は、コンタクトレンズに光学的ひずみを引き起こさない。層厚さは、反応の過程においてヒドロゲル形成をモニターすることにより調節できる。
一部の変形形態では、ポリエチレングリコールを親水性ポリマーとする。しかし、他の多官能性天然および合成親水性ポリマー、たとえば、ポリ（ビニルアルコール）、ポリ（ビニルピロリジノン）、ポリ（Ｎ−イソプロピルアクリルアミド）（ＰＮＩＰＡＭ）およびポリアクリルアミド（ＰＡＭ）、ポリ（２−オキサゾリン）およびポリエチレンイミン（ＰＥＩ）、ポリ（アクリル酸）、ポリメタクリレートおよび他のアクリルポリマー、高分子電解質、ヒアルロン酸、キトサン、コンドロイチンスルフェート、アルギネート、ヒドロキシプロピルメチルセルロース、およびデキストランを使用することもできる。
【０１２８】
他の実施形態では、方法は、コンタクトレンズに共有結合されているレンズ表面上に、架橋親水性ポリマー層を形成するステップを含む。分枝状親水性ポリマー間の共有結合は、ビニルスルホンとチオール間のマイケル型求核性共役付加反応によって生じるものでよく、親水性ポリマーとレンズ表面の共有結合は、ビニルスルホンと、活性化ステップの間に生成された求核化合物との共役付加反応によって生じるものでよい。一部の場合では、求核性化合物の反応性は、ｐＨが上昇するにつれて、分子がますます脱プロトン化されるので増大する。
【０１２９】
別の変形形態では、エノレートと共役カルボニル間の任意の一般マイケル型反応を使用しうる。たとえば、ビニルスルホンの代わりに、アクリレート、メタクリレート、またはマレイミドを用いることができる。他の例には、共役カルボニルへの付加に有効な求核試薬としてのギルマン試薬が含まれる。ｓｔｏｒｋエナミン反応は、エナミンと共役カルボニルを使用して実施することができる。
追加の共有結合性反応機序として、オキシム連結を生じる、アルデヒドやケトンなどの求電子試薬とのヒドロキシルアミン反応が挙げられる。
追加の共有結合性反応機序として、Ｎ−ヒドロキシスクシンイミジルエステルのアミンとの反応が挙げられる。
追加の共有結合性反応機序として、ウレタン連結を生成する、アルコールおよびアミンを含めた求核試薬とのイソシアネート反応が挙げられる。
【０１３０】
追加の実施形態は、使い捨て軟型にレンズを注型することを含む、コンタクトレンズの生成方法を提供する。一部の実施形態では、レンズを寒天でコーティングする。これは、レンズを液状寒天溶液に封入することにより行ってもよい。寒天を冷却し、固める。固めた後、レンズの凹側になる上部ピースと、レンズの凸側に合致する下部ピースとを含む寒天型を得て、封入されたレンズを寒天から取り出す。型を解体し、液状ヒドロゲル溶液の最初の一滴を型の下半分に加えた後、活性化したレンズコア、続いて液状ヒドロゲル溶液の別の一滴、続いてレンズの上半分を添える。次いで、ヒドロゲルが凝固するまで型をインキュベートし、次いでコンタクトレンズを型から外して、親水性層が結合されたレンズを得る。
【０１３１】
一部の実施形態では、寒天を用いる軟成形工程を使用する。たとえば、Ｄｅｌｒｉｎプレートを、穴を設けて機械加工することができる（たとえば１２穴）。型を製作するために、寒天を融解させ、少ない体積の液体寒天を型穴に加えた後、レンズを添え、次いで、追加の液体寒天を加えて、レンズを覆うことができる。型を冷蔵して寒天を凝固させてもよい。一部の場合では、型は冷蔵庫で約２０分間冷蔵して、寒天を凝固させる。
別の実施形態では、レンズと同じ直径の穴開け器を使用して、レンズの周りを打ち抜く。次いで、小さい真空採取具を使用して、型の上部を取り外すことができ、次いで、第２の真空採取具を使用して、型からレンズを取り外し、型の上部と差し替えることができる。
この工程によって、コーティングされるレンズと合致する穴を有する使い捨て軟型のトレーを得ることができる（型作製に使用したレンズは、コーティングするものと同じタイプでよいが、最終的にコーティングされることになる実際のレンズでなくてもよい）。
【０１３２】
コーティングレンズを製造するために、レンズコアは、上述の方法の１つを使用して活性化することができる。次いで、寒天レンズ型の上部を外し、ヒドロゲル前駆体溶液（たとえば１０μＬ）を型の底に加えた後、レンズコア、続いて追加のヒドロゲル前駆体溶液（たとえば１０μＬ）、続いて型の蓋を添える。ピンセットを使用して、型の上部を押し下げ、気泡を除去してもよい。
次いで、レンズのトレーをインキュベートすることができる。一部の場合では、レンズのトレーは、ヒドロゲルを重合させるために、３７℃で１時間インキュベートする。重合させた後、レンズを型から取り外し、雑菌混入を防ぐためにアジドを含有するＰＢＳ中で保管することができる。
【０１３３】
層厚さを観察するために、少量のフルオレセイン−マレイミドを、コーティングレンズ上のヒドロゲル層に加えてもよい。フルオレセイン−マレイミドは、ヒドロゲルと共有結合的に反応し、蛍光顕微鏡を使用しての層の可視化を可能にする。
一部の場合では、コーティングレンズは、平行に保持された２枚のミクロトーム刃を当ててレンズを切削し、薄い切片を刃の間に残すことにより、５００μｍの厚さに切削することができる。レンズ横断面は、蛍光顕微鏡を使用して可視化することができる（これは、片側に対してのみヒドロゲルで官能化したレンズについてであり、コーティングされていない側は、内部対照となる）。一部の場合では、この技術に基づき、平均層厚さは、約２５μｍになると推定された。
加えて、寒天軟型は、コーティング純粋シリコーンコアだけでなく、コーティングシリコーンヒドロゲルコアレンズにも使用してよい。レンズは、記載の接触角測定技術または他の適切ないずれかの技術で評価することもできる。
別の実施形態では、流し込成形技術を使用して、ＰＥＧ含有層をシリコーン含有レンズ層に結合させることができる。まず、シリコーン含有層を改質して、ＰＥＧマクロマーと共有結合的に反応する表面基を確実に存在させる。次に、シリコーン含有層と同じまたは同様の形状の、上部パートと下部パートを含んだ型を準備する。シリコーン含有層を液状マクロマーＰＥＧ溶液と共に型に入れ、半分ずつの型を合わせる。ＰＥＧは、およそ１時間かけて熱硬化させることができ、型を解体する。
【０１３４】
ＰＥＧ含有層は、浸漬コーティング法を使用してシリコーン含有層に結合させることもできる。まず、シリコーン含有層を改質して、ＰＥＧマクロマーと共有結合的に反応する表面基を確実に存在させる。たとえば、表面基は、プラズマ処理ステップにおいて、または塩基性溶液中でインキュベートすることにより、または反応性基をモノマー混合物に含めることにより、発生させることができる。次に、反応性分枝状親水性ポリマーの希薄溶液からなる浸漬コーティング溶液を調製する。活性化したレンズを浸漬コーティング溶液に入れ、１〜２４時間インキュベートする。インキュベートに続いて、レンズを十分にすすぎ、次いで過剰の体積の緩衝溶液中でオートクレーブ処理してから、キャプティブバブル（captive bubble）接触角を測定する。
【０１３５】
代替法では、別の浸漬コーティング法を使用して、親水性ポリマー層をシリコーン含有層に共有結合させることができる。まず、シリコーン含有層を改質して、親水性マクロマーに共有結合的に反応性である表面化学部分を作ることができる。たとえば、表面基は、プラズマ処理ステップにおいて、または塩基性溶液中でインキュベートすることにより、または反応性基をモノマー混合物に含めることにより、発生させることができる。次に、反応性分枝状親水性ポリマーの希薄溶液からなる浸漬コーティング溶液を調製することができる。たとえば、希薄溶液は、ビニルスルホンおよびチオールで末端に官能化した分枝状ポリ（エチレングリコール）を含んだ０．２Ｍトリエタノールアミン含有溶液からなるものにすることができる。活性化したレンズを浸漬コーティング溶液に入れ、約２０℃〜約６０℃の間の温度で１〜２４時間インキュベートする。インキュベートに続いて、レンズを十分にすすぎ、次いで、過剰の体積のリン酸緩衝食塩水中でオートクレーブ処理する。
【０１３６】
典型的な実施形態では、本発明は、本明細書に記載のコンタクトレンズの作製方法を提供する。方法は、活性化したレンズと浸漬コーティング溶液を接触させ、それによってコンタクトレンズを作製するステップを含む。典型的な実施形態では、方法は、レンズを活性化し、それによって活性化したレンズを創出するステップをさらに含む。レンズは、当業者に知られている方法または本明細書に記載の方法によって、たとえば、プラズマ処理もしくは塩基性溶液中でのインキュベートによって、または反応性基をモノマー混合物に含めることによって活性化することができる。典型的な実施形態では、接触は、１〜２４時間の間、１〜１２時間、１２〜２４時間、または６〜１８時間実施される。典型的な実施形態では、方法は、接触ステップの後にレンズをすすぐステップをさらに含む。典型的な実施形態では、方法は、接触ステップの後にレンズをオートクレーブ処理するステップをさらに含む。典型的な実施形態では、方法は、すすぎステップの後にレンズをオートクレーブ処理するステップをさらに含む。
【０１３７】
別の実施形態では、コンタクトレンズを生成する代替法として、反応性超音波スプレーコーティングを使用して、架橋ヒドロゲルの薄い接着層で基材をコーティングする、スプレーコーティング手法が挙げられる。ビニルスルホンで末端をキャップした分枝状ＰＥＧと、チオールで末端をキャップした分枝状ＰＥＧとを含む２成分ヒドロゲルを使用して、架橋した薄膜を生成した。２種の成分は、超音波スプレーノズル上に同時に滴下され、そこで合わさり、小さい液体粒子へと微粒化され、次いでこれが空気シース中で基材に向けて加速される。反応速度は、表面上での固体構造の生成に足る速さであるが、成分がノズルで混合されて即座に重合しない遅さの反応に確実になるように調節する。
一部の実施形態では、多層コンタクトレンズを提供する。このコンタクトレンズは、外側の親水性ポリマー層で覆われたレンズコア層を含む。親水性ポリマー層は、レンズコア層に共有結合している。親水性ポリマー層は、ポリエチレングリコール（ＰＥＧ）を含む第１のマクロマー亜集団と、ポリアクリルアミドを含む第２のマクロマー亜集団とを含む。第１のマクロマー亜集団と第２のマクロマー亜集団は、架橋されている。親水性ポリマー層は、厚さが約１００ｎｍ未満である。一部の実施形態では、レンズコアは、ヒドロゲルである。一部の実施形態では、レンズコアは、シリコーンヒドロゲルである。一部の実施形態では、レンズコアは、ガス透過性硬質レンズ材料である。
【０１３８】
一部の実施形態では、コンタクトレンズを提供する。コンタクトレンズには、酸素透過率（Ｄｋ／ｔ）が約２００より大きいコーティングソフトレンズが含まれる。コーティングソフトレンズは、外表面およびコーティングを有するレンズコアを含む。コーティングレンズは、眼表面の健康および装用者の快適さを維持するのに妥当である、眼上移動に適合している。
スケール変更した製造に適すると考えられる代替スプレー法は、正確な薄膜コーティングを可能にする技術である、超音波スプレーコーティングである。超音波スプレーコーティングは、ステント用に、超小型電子技術業界で以前から用いられており、現在はいくつかの大量生産ラインで使用されている。コーティングコンタクトレンズ原型の生成には、最先端のＳｏｎｏｔｅｋ機器を使用した。この技術により、３Ｄプリンティングが可能になり、したがって、センサーまたは電子装置が内蔵された複雑なレンズ構造を構築するためのプラットホームが得られる潜在的可能性がある。
【０１３９】
Ｓｏｎｏｔｅｋ機器は、溶液をチップに付着させる２つの供給ラインを備えた、超音波によって駆動されるスプレーノズルを有する。２成分ヒドロゲル系は、ＰＥＧビニルスルホン成分を、トリエタノールアミン（ＴＥＯＡ、有機塩基として働く）を含有するメタノールに、ＰＥＧチオール成分を純粋なメタノールに溶解させるものである。２種の溶液は、毎分５μｌの速度でノズルチップに送達され、各ＰＥＧ成分の濃度は、等体積の各成分が混ざって、ビニルスルホン基の１０％モル濃度過剰に達するように調節される。溶液は、超音波チップに付着すると、混ざり、微粒化されて、直径がおよそ２０μｍである液滴になる。次いで、加圧された空気シースによって、液滴は、コーティングされる表面に向けて加速される。ＰＥＧビニルスルホン成分にＦＩＴＣ−マレイミドを含めることにより、それを混合し、架橋させる結果として、皮膜となりうる皮膜付着が得られる。ＴＥＯＡの濃度および６：１のＴＥＯＡ：ＳＨモル比で特定された濃度により、純粋シリコーンおよびシリコーンヒドロゲルコアレンズを始めとする様々な基材に、均等な架橋ヒドロゲルを付着させることができるはずである。代替水性スプレーコーティング法も試験し、実行可能であることが示されたが、しかし、コンタクトレンズ基材については、メタノール工程によって、約５μｍの非常に均等な皮膜が有利に生成される。コーティングレンズでの接触角測定では、付着した皮膜の完全性が実証された。
【０１４０】
図１２Ａおよび１２Ｂには、ヒドロゲル層の各側の組成および深さの異なる両側ヒドロゲル層が共有結合されているレンズの作製に向けられる技術の方法の代替実施形態を示す。一部の例では、それぞれ２つの表面と関連するヒドロゲルコーティングの厚さまたは組成に関して非対称（凸側対凹側）であるコンタクトレンズを製造することが有利な場合もある。たとえば、角膜に対してより多い体積の水性涙液を保持し、乾燥の症状を防ぐために、凹（または後部）レンズ表面上に、凸（または前部）レンズ表面上の層より厚いヒドロゲル層を生成することが有利な場合もある。
【０１４１】
図１２Ａは、ＵＶ遮断剤を含有するレンズコア５００を、コーティング用ポリマーの非混合溶液５０２に浸漬し、次いでＵＶ光５０４に曝す、凹面５０３上により厚い親水性層を有するレンズの製造方法を示す。ＵＶ光によって、ポリマー間の反応ならびにポリマーと表面との間の反応が加速される。光は、レンズ表面に対して垂直のベクトルで、直接凹側５０３に接触し、凸側５０１を通り抜けて、レンズに当たる。レンズにＵＶ遮断剤が存在するために、凹側５０３は、より高い線量のＵＶ光に曝されるが、凸側５０１は、比較的低い線量を受け取る。この非対称のＵＶ供与によって、種々の厚さの層が生じる。層厚さ制御において完全に独立した変形形態を得るために、種々の強度の光供与量を使用して、各側から照らすこともできる。
【０１４２】
図１２Ｂは、レンズ５００の凹面５０３上により厚いヒドロゲル層を生成する代替法を示す。示されるとおり、レンズ５００の凸面５０１は、真空チャック５０６に保持され、その間凹面５０３は、コーティング用ポリマー５０２に曝される。真空吸引によって、水性溶媒がレンズ５００を介して引っ張られ、その間凹面５０３のレンズ界面でコーティング用ポリマーが濃縮される。所望の層厚さを実現した後、レンズ５００をチャック５０６から取り外す。一部の変形形態では、次いでレンズ５００を、よく混合したコーティング用ポリマーの浴に入れて、レンズの両側にヒドロゲル層を引き続き構築する。
【実施例】
【０１４３】
本発明を以下の例によってさらに説明する。例は、本発明の範囲を規定または限定するものでない。
（例１）
シリコーンヒドロゲルレンズの官能化。シリコーンヒドロゲルレンズは、官能化の前に精製水中に保管した。１０体積％のジビニルスルホンを０．５Ｍの炭酸水素ナトリウムに溶かした溶液（ｐＨ１１）を調製した。溶液１０ｍＬあたり６枚のレンズの比率でレンズを溶液に加え、振盪プレート上で６０分間激しく混合した。レンズを取り出し、ストレーナーにおいて洗浄して余分の反応溶液を除去し、精製水の容器に、水２０ｍＬあたり１枚のレンズの比率で加えた。これらを振盪プレート上で６０分間激しく混合した。洗浄手順をもう２回繰り返して合計３回洗浄した。次に、レンズは、ヒドロゲル層を結合させる前に、トリエタノールアミン（ＴＥＯＡ）中に少なくとも２０分、最大で６時間まで貯蔵した。
【０１４４】
（例２）
シリコーンレンズの官能化。シリコーンレンズは、官能化の前に、乾かした状態で保管した。レンズを、１０％の塩酸および２％の過酸化水素からなる溶液に、１０ｍＬあたり６枚のレンズの比率で加えた。レンズを５分間激しく混合し、次いで取り出し、プラスチックストレーナーにおいて洗浄して余分の反応溶液を除去し、次いで、精製水の容器に、水２０ｍＬあたり１枚のレンズの比率で加えた。これらを５分間激しく混合した。次に９５％のエタノール、３％の水、１％の氷酢酸、および１％の３−メルカプトプロピルトリメトキシシランからなる溶液にレンズを加え、６０分間激しく混合した。レンズをストレーナーにおいて純エタノールですすぎ、純エタノールの容器に、エタノール２０ｍＬあたり１枚のレンズの比率で加えた。レンズを６０分間激しく混合した。この洗浄手順をもう１回繰り返した。最後に、レンズをすすぎ溶液から取り出し、乾かした。これらを４℃で保管した。ヒドロゲルをレンズに結合させる前に、これらを１５０ｍＭのジチオトレイトールの溶液に３０分間浸漬し、次いで脱イオン水ですすいだ。このステップの後、ヒドロゲルは、１５分以内に結合させなければならない。
【０１４５】
（例３）
シリコーン含有層のプラズマ官能化。シリコーン含有層（シリコーンまたはシリコーンヒドロゲル）を２時間真空チャンバーに入れて、すべての水分を除去した。乾燥させた後、レンズをプラズマチャンバーに挿入した。毎分１０標準ｃｍ3の連続的な窒素ガス流で圧力を３７５ｍＴｏｒｒに下げた。チャンバーを３０秒間安定させた後、１００Ｗで３分間プラズマを引き起こした。次いで、チャンバーをベントして大気圧とし、レンズを取り出した。次いで、レンズを１時間以内に使用した。
【０１４６】
（例４）
コンタクトレンズにバルク層を添えるための型の調製。型は、シリコーンヒドロゲルレンズおよび寒天を使用して調製した。５グラムの寒天を３３３ｍＬの水に溶解させ、溶液を、温度制御された撹拌プレート上で８８℃に達するまで加熱した。個々の各型の収容には、小さい穴（直径１インチ、深さ０．５インチ）を含んだデルリンプレートを使用した。液状寒天をピペットで移して、型穴を半分だけ満たした。次いでコンタクトレンズを、融解した寒天の上部に、凸側を下にして載せ、追加の寒天を上部に加えて、各レンズを寒天で完全に包んだ。各プレートは、１２個の型穴を含んでおり、１２個すべてが出来上がった後、完全に凝固するまでプレートを４℃で１０分間静置した。凝固したら、コンタクトレンズと同じ直径（１４ｍｍ）の小さい真鍮穴あけ器を使用して、各レンズを囲むように寒天に穴を打ち抜いた。手持ち式真空吸引カップを使用して、寒天型の上部を引き離し、ピンセットを使用してシリコーンヒドロゲルレンズを取り出し、型の上部を元の場所に戻した。これを各型について繰り返す。次いで、型をヒドロゲル結合に使用する準備が整った。
【０１４７】
（例５）
ポリ（エチレングリコール）ヒドロゲルマクロマー溶液の調製。ＰＥＧヒドロゲルは、２成分からなる。第１の成分は、ビニルスルホンで末端を官能化した８アーム１０ｋＤａポリ（エチレングリコール）（ＰＥＧ）（ＰＥＧ−ＶＳ）である。第２の成分は、チオール基で末端を官能化した４アーム１０ｋＤａ  ＰＥＧ（ＰＥＧ−ＳＨ）である。ＰＥＧ−ＶＳは、ｐＨ８．０のトリエタノールアミン緩衝液（ＴＥＯＡ）に溶解させて１０％ｗ／ｖとし、次いで０．４５μｍ  ＰＶＤＦフィルターで濾過滅菌した。ＰＥＧ−ＳＨは、蒸留水に溶解させて１０％ｗ／ｖとし、次いで０．４５μｍ  ＰＶＤＦフィルターで濾過滅菌した。
（例６）
ＰＥＧヒドロゲルの作製。ＰＥＧヒドロゲルを生成するために、例５のマクロマー溶液を混ぜ合わせた。種々のポリマー濃度を実現するためには、混合する前に、希釈する体積のＴＥＯＡをＰＥＧ−ＶＳ溶液に加えた。成分は、チオール基を１０％モル濃度過剰にして合わせた。以下の表に、種々の質量パーセンテージのＰＥＧヒドロゲルの作製に使用した量を示す。たとえば、５％ＰＥＧヒドロゲルを生成するには、エッペンドルフ管において、３０μＬのＰＥＧ−ＶＳに９６μＬのＴＥＯＡを加えた。最後に、６６ｍＬのＰＥＧ−ＳＨを管に加え、それを、渦流を使用して３秒間混合して、完全な混合に万全を期した。次いでＰＥＧヒドロゲルを３７℃で１時間インキュベートして、完全な重合に万全を期した。
【０１４８】
【表２】
2019219666.tif 000004
【０１４９】
（例７）
非膨潤性ＰＥＧヒドロゲル配合を決定する。例６のＰＥＧヒドロゲルマクロマー溶液を、１ｍｍのスペーサーによって隔てられた２枚の疎水性ガラススライドの間にピペットで移し、３７℃で１時間インキュベートした。膨潤率を求めるために、重合後直ちにＰＥＧヒドロゲルを秤量し、次いで蒸留水に２４時間浸漬した。膨潤させたＰＥＧヒドロゲルを再び秤量してポリマーネットワークに吸収された水の量を定量して、質量増加倍率を求めた。以下で認められるとおり、すべてのＰＥＧヒドロゲル配合について質量変化は小さく、５％のＰＥＧヒドロゲル配合は、重合後にいかなる膨潤も起こさなかった。
【０１５０】
【表３】
2019219666.tif 000005
（例８）
凹側にＰＥＧヒドロゲルのバルク層を有するコンタクトレンズを作製する。ＰＥＧヒドロゲルのバルク層を有するコンタクトレンズを製造するために、ＰＥＧヒドロゲルのバルク層を受け取るものと同一の犠牲的なレンズを使用して、例３の型を調製した。５０体積％のＴＥＯＡ、３４．４％のＰＥＧ−ＳＨ、および１５．６％のＰＥＧ−ＶＳからなる溶液を、エッペンドルフ管において混合し、渦流撹拌することにより調製した。手持ち式の小さい真空吸引装置を使用して、寒天型の上部を取り外し、（例１、例２、または例３いずれかの）官能化されたレンズを型に入れた。混合したＰＥＧ溶液２０μＬをレンズの凹側に載せ、寒天型の上部を上に載せ直した。型からすべての空気が除去されるまで、型の上部を穏やかに叩いて気泡を除去した。型を１時間３７℃のインキュベーターに入れた。次いでレンズを取り出し、視覚的に点検し、保管用の精製水に入れた。
【０１５１】
（例９）
凸側にＰＥＧヒドロゲルのバルク層を有するコンタクトレンズを作製する。ＰＥＧヒドロゲルのバルク層を有するコンタクトレンズを製造するために、ＰＥＧヒドロゲルのバルク層を受け取るものと同一の犠牲的なレンズを使用して、例３の型を調製した。５０体積％のＴＥＯＡ、３４．４％のＰＥＧ−ＳＨ、および１５．６％のＰＥＧ−ＶＳからなる溶液を、エッペンドルフ管において混合し、渦流撹拌することにより調製した。手持ち式の小さい真空吸引装置を使用して、寒天型の上部を取り外し、混合したＰＥＧ溶液２０μＬを型の底に入れた。（例１、例２、または例３いずれかの）官能化されたレンズを型に入れ、寒天型の上部を上に載せ直した。型からすべての空気が除去されるまで、型の上部を穏やかに叩いて気泡を除去した。型を１時間３７℃のインキュベーターに入れた。次いでレンズを取り出し、視覚的に点検し、保管用の精製水に入れた。
【０１５２】
（例１０）
凹側と凸側両方にヒドロゲルのバルク層を有する（包まれている）コンタクトレンズを作製する。ＰＥＧヒドロゲルのバルク層に包まれたコンタクトレンズを製造するために、ＰＥＧヒドロゲルのバルク層を受け取るものと同一の犠牲的なレンズを使用して、例４の型を調製した。５０体積％のＴＥＯＡ、３４．４％のＰＥＧ−ＳＨ、および１５．６％のＰＥＧ−ＶＳからなる溶液を、エッペンドルフ管において混合し、渦流撹拌することにより調製した。手持ち式の小さい真空吸引装置を使用して、寒天型の上部を取り外し、混合したＰＥＧ溶液２０μＬを型の底に入れた。（例１、例２、または例３いずれかの）官能化されたレンズを型に入れ、混合したＰＥＧ溶液２０μＬをレンズの凹側に載せ、次いで、寒天型の上部を上に載せた。型からすべての空気が除去されるまで、型の上部を穏やかに叩いて気泡を除去した。型を１時間３７℃のインキュベーターに入れた。次いでレンズを取り出し、視覚的に点検し、保管用の精製水に入れた。
【０１５３】
（例１１）
ＰＥＧヒドロゲルに封入されたＯａｙｓｙｓレンズ。例１に従って、コンタクトレンズ（Ａｃｕｖｕｅ  Ｏａｙｓｙｓ、ロトラフィルコンＡ）を官能化した。例４に従って寒天型を調製した。例１０に従ってレンズを封入した。
（例１２）
ＰＥＧヒドロゲルのバルク層を有するＯａｙｓｙｓレンズ。例１に従って、コンタクトレンズ（Ａｃｕｖｕｅ  Ｏａｙｓｙｓ、ロトリフィルコンＡ（ｌｏｔｒｉｆｉｌｃｏｎＡ））を官能化した。例４に従って寒天型を調製した。例８に従ってバルク層を添えた。
（例１３）
ＰＥＧヒドロゲルに封入されたＰｕｒｅＶｉｓｉｏｎレンズ。例１に従って、コンタクトレンズ（ＰｕｒｅＶｉｓｉｏｎ、バラフィルコンＡ）を官能化した。例４に従って寒天型を調製した。例１０に従ってレンズを封入した。
【０１５４】
（例１４）
ＰＥＧヒドロゲルのバルク層を有するＰｕｒｅＶｉｓｉｏｎレンズ。例１に従って、コンタクトレンズ（ＰｕｒｅＶｉｓｉｏｎ、バラフィルコンＡ）を官能化した。例４に従って寒天型を調製した。例８に従ってバルク層を添えた。
【０１５５】
（例１５）
ＰＥＧヒドロゲルのバルク層に封入されたシリコーンレンズ。例２に従って、シリコーンレンズ（ＮｕＳｉｌ、Ｍｅｄ６７５５）を官能化した。例４に従って寒天型を調製した。例１０に従ってレンズを封入した。
（例１６）
凹側にＰＥＧヒドロゲルのバルク層を有するシリコーンレンズ。例２に従って、シリコーンレンズ（ＮｕＳｉｌ、Ｍｅｄ６７５５）を官能化した。例４に従って寒天型を調製した。例８に従ってバルク層を添えた。
【０１５６】
（例１７）
凸側にＰＥＧヒドロゲルのバルク層を有するシリコーンレンズ。例２に従って、シリコーンレンズ（ＮｕＳｉｌ、Ｍｅｄ６７５５）を官能化した。例４に従って寒天型を調製した。例９に従ってバルク層を添えた。
（例１８）
接触角測定。レンズ接触角の測定には、キャプティブバブル技術を使用した。まず、レンズを蒸留水の渦流の中で回して表面の夾雑物を除去した。次いで、レンズを蒸留水中に沈め、レンズの凸面がそれを介して下向きにはみ出る孔を有するプレートの上に浮かせた。直径１１／１６インチのステンレス鋼ボールをレンズの上に載せて、泡を適用するときにレンズを所定の位置に保持した。次に、１６ゲージの鈍針の湾曲した先端を、レンズの中心の表面の真下に据えた。次いで、レンズと接触するまで泡を前進させ、接触した時点で、レンズまたは針のいずれかから解放されるまで、泡を後退させた。高精細度ビデオカメラによって全手順を記録し、その後、泡がレンズまたは針のいずれかから離れる瞬間の直前の画面から、画像を保存した。この画像から、泡の両側についてのレンズと泡の間の角度をＭＡＴＬＡＢにおいて算出し、そのレンズについての接触角として保存した。
（例１９）
ＰＥＧヒドロゲルのバルク層を有するＯａｓｙｓレンズの接触角測定。例１１のレンズの接触角を、例１８に従って測定した。
【０１５７】
【表４】
2019219666.tif 000006
【０１５８】
（例２０）
光重合可能なポリ（エチレングリコール）ヒドロゲルマクロマー溶液の調製。ヒドロゲルは、２成分からなる。第１の成分は、アクリレートで末端を官能化した８アームの１０ｋＤａポリ（エチレングリコール）（ＰＥＧ）（ＰＥＧ−Ａｃ）である。第２の成分は、チオール基で末端を官能化した４アームの１０ｋＤａ  ＰＥＧ（ＰＥＧ−ＳＨ）である。ＰＥＧ−Ａｃは、ｐＨ８．０のトリエタノールアミン緩衝液（ＴＥＯＡ）に溶解させて１０％ｗ／ｖとし、次いで０．４５μｍ  ＰＶＤＦフィルターで濾過滅菌する。ＰＥＧ−ＳＨは、蒸留水に溶解させて１０％ｗ／ｖとし、次いで０．４５μｍ  ＰＶＤＦフィルターで濾過滅菌する。
（例２１）
光重合可能なＰＥＧヒドロゲルの作製。ヒドロゲルを生成するために、例２０のマクロマー溶液を混ぜ合わせる。種々のポリマー濃度を実現するためには、混合する前に、希釈する体積のＴＥＯＡをＰＥＧ−Ａｃ溶液に加える。成分は、チオール基を１０％モル濃度過剰にして合わせる。以下の表に、種々の質量パーセンテージのヒドロゲルの作製に使用した量を示す。たとえば、５％ＰＥＧヒドロゲルを生成するには、エッペンドルフ管において、３０μＬのＰＥＧ−Ａｃに９６μＬのＴＥＯＡを加える。最後に、６６ｍＬのＰＥＧ−ＳＨを管に加え、それを、渦流を使用して３秒間混合して、完全な混合に万全を期す。次いで、溶液をＵＶ光に曝して（３６５ｎｍ、５ｍＷ／ｃｍ２、１０分）、混合物を重合させる。
【０１５９】
【表５】
2019219666.tif 000007
【０１６０】
（例２２）
一層ずつの反応性スピンコーティング。例２０のマクロマー溶液を調製する。例１、例２、または例３のレンズをスピンコーターチャックに固定する。レンズを５００〜５０００ｒｐｍの範囲のスピードで回転させる。レンズは、回転する間、ＵＶ光に継続的に曝され（３６５ｎｍ、５ｍＷ／ｃｍ２）、その間、ＰＥＧ−Ａｃ  １０μＬに続いてＰＥＧ−ＳＨ  １０μＬなどのように、マクロマー溶液の液滴がレンズに交互に付加される。これを１０〜１０００サイクルの範囲で何サイクルも繰り返す。
（例２３）
酵素介在酸化還元連鎖開始反応用のＰＥＧ浸漬溶液。ＰＥＧ浸漬溶液は、グルコースオキシダーゼ（ＧＯＸ）、Ｆｅ＋２、およびポリエチレングリコールジアクリレート（ＰＥＧＤＡ）（２，０００Ｄａ〜１０，０００ＤａのＭＷ）の混合物からなる。たとえば、浸漬溶液は、３．１×１０−６ＭのＧＯＸ、２．５×１０−４Ｍの硫酸鉄（ＩＩ）、１０％のＰＥＧＤＡ５，０００Ｄａを含有してよい。
【０１６１】
（例２４）
界面酵素介在酸化還元連鎖開始反応によってＰＥＧヒドロゲルに封入されたコンタクトレンズ。例１８のグルコース添加レンズを、ヒドロゲル層が所望の厚さに成長するまで、例１９の溶液に浸漬する。１０〜１００μｍの層厚さに達する時間は、２秒〜１０分の範囲である。
【０１６２】
（例２５）
キャプティブバブル接触角測定。１０倍の拡大率のマクロレンズを、例１７、接触角測定で詳述したカメラに取り付けた。マクロレンズにより、泡／コンタクトレンズ界面のクローズアップムービーが可能になる。シリンジポンプ（Ｎｅｗ  Ｅｒａ  Ｓｙｒｉｎｇｅ  Ｐｕｍｐ  ７５０）を試験設備に加えて、継続的で繰り返し可能な泡制御を可能にした。ポンプは、Ｓｙｒｉｎｇｅ  Ｐｕｍｐ  Ｐｒｏプログラミングソフトウェアを使用して、動作設定した。新たな試験設備チャンバーは、黒色アクリロニトリルブタジエンスチレン（ａｂｓ）で構成して、薄い透明ガラスの観察プレートおよび半透明の背景スクリーンを使用しやすくした。試験するレンズを２枚のプレートの間に保持し、ＰＢＳ中に沈めた。気泡を、まっすぐな１６ゲージの鈍針から、レンズと接触するまで２ｍｍ広げた。マイクロシリンジ（Ｐｒｅｃｉｓｉｏｎ  Ｓａｍｐｌｉｎｇ  ｃｏｒｐ、ｓｅｒｉｅｓ  Ａ−２、２５ｕｌ）から７．２μｌ／分の速度で３μｌの空気を吹き込み、次いで除去しながら、高精細度ウェブカメラによって、レンズ＋泡界面を記録した。本明細書に記載のレンズの接触角は、例２５を使用して測定しており、図１３Ａ〜１３Ｔに列挙する。接触角は、図１４Ａ〜１４Ｊに詳述する、特別に開発したＭａｔＬａｂ  Ｃｏｄｅを使用して測定した。
【０１６３】
（例２６）
ＰＥＧ濃度依存性。ＰＥＧ濃度がヒドロゲルの重合速度に及ぼす影響を明らかにするために、例４のマクロマー溶液を漸減する濃度で合わせ、凝固するまで、決まった時間間隔で調査した。１．５ｍｌのエッペンドルフ管において、ＰＥＧ−ＶＳおよびＰＥＧ−ＳＨを、以下の量で、指定の量の０．２Ｍ  ＴＥＯＡと合わせて、記した濃度とした。各溶液を渦流撹拌し、次いで、ピペットでガラススライド上に移した。ＰＥＧ溶液は、ゲルが重合したことを示すフィラメントが生成するまで、（低い濃度ほど時間間隔を広げて）５、１０、または３０秒間隔でピペット操作した。重合までの時間を記録した。
【０１６４】
【表６】
2019219666.tif 000008
【０１６５】
（例２７）
ＰＥＧ  ｐＨ依存性。ｐＨに応じたヒドロゲルの重合速度を明らかにするために、例４のマクロマー溶液を、漸増するｐＨレベルの０．２Ｍ  ＴＥＯＡと合わせた。１．５ｍｌエッペンドルフ管において、２０％ＰＥＧ−ＶＳおよび１０％ＰＥＧ−ＳＨを、以下の量で、指定のｐＨのＴＥＯＡと合わせた。ＴＥＯＡ緩衝液は、ＮａＯＨまたはＨＣｌで必要に応じてｐＨを調整することにより、記した濃度で調製した。４％のヒドロゲル溶液を作製した。各溶液を渦流撹拌し、次いでピペットでガラススライド上に移した。ＰＥＧ溶液は、ゲルが重合したことを示すフィラメントが生成するまで、（低いｐＨほど時間間隔を広げて）５、１０、または３０秒間隔でピペット操作した。重合までの時間を記録した。
【０１６６】
（例２８）
浸漬コーティングしてＰＥＧのバルク層を得たレンズ。３７５ｍＴｏｒｒ、３分、１００％ＲＦパワーという設定のプラズマチャンバー（Ｐｌａｓｍａ  Ｅｔｃｈ  ＰＥ−５０）において、窒素ガスを使用して、レンズを官能化した。圧力は、毎分１０〜２０標準ｃｍ3の連続的な窒素ガス流で３７５ｍＴｏｒｒに下げた。チャンバーを３０秒間安定させた後、１００Ｗで３分間プラズマを引き起こした。次いで、チャンバーをベントして大気圧とし、レンズを取り出した。次いで、レンズを１時間以内に使用した。例４のＰＥＧマクロマー溶液を、過剰のＴＥＯＡと合わせて、総固体濃度が０．１％および０．５％であり、ＶＳが１０％モル濃度過剰である溶液を得た（以下の表における量を参照のこと）。０％ＰＥＧ溶液も対照として調製した。以下で詳述する体積の０．２Ｍ  ＴＥＯＡを個々のプラスチックバイアル（ＭｃＭａｓｔｅｒ  Ｃａｒｒ  ４２４２Ｔ８３）に加えた後、記された体積のＰＥＧ−ＶＳを加えた。表面を官能化されたＰｕｒｅＶｉｓｉｏｎレンズをこの溶液に加え、渦流撹拌した。ＰＥＧ−ＳＨを加え、溶液を再び渦流撹拌した。レンズを２４時間、混合用の台に置いた。レンズを、リン酸緩衝食塩水（ＰＢＳ）を含有する新たなプラスチックバイアルに移し、２４時間、混合用の台に置いた。レンズをガラスジャーに移し、２５０°Ｆで３０分間、湿式サイクルでオートクレーブ処理した（Ｔｕｔｔｎａｕｅｒ  ３８７０Ｅ）。
【０１６７】
【表７】
2019219666.tif 000009
【０１６８】
（例２９）
表面を活性化してヒドロゲル接着を強化したシリコーンレンズ。例２８のプラズマ処理工程によって、シリコーンレンズ（ＮｕＳｉｌ、Ｍｅｄ６７５５）を官能化した。５０ｍＬの円錐管において、ｐＨ１１の炭酸水素ナトリウム緩衝液を含有する１０％ｗ／ｖのジビニルスルホン溶液にレンズを入れ、渦流撹拌した。混合用の台において１時間経過後、レンズを２０ｍｌの脱イオン水（ＤＩ水）で洗浄し、４０ｍｌの脱イオン水に入った状態で混合用の台に戻した。１時間後、このサイクルをもう１回繰り返し、レンズを、４０ｍｌの脱イオン水に入った状態で８時間冷蔵庫に入れた。
（例３０）
浸漬コーティングしてＰＥＧのバルク層を得たシリコーンレンズ。シリコーンレンズ（ＮｕＳｉｌ、Ｍｅｄ６７５５）を、例２８による０％、０．１％、および０．５％ＰＥＧ溶液中で浸漬コーティングし、オートクレーブ処理した。
【０１６９】
（例３１）
表面を活性化し、浸漬コーティングしてバルクＰＥＧ層を得たＰｕｒｅＶｉｓｉｏｎレンズ。例２８のプラズマ処理工程によって、コンタクトレンズ（ＰｕｒｅＶｉｓｉｏｎ、バラフィルコンＡ）を官能化した。レンズを４００ｕＬの１０％ＰＥＧＶＳ中に入れ、渦流撹拌し、次いで、混合用の台の上に５分間置いた。引き続いて、レンズを３ｍＬの０．２Ｍ  ＴＥＯＡ中に入れ、渦流撹拌し、混合用の台に５分間置いた。レンズを、例２８によるＴＥＯＡ中０．１％  ＰＥＧ溶液に加えた。レンズを渦流撹拌し、２４時間、混合用の台の上に置き、例２８に従ってオートクレーブ処理した。
【０１７０】
（例３２）
ＰＥＧ層を可視化するためにＦＩＴＣ−マレイミド付加によって浸漬コーティングしたＰｕｒｅＶｉｓｉｏｎレンズ。例２８のプラズマ処理工程によって、コンタクトレンズ（ＰｕｒｅＶｉｓｉｏｎ、バラフィルコンＡ）を官能化した。レンズを、例２８による０．１％および０．５％のＰＥＧ溶液中に入れた。溶液のそれぞれに、１０ｍｇ／ｍＬのＦＩＴＣ−マレイミド５．１μｌを加えて、ＰＥＧ層を可視化した。溶液を渦流撹拌し、２４時間、混合用の台に置いた。
【０１７１】
（例３３）
短縮洗浄サイクルを用いた、浸漬コーティングしてＰＥＧのバルク層を得たＰｕｒｅＶｉｓｉｏｎレンズ。例２８に従って、コンタクトレンズ（ＰｕｒｅＶｉｓｉｏｎ、バラフィルコンＡ）を官能化し、コーティングした。ＰＥＧ溶液中で２４時間経過後、レンズを、ＰＢＳを含有するバイアルに入れ、混合用の台に１．５時間置いた。レンズを、ＰＢＳを含有する２番目のセットのバイアルに入れ、混合用の台に１．５時間置いた。例２８に従って、レンズをオートクレーブ処理した。
（例３４）
洗浄サイクルを用いない、超低濃度ＰＥＧで浸漬コーティングしたＰｕｒｅＶｉｓｉｏｎレンズ。例２８のプラズマ処理工程によって、コンタクトレンズ（ＰｕｒｅＶｉｓｉｏｎ、バラフィルコンＡ）を官能化した。例４のマクロマー溶液を、０．０１％および０．０５％ＰＥＧで、ＴＥＯＡと合わせた。０％ＰＥＧ溶液も対照として調製した。この溶液にＰｕｒｅＶｉｓｉｏｎレンズを加え、渦流撹拌した。ＰＥＧ−ＳＨを加え、溶液を再び渦流撹拌した。レンズは、洗浄せず、ＰＥＧ溶液から取り出さずに、個々のプラスチックバイアルにおいて、２５０°Ｆで３０分間オートクレーブ処理した。
【０１７２】
【表８】
2019219666.tif 000010
【０１７３】
（例３５）
ガラス器具に入れて即時オートクレーブを用いた、低濃度ＰＥＧで浸漬コーティングしたＰｕｒｅＶｉｓｉｏｎレンズ。例２８に従って、コンタクトレンズ（ＰｕｒｅＶｉｓｉｏｎ、バラフィルコンＡ）を官能化し、コーティングした。レンズを、３ｍｌのＰＢＳを含有するガラスバイアル（ＭｃＭａｓｔｅｒ−Ｃａｒｒ  ４４１７Ｔ４８）に入れ、例２８に従ってオートクレーブ処理した。
【０１７４】
（例３６）
浸漬コーティングし、イソプロパノールアルコール抽出したＰｕｒｅＶｉｓｉｏｎレンズ。例２８に従って、コンタクトレンズ（ＰｕｒｅＶｉｓｉｏｎ、バラフィルコンＡ）を官能化し、０％および０．５％濃度でコーティングした。レンズを１８時間、混合用の台に置いた。ＰＥＧ溶液を純イソプロパノールアルコール（ＩＰＡ）と入れ替え、１時間混合用の台に戻した。ＩＰＡを交換し、レンズをさらに１時間洗浄した。ＩＰＡを脱イオン水と入れ替え、レンズを１時間洗浄した。水を２回入れ替え、レンズを各回３０分間ずつ洗浄した。レンズをＰＢＳに入れ、例２８に従ってオートクレーブ処理した。
（例３７）
有機溶媒中で浸漬コーティングしてＰＥＧのバルク層を得たＰｕｒｅＶｉｓｉｏｎレンズ。４０ｍｌのイソプロピルアルコール（ＩＰＡ）に１ｍｌの純ＴＥＯＡを加えて、０．２Ｍ溶液を作った。０．２Ｍ  ＴＥＯＡ  ＩＰＡ溶液に純メタノールを加えて、５０％溶液を作製した。１ｍｌの濃ＴＥＯＡを４０ｍｌの純メタノール（ＭｅＯＨ）に溶解させて、０．２モル濃度のＴＥＯＡ  ＭｅＯＨ溶液を生成した。例２８のプラズマ処理工程によって、コンタクトレンズ（ＰｕｒｅＶｉｓｉｏｎ、バラフィルコンＡ）を官能化した。例４のマクロマー溶液を、０．５％ＰＥＧとして、０．２Ｍ  ＴＥＯＡの５０％ＭｅＯＨおよび５０％ＩＰＡ溶液と合わせた。０％ＰＥＧ溶液も対照として調製した。例４のマクロマー溶液を、０．５％ＰＥＧとして、０．２Ｍ  ＴＥＯＡ  ＭｅＯＨ溶液とも合わせた。以下で詳述する体積のＭｅＯＨおよびＩＰＡを個々のプラスチックバイアルに加え、溶液に、表面を官能化したＰｕｒｅＶｉｓｉｏｎレンズを加え、渦流撹拌した。溶液にＰＥＧ−ＶＳおよびＰＥＧ−ＳＨを加えたが、溶媒中ではレンズが敏感であるために、溶液を渦流撹拌しなかった。レンズを１８時間、混合用の台に置いた。一続きの洗浄を利用して有機溶媒を除去し、溶液を純ＩＰＡに替え、レンズを混合用の台に１時間置いた。ＩＰＡを脱イオン水と入れ替え、レンズを混合用の台に１時間置いた。脱イオン水をＰＢＳと入れ替え、例２８に従ってレンズをオートクレーブ処理した。
【０１７５】
（例３８）
ＩＰＡ溶媒抽出の間にＤＶＳで活性化したＰｕｒｅＶｉｓｉｏｎレンズ。４０ｍｌのイソプロピルアルコール（ＩＰＡ）に１ｍｌの１００％ＴＥＯＡを加えて、０．２Ｍ溶液を作った。例２８に従ってコンタクトレンズ（ＰｕｒｅＶｉｓｉｏｎ、バラフィルコンＡ）を官能化し、５ｍｌの０．２Ｍ  ＴＥＯＡ  ＩＰＡ溶液に入れた。プラズマ処理していない無ｐｅｇレンズも対照として調製した。７．５％ＤＶＳを各バイアルに加えた。レンズを溶液中で旋回させ、次いで混合用の台に１時間置いた。ＤＶＳを廃棄し、各溶液に４０ｍｌのＩＰＡを加えてから、レンズを混合用の台に１時間置いた。ＩＰＡを交換し、レンズを混合用の台に１時間置いた。ＩＰＡを４０ｍｌの脱イオン（ＤＩ）水と入れ替え、１時間混合した。脱イオン水を交換し、レンズを１時間混合した。レンズを浸漬コーティングし、例２８に従ってオートクレーブ処理した。
【０１７６】
（例３９）
ＭｅＯＨ溶媒抽出の間にＤＶＳで活性化したＰｕｒｅＶｉｓｉｏｎレンズ。４０ｍｌのメタノールアルコール（ＭｅＯＨ）に１ｍｌの１００％ＴＥＯＡを加えて、０．２Ｍ溶液を作製した。例２８に従ってコンタクトレンズ（ＰｕｒｅＶｉｓｉｏｎ、バラフィルコンＡ）を官能化し、５ｍｌの０．２Ｍ  ＴＥＯＡ  ＭｅＯＨ溶液に入れた。プラズマ処理していない無ｐｅｇレンズも対照として調製した。７．５％ＤＶＳを各バイアルに加えた。レンズを溶液中で旋回させ、次いで混合用の台に１時間置いた。ＤＶＳを廃棄し、各溶液に４０ｍｌのＩＰＡを加えてから、レンズを混合用の台に１時間置いた。ＩＰＡを交換し、レンズを混合用の台に１時間置いた。ＩＰＡを４０ｍｌの脱イオン水と入れ替え、１時間混合した。脱イオン水を交換し、レンズを１時間混合した。レンズを浸漬コーティングし、例２８に従ってオートクレーブ処理した。
【０１７７】
（例４０）
メタノール溶媒中で浸漬コーティングしてＰＥＧのバルク層を得たＰｕｒｅＶｉｓｉｏｎレンズ。例２８に従って、コンタクトレンズ（ＰｕｒｅＶｉｓｉｏｎ、バラフィルコンＡ）を官能化した。例３９に従って、０．２モル濃度のＴＥＯＡ  ＭｅＯＨ溶液を作製した。例４のマクロマー溶液を、０．１％、０．２５％、および０．５％ＰＥＧとして、０．２Ｍ  ＴＥＯＡ  ＭｅＯＨ溶液と合わせた。０％ＰＥＧ溶液も対照として調製した。以下で詳述する体積のＭｅＯＨを個々のガラスバイアルに加えた後、記された体積のＰＥＧ−ＶＳを加えた。表面を官能化されたＰｕｒｅＶｉｓｉｏｎレンズをこの溶液に加え、渦流撹拌した。ＰＥＧ−ＳＨを加え、溶液を再び渦流撹拌した。レンズを２４時間、混合用の台に置いた。
【０１７８】
ＭｅＯＨ洗浄サイクルを開発し、実行した。０．２Ｍ  ＴＥＯＡ  ＭｅＯＨおよびＰＥＧ溶液を純ＭｅＯＨと入れ替え、レンズを混合用の台に１時間置いた。ＭｅＯＨをＩＰＡと入れ替え、レンズを混合用の台に１時間置いた。ＩＰＡを、５０％ＩＰＡおよび５０％脱イオン水からなる溶液と入れ替え、レンズを混合用の台に１時間置いた。５０％溶液を１００％脱イオン水と入れ替え、レンズを混合用の台に１時間置いた。脱イオン水をリン酸緩衝食塩水（ＰＢＳ）と入れ替え、例２８に従ってオートクレーブ処理した。
【０１７９】
【表９】
2019219666.tif 000011
（例４１）
プラズマ処理工程。プラズマ処理工程の設定は、テストし、更新した。プラズマ処理工程では、設定点１５０ｍＴｏｒｒ、真空２００ｍｔｏｒｒ、１００％ＲＦパワーで３分という設定のプラズマチャンバー（Ｐｌａｓｍａ  Ｅｔｃｈ  ＰＥ−５０）において、グレード５の窒素ガスを使用した。圧力は、毎分２．５〜５標準ｃｍ3の連続的な窒素ガス流で２００ｍＴｏｒｒに下げた。チャンバーを３０秒間安定させた後、１００Ｗで３分間プラズマを引き起こした。次いで、チャンバーをベントして大気圧とし、レンズを取り出した。次いで、レンズを１時間以内に使用した。
【０１８０】
（例４２）
イソプロパノールアルコール抽出し、乾燥させ、浸漬コーティングしたレンズ。レンズを１．５ｍｌのＩＰＡに入れ、混合用の台の上に１８時間置いた。ＩＰＡを交換し、レンズをさらに１時間洗浄した。ＩＰＡを脱イオン水と入れ替え、レンズを１時間洗浄した。水を２回交換し、レンズを各回３０分間ずつ洗浄した。レンズを真空チャンバーに入れ、ポンプ（Ｍａｓｔｅｒｃｏｏｌ、６ｃｆｍ）を使用して、チャンバーを２４時間排気した。例４１のプラズマ処理工程を用いた例２８に従って、レンズを官能化し、０％および０．５％濃度でコーティングした。ＰＥＧ溶液を脱イオン水と入れ替え、レンズを１時間洗浄した。レンズをＰＢＳに入れ、例２８に従ってオートクレーブ処理した。
【０１８１】
（例４３）
浸漬コーティングしてＰＥＧのバルク層を得たＰｕｒｅＶｉｓｉｏｎレンズ。例４１のプラズマ処理工程を使用して例２８を繰り返した。
（例４４）
ガラス器具に入れて即時オートクレーブを用いた、低濃度ＰＥＧで浸漬コーティングしたＰｕｒｅＶｉｓｉｏｎレンズ。例４１のプラズマ処理工程を使用して例３６を繰り返した。
（例４５）
有機溶媒中で浸漬コーティングしてＰＥＧのバルク層を得たＰｕｒｅＶｉｓｉｏｎレンズ。例４１のプラズマ処理工程を使用して例３８を繰り返した。
【０１８２】
（例４６）
メタノール溶媒中で浸漬コーティングしてＰＥＧのバルク層を得たＰｕｒｅＶｉｓｉｏｎレンズ。例４１のプラズマ処理工程を使用して例４０を繰り返した。
（例４７）
イソプロパノールアルコール抽出し、乾燥させ、浸漬コーティングし、即時オートクレーブを用いたＰｕｒｅＶｉｓｉｏｎレンズ。例４２に従って、コンタクトレンズ（ＰｕｒｅＶｉｓｉｏｎ、バラフィルコンＡ）を抽出し、乾燥させ、浸漬コーティングした。浸漬コーティング工程後直ちに、ＰＥＧ溶液中においてではあるが例２８に従って、レンズをオートクレーブ処理した。
（例４８）
イソプロパノールアルコール抽出し、乾燥させ、浸漬コーティングしたシリコーンレンズ。例４２に従って、シリコーンコンタクトレンズ（ＮｕＳｉｌ、Ｍｅｄ６７５５）を抽出し、乾燥させ、浸漬コーティングし、オートクレーブ処理した。
（例４９）
イソプロパノールアルコール抽出し、乾燥させ、浸漬コーティングしたＰｕｒｅＶｉｓｉｏｎレンズ。例４２に従って、コンタクトレンズ（ＰｕｒｅＶｉｓｉｏｎ、バラフィルコンＡ）を抽出し、乾燥させ、浸漬コーティングし、オートクレーブ処理した。
（例５０）
加熱回転を加えてメタノール溶媒中で浸漬コーティングしてＰＥＧのバルク層を得たＰｕｒｅＶｉｓｉｏｎレンズ。２００ｍＴｏｒｒ、３分、１００％ＲＦパワーという設定のプラズマチャンバー（Ｐｌａｓｍａ  Ｅｔｃｈ  ＰＥ−５０）において、酸素ガスを使用して、コンタクトレンズ（ＰｕｒｅＶｉｓｉｏｎ、バラフィルコンＡ）を官能化した。例４０に従ってレンズを浸漬コーティングし、加熱したオーブンに、回転させながら３７Ｃで２４時間入れておいた。ＭｅＯＨ  ２×速い渦、ＩＰＡ  ２×２０分、ＩＰＡ：Ｈ２０（５０：５０）  ２０分、Ｈ２０  １０分、およびオートクレーブ用のＰＢＳという短縮洗浄時間を用いた以外は例４０に従って、レンズを洗浄し、オートクレーブ処理した。
【０１８３】
（例５１）
加熱回転を加えてメタノール溶媒中で浸漬コーティングしてＰＥＧのバルク層を得たシリコーンレンズ。２００ｍＴｏｒｒ、３分、１００％ＲＦパワーという設定のプラズマチャンバー（Ｐｌａｓｍａ  Ｅｔｃｈ  ＰＥ−５０）において、酸素ガスを使用して、シリコーンコンタクトレンズ（ＮｕＳｉｌ、Ｍｅｄ６７５５）を官能化した。例４０に従ってレンズを浸漬コーティングし、加熱したオーブンに、回転させながら３７℃で２４時間入れておいた。ＭｅＯＨ  ２×速い渦、ＩＰＡ  ２×２０分、ＩＰＡ：Ｈ２０（５０：５０）  ２０分、Ｈ２０  １０分、およびオートクレーブ用のＰＢＳという短縮洗浄時間を用いた以外は例４０に従って、レンズを洗浄し、オートクレーブ処理した。
【０１８４】
（例５２）
予め活性化し、加熱回転を加えてメタノール溶媒中で浸漬コーティングしたＰｕｒｅＶｉｓｉｏｎレンズ。２００ｍＴｏｒｒ、３分、１００％ＲＦパワーという設定のプラズマチャンバー（Ｐｌａｓｍａ  Ｅｔｃｈ  ＰＥ−５０）において、酸素ガスを使用して、レンズ（ＰｕｒｅＶｉｓｉｏｎ、バラフィルコンＡ）を官能化した。レンズをＰＥＧ−ＶＳまたはＶＳで予め活性化し、例４０に従って浸漬コーティングし、加熱したオーブンに、回転させながら３７Ｃで２４時間入れておいた。ＭｅＯＨ  ２×速い渦、ＩＰＡ  ２×２０分、ＩＰＡ：Ｈ２０（５０：５０）  ２０分、Ｈ２０  １０分、およびオートクレーブ用のＰＢＳという短縮洗浄時間を用いた以外は例４０に従って、レンズを洗浄し、オートクレーブ処理した。
【０１８５】
（例５３）
浸漬コーティングしてＰＥＧのバルク層を得たシリコーンレンズ。例４１のプラズマ処理工程を使用して例３０を繰り返した。
（例５４）
酸素ガスを使用し、浸漬コーティングしてＰＥＧのバルク層を得たＰｕｒｅＶｉｓｉｏｎレンズ。プラズマ処理工程の際にグレード５の酸素ガスを使用して、例２８を繰り返した。
【０１８６】
（例５５）
プラズマ処理し、ヒアルロン酸で浸漬コーティングしてバルク層を得たＰｕｒｅＶｉｓｉｏｎレンズ。ヒアルロン酸（ＨＡ）を加え、ヒアルロン酸（ＨＡ）を１０ｍｇとした、例２８に従って、コンタクトレンズ（ＰｕｒｅＶｉｓｉｏｎ、バラフィルコンＡ）を官能化した。この溶液にレンズを加え、混合用の台に１時間置いた。ＨＡ溶液を脱イオン水と入れ替え、レンズを混合用の台に１時間置いた。さらに２回、水を交換し、レンズを混合用の台に１時間置いた。レンズを、３ｍｌ〜５ｍｌのＰＢＳを含有する個々のプラスチックバイアルに入れた。
（例５６）
プラズマ処理し、ＮａＯＨ中のＤＶＳで表面を活性化したＰｕｒｅＶｉｓｉｏｎレンズ。例２８に従って、コンタクトレンズ（ＰｕｒｅＶｉｓｉｏｎ、バラフィルコンＡ）を官能化した。４．５ｍｌの０．５Ｍ炭酸水素ナトリウム（ＮａＯＨ）に、０．５ｍｌのＤＶＳを加えた。この溶液にレンズを加え、混合用の台に２０分間置いた。レンズは、対照として５ｍｌのＮａＯＨ中にも入れた。溶液を脱イオン水と入れ替え、レンズを混合用の台に２０分間置いた。このステップをさらに２回繰り返した。
【０１８７】
（例５７）
層の可視化のためにＦＩＴＣ−マレイミドを加えた、プラズマ処理し、ヒアルロン酸で浸漬コーティングしてバルク層を得たＰｕｒｅＶｉｓｉｏｎレンズ。例２８に従ってコンタクトレンズ（ＰｕｒｅＶｉｓｉｏｎ、バラフィルコンＡ）を官能化し、例５５に従って浸漬コーティングした。溶液のそれぞれに５１μｌのＦＩＴＣ−マレイミドを加えて、ＰＥＧ層を可視化した。例５５に従って、レンズを洗浄し、保管した。
【０１８８】
（例５８）
プラズマ処理し、ＮａＯＨ中のヒアルロン酸で浸漬コーティングしてバルク層を得たＰｕｒｅＶｉｓｉｏｎレンズ。例２８に従って、コンタクトレンズ（ＰｕｒｅＶｉｓｉｏｎ、バラフィルコンＡ）を官能化した。４５ｍｌの１０Ｍ  ＮａＯＨに、５ｍｌのＨＡを加えた。対照については、４５ｍｌの脱イオン水に５ｍｌのＨＡを加えた。これらの溶液にレンズを加え、混合用の台に１時間置いた。溶液を脱イオン水と入れ替え、レンズを混合用の台に１時間置いた。レンズを、３ｍｌ〜５ｍｌのＰＢＳを含有する個々のプラスチックバイアルに入れた。
【０１８９】
（例５９）
プラズマ処理し、次いでＰＥＧヒドロゲルに封入したシリコーンレンズ。例２８に従って、シリコーンレンズ（ＮｕＳｉｌ、Ｍｅｄ６７５５）を官能化した。例４に従って寒天型を調製した。例１０に従ってレンズを封入した。
（例６０）
プラズマ処理し、低または高分子量ＰＥＧで浸漬コーティングしたＰｕｒｅＶｉｓｉｏｎレンズ。ビニルスルホンで末端を官能化した一官能価ポリエチレングリコール（ｍＰＥＧ−ＶＳ）を使用して、コンタクトレンズ（ＰｕｒｅＶｉｓｉｏｎ、バラフィルコンＡ）を官能化した。５ｋＤａおよび２０ｋＤａのｍＰＥＧを使用した。
５％ｗ／ｖの総ｍＰＥＧ−ＶＳ溶液をｐＨ８．０のトリエタノールアミン緩衝液（ＴＥＯＡ）中に調製し、次いで、０．４５μｍのＰＶＤＦフィルターで濾過滅菌した。０％ＰＥＧ溶液も対照として調製した。
３ｍｌのＰＥＧ溶液を個々のプラスチックバイアル（ＭｃＭａｓｔｅｒ  Ｃａｒｒ  ４２４２Ｔ８３）に加えた。この溶液に、表面を官能化したＰｕｒｅＶｉｓｉｏｎレンズを加え、渦流撹拌した。レンズを２４時間、混合用の台に置いた。レンズを、リン酸緩衝食塩水（ＰＢＳ）を含有する新たなプラスチックバイアルに移し、２４時間、混合用の台に置いた。
【０１９０】
（例６１）
ＰＥＧ層を可視化するためにＦＩＴＣ−マレイミドを加えた、プラズマ処理し、次いでＰＥＧヒドロゲルに封入したシリコーンレンズ。例２８に従って、シリコーンレンズ（ＮｕＳｉｌ、Ｍｅｄ６７５５）を官能化した。例４に従って寒天型を調製した。溶液のそれぞれに５．１μｌのＦＩＴＣ−マレイミドを加えて、ＰＥＧ層を可視化した。例１０に従ってレンズを封入した。
（例６２）
乾燥させ、プラズマ処理し、次いでＰＥＧヒドロゲルに封入したＯａｙｓｙｓレンズ。例４２に従ってコンタクトレンズ（Ａｃｕｖｕｅ  Ｏａｙｓｙｓ、セノフィルコンＡ）を乾燥させ、例２８に従って官能化した。例４に従って寒天型を調製した。例１０に従ってレンズを封入した。
（例６２）
ＰＥＧヒドロゲルに封入したレンズ。例１に従って、レンズ（ロトラフィルコンＢ）を官能化した。例４に従って寒天型を調製した。例１０に従ってレンズを封入した。
【０１９１】
（例６３）
乾燥させ、プラズマ処理し、次いでＰＥＧヒドロゲルに封入したレンズ。例４２に従ってレンズ（ロトラフィルコンＢ）を乾燥させ、例２８に従って官能化した。例４に従って寒天型を調製した。例１０に従ってレンズを封入した。
（例６４）
プラズマ処理し、低または高分子量ＰＥＧで浸漬コーティングしたシリコーンレンズ。プラズマ処理しない対照を加えて、例２８に従って、シリコーンレンズ（ＮｕＳｉｌ、Ｍｅｄ６７５５）を官能化し、例６０に従って浸漬コーティングした。
【０１９２】
（例６５）
プラズマ処理し、次いでＰＥＧヒドロゲルに封入したＰｕｒｅＶｉｓｉｏｎレンズ。例２８に従って、コンタクトレンズ（ＰｕｒｅＶｉｓｉｏｎ、バラフィルコンＡ）を官能化した。例４に従って寒天型を調製した。例１０に従ってレンズを封入した。
（例６６）
浸漬コーティングしてＰＥＧのバルク層を得たＰｕｒｅＶｉｓｉｏｎレンズ。例２８に従って、コンタクトレンズ（ＰｕｒｅＶｉｓｉｏｎ、バラフィルコンＡ）を官能化し、コーティングした。例３３に従ってレンズを洗浄し、例２８に従ってオートクレーブ処理した。
【０１９３】
（例６７）
ヒドロゲルコンタクトレンズへのグルコース添加。表面にアクリレート基を含んだヒドロゲルコンタクトレンズを、ｄ−グルコース溶液（１０ｍＬ／レンズ）中で少なくとも４時間インキュベートした。グルコース濃度は、０．１ｍＭ〜２５ｍＭの範囲でよい。
（例６８）
浸漬コーティングし、加速寿命試験を行って、ＰＥＧのバルク層の安定性を確認したＰｕｒｅＶｉｓｉｏｎレンズ。例４６を繰り返し、コンタクトレンズ（ＰｕｒｅＶｉｓｉｏｎ、バラフィルコンＡ）をメタノール溶媒中で浸漬コーティングして、ｐｅｇのバルク層を得た。例２８によるオートクレーブ工程後に、例２５に従ってレンズを試験した。レンズをＰＢＳに入れ、例２８に従ってもう１回オートクレーブ処理し、または滅菌食塩水に入れた（Ｗａｌｇｒｅｅｎｓ−滅菌食塩水溶液）。レンズを、２０、４０、または６０℃のハイブリダイゼーションオーブン（Ｓｔｏｖａｌｌ  Ｌｉｆｅ  Ｓｃｉｅｎｃｅ  Ｉｎｃ）に収めた。一般には医療用具、詳細には１日装用コンタクトのＦＤＡ５１０Ｋ許可要件によって詳述されるとおりの加速寿命試験の６か月または１２か月に相当する日取りで、レンズを試験した。試験後に、滅菌食塩水を新たな滅菌食塩水と入れ替え、レンズをそれぞれのハイブリダイゼーションオーブンに入れ直した。対応する溶液および温度のロット番号を以下に詳述する。
【０１９４】
【表１０】
2019219666.tif 000012
【０１９５】
（例６９）
浸漬コーティングしてＰＥＧのバルク層を得たＭＪＳレンズ。例４１に従って、ＭＪＳレンズ（ＭＪＳ  Ｌｅｎｓ  Ｔｅｃｈｎｏｌｏｇｙ  Ｌｔｄ、標準製品、含水量５５％）を官能化し、例２８に従ってコーティングおよびオートクレーブ処理し、例２５に従って試験した。次いで、レンズを６０℃で７日間ハイブリダイゼーションオーブン（Ｓｔｏｖａｌｌ  Ｌｉｆｅ  Ｓｃｉｅｎｃｅ  Ｉｎｃ）に入れた。滅菌食塩水（Ｗａｌｇｒｅｅｎｓ−滅菌食塩水溶液）を交換し、例２５に従ってレンズを試験した。
【０１９６】
（例７０）
ポリ（エチレングリコール）コーティングされたコンタクトレンズの含水量を、物質収支を利用して求める。この例は、本発明のコンタクトレンズの含水量を求める方法を例示するものである。本発明のコンタクトレンズのポリエチレングリコール層の潜在的な含水量を求める作業では、層成分からなるサンプルを、評価のために調製する。得られるゲルを、次いで水和させ、試験して含水量を求める。
【０１９７】
例５に記載のとおりのＰＥＧヒドロゲルマクロマー溶液を、１ｍｍのスペーサーによって隔てられた２枚の疎水性ガラススライドの間にピペットで移し、３７℃で１時間インキュベートした。
水和したサンプルを吸い取りによって乾かし、物質収支から、水和状態での質量を記録した。水和状態での質量を記録した後、サンプルを１インチＨｇ未満の真空下で一晩かけて全乾燥させた。
一晩乾燥させた後、乾燥したサンプルを真空オーブンから取り出し、次いで乾燥質量を測定して記録した。含水量＝［（湿質量−乾燥質量）／湿質量］×１００％の関係を使用して、含水量を算出した。
【０１９８】
（例７１）
ポリ（エチレングリコール）ヒドロゲルマクロマー溶液の調製。一例では、ＰＥＧヒドロゲルは、２成分からなる。第１の成分は、ビニルスルホンで末端を官能化した８アーム、１０ｋＤａポリ（エチレングリコール）（ＰＥＧ）（ＰＥＧ−ＶＳ）である。第２の成分は、チオール基で末端を官能化した４アーム、１０ｋＤａ  ＰＥＧ（ＰＥＧ−ＳＨ）である。ＰＥＧ−ＶＳは、ｐＨ８．０のトリエタノールアミン緩衝液（ＴＥＯＡ）に溶解させて１０％ｗ／ｖとし、次いで０．４５μｍ  ＰＶＤＦフィルターで濾過滅菌した。ＰＥＧ−ＳＨは、蒸留水に溶解させて１０％ｗ／ｖとし、次いで０．４５μｍ  ＰＶＤＦフィルターで濾過滅菌した。
（例７２）
コンタクトレンズ。別の例では、次のレンズおよび材料を、後続の例によってそれぞれ加工処理した。シリコーン（ＮｕＳｉｌ、Ｍｅｄ６７５５）；ＰｕｒｅＶｉｓｉｏｎ、バラフィルコンＡ；Ａｃｕｖｕｅ  Ｏａｙｓｙｓ、セノフィルコンＡ；ＡＩＲ  ＯＰＴＩＸ、ロトラフィルコンＢ、ＭＪＳ  Ｌｅｎｓｅｓ、ＭＪＳ  Ｌｅｎｓ  Ｔｅｃｈｎｏｌｏｇｙ  Ｌｔｄ。後続の「レンズ」への言及はすべて、上記レンズおよび材料のそれぞれを包含する。
【０１９９】
（例７３）
浸漬コーティングしてポリ（エチレングリコール）（ＰＥＧ）ヒドロゲルのバルク層を得たコンタクトレンズ。別の例では、市販品として入手可能な水和したレンズを、脱イオン水で３回、各回３０分間ずつ洗浄した。レンズを真空チャンバーにおいて２〜２４時間乾燥させた。
２００ｍＴｏｒｒ、３分、１００Ｗ  ＲＦパワー、毎分５〜２０標準ｃｍ3という設定の標準プラズマチャンバー（Ｐｌａｓｍａ  ｅｔｃｈ  ＰＥ−５０）において、窒素ガスを使用して、レンズ表面を官能化した。次いで、レンズを１時間以内に使用した。
【０２００】
ＰＥＧマクロマーを、脱イオン水（ＤＩ水）、イソプロパノールアルコール（ＩＰＡ）、またはメタノール（ＭｅＯＨ）のいずれかと、０．２Ｍ  ＴＥＯＡとして合わせて、総固体濃度が０．１％、０．２５％、および０．５％である溶液を得た。種々の濃度の基材を使用し、各溶液は、ＶＳを１０％モル濃度過剰とし（以下の表の量を参照のこと）、０％ＰＥＧ溶液も対照として調製した。
以下で詳述する体積の基材を個々のバイアルに加えた後、記された体積のＰＥＧ−ＶＳを加えた。この溶液に、表面を官能化したレンズを加えた。ＰＥＧ−ＳＨを加え、レンズを１時間〜２４時間、混合用の台に置いた。レンズを対応する基材で３０分間個々に洗浄した。溶媒条件について、連続的な３０分間の洗浄は、１００％ＩＰＡ、脱イオン水中５０％ＩＰＡ、および１００％脱イオン水においてとした。水性基材中のレンズは、１００％脱イオン水だけで洗浄した。
レンズをリン酸緩衝食塩水（ＰＢＳ）に入れ、湿式サイクルにおいて、２５０°Ｆで３０分間オートクレーブ処理した。レンズの一般的な快適さおよび接触角は、それぞれ、装着および直接的な社内測定によって明らかにした。
【０２０１】
【表１１】
2019219666.tif 000013
【０２０２】
（例７４）
再利用ＰＥＧで浸漬コーティングしたレンズ。別の例では、コンタクトレンズＰｕｒｅＶｉｓｉｏｎ、バラフィルコンＡについて、０．４Ｍ濃度のＴＥＯＡで、上記例７３のステップを繰り返した。この工程からのＰＥＧを残しておいた。２４時間後、５０％のもとのＰＥＧ（７５０μＬ）および５０％の新規または以前に使用していないＰＥＧを使用して、ＰＥＧ溶液を開発した。このＰＥＧ溶液を使用して例７３を繰り返した。
（例７５）
過酸化水素を使用して表面を活性化し、浸漬コーティングしたレンズ。別の例では、脱水したコンタクトレンズＰｕｒｅＶｉｓｉｏｎ、バラフィルコンＡを、市販品として入手可能な過酸化水素に１時間入れた。レンズを脱イオン水で３０分間洗浄した。コーティング、洗浄、オートクレーブ、および試験の工程を、例７３に従って繰り返した。
（例７６）
抽出し、乾燥させ、浸漬コーティングしたレンズ。別の例では、レンズを１．５ｍｌのＩＰＡまたはＭｅＯＨ（溶媒）に入れ、混合用の台の上に１２〜１８時間置いた。溶媒を交換し、レンズを対応する溶媒でさらに１時間洗浄した。溶媒を脱イオン水と入れ替え、レンズを３回、各回３０分〜１時間ずつ洗浄した。レンズを真空チャンバーにおいて２〜２４時間乾燥させた。
【０２０３】
２００ｍＴｏｒｒ、３分、１００Ｗ  ＲＦパワー、毎分５〜２０標準ｃｍ3という設定の標準プラズマチャンバー（Ｐｌａｓｍａ  ｅｔｃｈ  ＰＥ−５０）において、窒素ガスを使用して、レンズ表面を官能化した。次いで、レンズを１時間以内に使用した。例７３の水性工程に従って、レンズをコーティングし、洗浄し、オートクレーブ処理し、試験した。
【０２０４】
（例７７）
浸漬コーティングし、加速寿命試験を行って、ＰＥＧのバルク層の安定性を確認したレンズ。別の例では、コンタクトレンズ（ＰｕｒｅＶｉｓｉｏｎ、バラフィルコンＡ、ＭＪＳ  Ｌｅｎｓ  Ｔｅｃｈｎｏｌｏｇｙ  Ｌｔｄ）について、例７３のステップを繰り返した。オートクレーブおよび試験工程後に、レンズをＰＢＳに入れ、もう１回オートクレーブ処理し、または滅菌食塩水に入れた。レンズを、２０、４０、または６０℃のハイブリダイゼーションオーブン（Ｓｔｏｖａｌｌ  Ｌｉｆｅ  Ｓｃｉｅｎｃｅ  Ｉｎｃ）に収めた。一般には医療用具、詳細には１日装用コンタクトのＦＤＡ５１０Ｋ許可要件によって詳述されるとおりの加速寿命試験の６か月または１２か月に相当する日取りで、レンズを試験した。試験後に、滅菌食塩水を新たな滅菌食塩水と入れ替え、レンズをそれぞれのハイブリダイゼーションオーブンに入れ直した。
【０２０５】
（例７８）
キャプティブバブル接触角試験によって特性決定したコーティング。別の例では、レンズ接触角の測定に、キャプティブバブル技術を使用した。レンズを、ふくれた特色を有する小さいプレートに載せた。レンズをＰＢＳ中に沈め、レンズの凸面がそれを介して下向きにはみ出る孔を有するプレートの上に浮かせた。鈍針をレンズの中心の表面の真下に据えた。次いで、レンズと接触するまで、シリンジポンプを用いて泡を前進させ、接触した時点で、レンズまたは針のいずれかから解放されるまで、泡を後退させた。拡大レンズを通して、高精細度ビデオカメラによって全手順を記録し、その後、泡がレンズまたは針のいずれかから離れる瞬間の直前の画面から、画像を保存した。この画像から、泡の両側についてのレンズと泡の間の角度をＭＡＴＬＡＢにおいて算出し、そのレンズについての接触角として保存した。
【０２０６】
（例７９）
滑性試験法
試験法を設計および確立して、ヒドロゲルコーティングがレンズの滑性に与える効果を観察した。この評価には３種のコンタクトレンズを使用した。
１．包装品シリコーンヒドロゲルレンズＡ
２．ヒドロゲルコーティングされたシリコーンヒドロゲルレンズＡ
３．包装品シリコーンヒドロゲルレンズＢ  ６秒
ホウケイ酸ガラスプレートを清掃し、ＰＢＳの槽に沈めた。プレートの一方の端をシムで３０ｍｍ持ち上げて、約１１°の角度を有する傾斜路を作った。試験レンズを傾斜路の頂上に載せ、重さおよそ１．１３グラムのステンレス鋼ボルトで重みをつけた。レンズが、傾斜路を約１５２ｍｍ滑り降りるようにし、傾斜路のふもとに達するのに要した時間を記録した。結果：
【０２０７】
【表１２】
2019219666.tif 000014
【０２０８】
試験の結果から、ヒドロゲルでコーティングされたレンズの滑性が、コーティングされていない対照と比べて、有意に増大していることが証明される。
実施例で使用する場合を含めて、明細書および請求項においてここで使用するとき、また別段特に指定しない限り、数はすべて、その言葉が特に現れないとしても、語「約」または「およそ」が前に置かれているかのように解釈してよい。語法「約」または「およそ」は、程度および／または位置を述べるときに使用して、述べられたその値および／または位置が、値および／または位置の予想される妥当な範囲内にあることを示すことができる。たとえば、数値は、述べた値（または値の範囲）の＋／−０．１％、述べた値（または値の範囲）の＋／−１％、述べた値（または値の範囲）の＋／−２％、述べた値（または値の範囲）の＋／−５％、述べた値（または値の範囲）の＋／−１０％などである値を有してもよい。本明細書で列挙するいずれの数値範囲も、その中に含まれるすべての下位範囲を包含するものとする。
【０２０９】
（例８０）
図１５Ａおよび１５Ｂは、本明細書に記載の工程を使用してコンタクトレンズコア上に形成させたＰＥＧ層の走査電子顕微鏡像を示す。図１５Ａにおいて分析したＰＥＧ層は、測定された厚さが２９．７７ｎｍであった。図１５Ｂにおいて分析したＰＥＧ層は、測定された厚さが３７．７２ｎｍであった。
（例８１）
ガス透過性ハードコンタクトレンズを、本明細書に記載の工程に従って加工する。市販のＲＧＰレンズを、本明細書で開示する工程で処理して、Ｂａｕｓｃｈ＆Ｌｏｍｂ  Ｂｏｓｔｏｎ  Ｌｅｎｓ、Ｐａｒａｇｏｎ  ＣＲＴ  ｌｅｎｓ、Ｍｅｎｉｃｏｎ  Ｒｏｓｅ  Ｋ、Ｍｅｎｉｃｏｎ  Ｌａｇａｄｏ  Ｆｌｏｓｉ、Ｍｅｎｉｃｏｎ  Ｌａｇａｄｏ  Ｔｙｒｏ、Ｍｅｎｉｃｏｎ  Ｌａｇａｄｏ  Ｏｎｓｉ、Ｃｏｎｔａｍａｃ  Ｏｐｔｉｍｕｍ  Ｃｌａｓｓｉｃ、Ｃｏｎｔａｍａｃ  Ｏｐｔｉｍｕｍ  Ｃｏｍｆｏｒｔ、Ｃｏｎｔａｍａｃ  Ｏｐｔｉｍｕｍ  Ｅｘｔｒａ、およびＣｏｎｔａｍａｃ  Ｏｐｔｉｍｕｍ  Ｅｘｔｒｅｍｅ上に親水性コーティングを形成させる。
【０２１０】
（例８２）
ハイブリッドＲＧＰレンズを、本明細書に記載の工程に従って加工する。市販のハイブリッドＲＧＰレンズを、本明細書で開示する工程で処理して、Ｓｙｎｅｒｇｅｙｅｓ  Ｄｕｅｔｔｅ  ＬｅｎｓおよびＳｙｎｅｒｇｅｙｅｓ  Ｕｌｔｒａ  Ｈｅａｌｔｈ上に親水性コーティングを形成させる。
【０２１１】
（例８３）
本明細書に記載のとおりに親水性ＰＥＧポリマー層でコーティングした種々の市販コンタクトレンズについて、前進接触角を測定した。図１３に、本明細書で開示するＰＥＧコーティングでコーティングした市販コンタクトレンズについての前進接触角データを示す。前進接触角は、市販コンタクトレンズについて、親水性ＰＥＧポリマーコーティングでレンズをコーティングする前後に測定した。レンズはすべて、前進接触角を測定する前に存在したパッキング溶液を抜き取るように処理した。
コーティングしていないＯａｓｙｓレンズ（Ｇｏｌｄ  Ｓｔａｎｄａｒｄ）、Ｐｕｒｅｖｉｓｉｏｎレンズ、シリコーンエラストマーレンズ、シリコーンハイブリッドレンズ（ｓｉｌｉｃｏｎ  ｈｙｂｒｉｄ  ｌｅｎｓ）、およびガス透過性ハードレンズについて、前進接触角を測定した。コーティングしたＰｕｒｅｖｉｓｉｏｎレンズ、コーティングしたシリコーンエラストマーレンズ（ｓｉｌｉｃｏｎ  ｅｌａｓｔｏｍｅｒ  ｌｅｎｓ）、コーティングしたシリコーンハイブリッドレンズ、およびコーティングしたガス透過性ハードレンズについても、前進接触角を測定した。
使用したすべての溶媒は、市販品として入手可能であり、それ以上精製せずに使用した。使用した出発材料は、市販品供給元から入手可能であり、または文献の手順に従って調製され、報告されたものに従った実験データを示した。
【０２１２】
（例８４）
ポリマー溶液の調製
コーティング溶液は、２種の成分を含むものとした。第１の成分は、ビニルスルホン基で末端を官能化したポリ（エチレングリコール）（ＰＥＧ）分子とした。第２の成分は、ペンダントアミン官能基を有するポリアクリルアミド分子とした。ポリマー溶液は、脱イオン水中に２．５％の濃度で調製し、次いで、０．４５μｍのＰＶＤＦフィルターでフィルター滅菌した。
（例８５）
ポリマー溶液の調製
コーティング溶液は、２種の成分を含むものとした。第１の成分は、スクシンイミジルエステル基で末端を官能化したポリ（エチレングリコール）（ＰＥＧ）分子とした。第２の成分は、ペンダントアミン官能基を有するポリアクリルアミド分子とした。ポリマー溶液は、脱イオン水中に２．５％の濃度で調製し、次いで、０．４５μｍのＰＶＤＦフィルターでフィルター滅菌した。
【０２１３】
（例８６）
ポリマー溶液の調製
コーティング溶液は、２種の成分を含むものとした。第１の成分は、ビニルスルホン基で末端を官能化したポリ（エチレングリコール）（ＰＥＧ）分子とした。第２の成分は、ペンダントチオール官能基を有するポリアクリルアミド分子とした。ポリマー溶液は、脱イオン水中に２．５％の濃度で調製し、次いで、０．４５μｍのＰＶＤＦフィルターでフィルター滅菌した。
【０２１４】
（例８７）
コンタクトレンズ
次のレンズおよび材料を、後述の例に沿ってそれぞれ加工した。シリコーン（ＮｕＳｉｌ、Ｍｅｄ  ６７５５）；ＰｕｒｅＶｉｓｉｏｎ、バラフィルコンＡ；Ａｃｕｖｕｅ  Ｏａｙｓｙｓ、セノフィルコンＡ；ＡＩＲ  ＯＰＴＩＸ、ロトラフィルコンＢ；Ｂｉｏｆｉｎｉｔｙ、コムフィルコンＡ。後述の「レンズ」への言及はすべて、上記レンズおよび材料のそれぞれを包含する。
【０２１５】
（例８８）
水溶液中で浸漬コーティングしたコンタクトレンズ
市販品として入手可能な水和したレンズを、脱イオン水中で３回、各回３０分間洗浄した。レンズを真空チャンバーにおいて２〜２４時間乾燥させた。
反応性イオンエッチプラズマチャンバーを２分の処理時間で使用して、レンズ表面を官能化した。次いで、レンズを１時間以内に使用した。
例８４、８５、または８６に記載の対応するＰＥＧポリマー溶液とポリアクリルアミドポリマー溶液を合わせた後、ｐＨを調整した。ポリマーは、反応性基が１０％以内の当モル濃度になるように合わせた。合わせたポリマー溶液の合計固体濃度を、脱イオン水を使用して０．０５％に調整した。
合わせたポリマー溶液に、表面を官能化したレンズを加え、次いで０．５時間〜２４時間、混合用の台に載せた。次いで、レンズをリン酸緩衝液食塩水で徹底的に洗浄した。
レンズをリン酸緩衝液食塩水（ＰＢＳ）に浸し、２５０°Ｆで３０分間、湿式サイクルでオートクレーブ処理した。次いで、キャプティブバブル接触角、タンパク質付着、および潤滑性を通して、レンズの特徴付けを行った。
【０２１６】
（例８９）
オートクレーブ内でコーティングしたコンタクトレンズ
市販品として入手可能な水和したレンズを、脱イオン水中で３回、各回３０分間洗浄した。レンズを真空チャンバーにおいて２〜２４時間乾燥させた。
反応性イオンエッチプラズマチャンバーを２分の処理時間で使用して、レンズ表面を官能化した。次いで、レンズを１時間以内に使用した。
例８４、８５、または８６に記載の対応するＰＥＧポリマー溶液とポリアクリルアミドポリマー溶液を合わせた。ポリマーは、反応性基が１０％以内の当モル濃度になるように合わせた。合わせたポリマー溶液の合計固体濃度を、食塩水で０．０５％に調整した。
【０２１７】
（例９０）
キャプティブバブル接触角による特徴付け
レンズ接触角の測定には、キャプティブバブル技術を使用した。レンズを、球状の特色を有する小さいプレートに載せた。レンズをＰＢＳ中に沈め、レンズの凸面が下向きにはみ出す穴を有するプレート頂部に浮かせた。レンズ中央の表面の直下に、とがっていない針を据えた。次いで、シリンジポンプを用い、泡を、レンズと接触するまで持ち上げ、その時点で、泡を、レンズまたは針のいずれかから離れるまで除去させた。レンズを拡大することで、高解像度ビデオカメラによって全手順が記録され、その後、泡がレンズまたは針のいずれかから分離した瞬間の直前の画面から画像を保存した。この画像から、図１４に詳述するとおり、泡の両側についてレンズと泡がなす角度をＭＡＴＬＡＢで算出し、そのレンズの接触角として保存した。
【０２１８】
レンズのキャプティブバブル接触角による特徴付けの結果を以下の表に示す。
【表１３】
2019219666.tif 000015
表に示したとおり、コーティングの適用によって、レンズの接触角は、コーティングしていないレンズに比べて有意に狭まった。
【０２１９】
（例９１）
潤滑性による特徴付け
機器を用いた引掻試験法は、サンプルの表面にかけて、一定のスピードかつ規定の垂直力（一定または漸増する）で、規定の距離にわたって付けられた、尖筆、一般にはダイヤモンドチップによる引掻き傷の生成を含むものであった。試験出力事項は、接線力および摩擦力を含んだ。
（表面損傷および変形を回避するために）一定の低負荷で試験を実施し、ダイヤモンド圧子に代えてボールを使用することにより、２種の材料間の摩擦係数を、摩耗または損傷を生じさせずに測定することが可能である。この場合では、摩擦係数は、接線力を適用した垂直力で割ることにより計算した。
試験は、ＡＳＴＭ規格（Ｇ１７１、Ｇ９９、Ｇ１３３、Ｇ１１５、Ｃ１６２４、およびＤ７１８７）からの手引、勧告、および一般手順を使用し、圧子が半径２００μｍに代わり半径３ｍｍであったことを除き、ＡＳＴＭ  Ｇ１７１に従って実施した。
【０２２０】
ＣＳＭ  ＩｎｓｔｒｕｍｅｎｔｓのＮａｎｏ  Ｓｃｒａｔｃｈ  Ｔｅｓｔｅｒ「ＮＳＴ」  Ｓ／Ｎ  ０１−２７６７を使用した。ソフトウェアは、「Ｓｃｒａｔｃｈ」バージョン４．４８とした。ＮＳＴでは次の設定を使用した。エネルギー負荷１００ｍＮおよび２００ｍＮ、引掻き長さ１ｍｍ、スピード２ｍｍ／分、カンチレバーＨＬ−１２５、静的パートナーサイズ直径（Ｓｔａｔｉｃ  Ｐａｒｔｎｅｒ  Ｓｉｚｅ  Ｄｉａｍｅｔｅｒ）６ｍｍ、温度２１〜２３℃。
Ｏａｓｙｓレンズの摩擦係数は、０．０３６＋／−０．００９であった。Ｏａｓｙｓレンズの摩擦係数は、０．０３６＋／−０．００９であった。コーティングしたＯａｓｙｓレンズの摩擦係数は、０．０２２＋／−０．０１であった。コーティングしたシリコーンレンズの摩擦係数は、０．０５５＋／−０．００３であった。
【０２２１】
（例９２）
耐タンパク質性による特徴付け
上で挙げた種々のコンタクトレンズ（各レンズタイプについてｎ＝４）を、シェーカー上で錯塩溶液（ＣＳＳ）に１８時間浸漬して、残留するブリスターパック溶液をすべて除去した。次いでレンズをＣＳＳで２回すすぎ、レンズペーパーで吸い取った。125Ｉ標識リゾチームを含有する人工涙液（ＡＴＳ）１ｍＬを含んだバイアルに、各レンズを入れた。バイアルに蓋を被せ、Ｐａｒａｆｉｌｍで密封し、振盪しながら３７℃で３日間および７日間インキュベートした。
【０２２２】
インキュベート期間の終わりに、各レンズをＣＳＳで２回すすぎ、レンズペーパーで吸い取った。次いで、レンズを、非発熱性の５ｍｌ（１２×７５ｍｍ）のポリプロピレン製滅菌丸底チューブに入れ、引き続いて、ガンマカウンター（Ｐｅｒｋｉｎ  Ｅｌｍｅｒ  Ｗａｌｌａｃ  Ｗｉｚａｒｄ  １４７０  Ａｕｔｏｍａｔｉｃ  Ｇａｍｍａ  Ｃｏｕｎｔｅｒ、米国マサチューセッツ州ウェルズリー）を使用して放射線カウントを求めた。以下の表に示すとおり、コーティングしたＰｕｒｅＶｉｓｉｏｎレンズは、レンズ表面に存在するタンパク質量がより少ないことから示唆されるように、コーティングしていないＰｕｒｅＶｉｓｉｏｎレンズより耐タンパク質性が高かった。
【０２２３】
【表１４】
2019219666.tif 000016
【０２２４】
（例９３）
水切れ時間による特徴付け
レンズを食塩水中で徹底的に洗浄して、包装溶液を除去した。先端がゴム製のピンセットを使用して、レンズを縁でつかみ、リン酸緩衝食塩水を含有するバイアルに浸漬し、次いで素早く引き上げた。水の皮膜が切れ始め、表面からはけるまでの時間を測定し、水切れ時間と呼んだ。以下の表に示すとおり、コーティングレンズは、コーティングしていない対応物より水切れ時間が長かった。たとえば、コーティングレンズはすべて、水切れ時間が２５秒を越えていた。
【０２２５】
【表１５】
2019219666.tif 000017
例における使用を含めて本件において明細書および特許請求の範囲で使用するとき、また別段明白に指定しない限り、すべての数は、語「約」または「およそ」が、特に表示されていなくとも、前に置かれているかのように解釈することができる。「約」または「およそ」という言葉は、大きさおよび／または位置を記載して、記載した値および／または位置が、予想される妥当な値および／または位置の範囲内にあることを示すときに使用してよい。たとえば、数値は、表示された値（または値の範囲）の＋／−０．１％、表示された値（または値の範囲）の＋／−１％、表示された値（または値の範囲）の＋／−２％、表示された値（または値の範囲）の＋／−５％、表示された値（または値の範囲）の＋／−１０％などである値をとりうる。本明細書で列挙するいかなる数字の範囲も、その中に包含されるすべての下位範囲を含むものとする。
【０２２６】
本発明に直接関係のある追加の細目に関しては、関連分野の技術者のレベルの範囲内にある材料および製造技術を用いてよい。一般にまたは論理上用いられる追加の行為に関して、同じことが、本発明の方法的態様についても当てはまるといえる。また、記載の発明変形形態の随意の特色が、個別に、または本明細書に記載の特色のいずれか１つまたは複数と組み合わせて、記載または特許請求されても差し支えないと考えられる。同様に、単数の品目への言及は、同じ品目が複数存在する可能性を包含する。より詳細には、本明細書で使用するとき、また添付の請求項において、単数形「ａ」、「ａｎｄ」、「ｓａｉｄ」、および「ｔｈｅ」は、文脈から明らかにそうでないと規定されない限り、複数の指示物を包含する。さらに、請求項は、随意の要素を除外するように起草してもよいことが指摘される。したがって、この表明は、請求要素の列挙に関しての「ｓｏｌｅｌｙ」、「ｏｎｌｙ」などの排他的な用語法の使用、または「消極的」な限定の使用に優先する根拠となるものとする。本明細書で別段定義しない限り、本明細書で使用するすべての技術用語および科学用語は、本発明が属する技術分野の当業者に一般に理解されているのと同じ意味を有する。本発明の幅は、対象明細書によって限定されないが、むしろ、用いた請求項の用語の明白な意味によってのみ限定される。
【０２２７】
本発明のまた別の態様は、以下のとおりであってもよい。
〔１〕外表面を含む、水の平衡含水量が約２％未満であるレンズコアと、
眼表面に接触するように適合させた、外表面の少なくとも一部分に共有結合しているヒドロゲル層と
を含むコーティングコンタクトレンズであって、ヒドロゲル層が、１つまたは複数の種からなる親水性ポリマー集団を含む、コーティングコンタクトレンズ。
〔２〕１つまたは複数の種が、少なくとも部分的に架橋されている、前記〔１〕に記載のレンズ。
〔３〕レンズコアが、水を実質的に含まない、前記〔１〕または〔２〕に記載のレンズ。〔４〕親水性ポリマー集団が、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレート、高分子電解質、ヒアルロン酸、キトサン、コンドロイチン硫酸、アルギネート、ヒドロキシプロピルメチルセルロース、およびデキストランからなる群から選択される第１の種を含む、前記〔１〕から〔３〕のいずれかに記載のレンズ。
〔５〕親水性ポリマー集団が、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレート、高分子電解質、ヒアルロン酸、キトサン、コンドロイチン硫酸、アルギネート、ヒドロキシプロピルメチルセルロース、およびデキストランからなる群から選択される第２の種を含む、前記〔１〕から〔４〕のいずれかに記載のレンズ。
〔６〕親水性ポリマー集団が、ＰＥＧを含む第１の種を含む、前記〔１〕から〔５〕のいずれかに記載のレンズ。
〔７〕親水性ポリマー集団が、ポリアクリルアミドを含む第２の種を含む、前記〔１〕から〔６〕のいずれかに記載のレンズ。
〔８〕ガス透過性ハードコンタクトレンズである、前記〔１〕から〔７〕のいずれかに記載のレンズ。
〔９〕レンズコアがガス透過性硬質材料を含む、前記〔１〕から〔７〕のいずれかに記載のレンズ。
〔１０〕ガス透過性硬質材料がフッ素を含む、前記〔９〕に記載のレンズ。
〔１１〕ガス透過性硬質材料がフルオロアクリレートを含む、前記〔９〕に記載のレンズ。
〔１２〕ガス透過性硬質材料がシリコーンを含む、前記〔９〕に記載のレンズ。
〔１３〕ポリシロキサンを含む、前記〔１〕から〔１２〕のいずれかに記載のレンズ。
〔１４〕架橋ポリシロキサンを含む、前記〔１〕から〔１３〕のいずれかに記載のレンズ。
〔１５〕レンズコアが、架橋ポリシロキサンから本質的になる、前記〔１〕から〔１４〕のいずれかに記載のレンズ。
〔１６〕レンズコアが約１．８ＭＰａ未満の弾性率を有する、前記〔１〕から〔１５〕のいずれかに記載のレンズ。
〔１７〕レンズコアが約５００ＭＰａより大きい弾性率を有する、前記〔１〕から〔１５〕のいずれかに記載のレンズ。
〔１８〕レンズコアが約１％未満の平衡含水量を有する、前記〔１〕から〔１７〕のいずれかに記載のレンズ。
〔１９〕レンズコアが約０．５％未満の平衡含水量を有する、前記〔１〕から〔１８〕のいずれかに記載のレンズ。
〔２０〕レンズコアがソフトコンタクトレンズである、前記〔１〕から〔７〕、〔１３〕から〔１６〕ならびに１８および１９のいずれかに記載のレンズ。
〔２１〕１つまたは複数の種が化学的に架橋されている、前記〔１〕から〔２０〕のいずれかに記載のレンズ。
〔２２〕１つまたは複数の種がイオン架橋されている、前記〔１〕から〔２１〕のいずれかに記載のレンズ。
〔２３〕１つまたは複数の種が物理的に架橋されている、前記〔１〕から〔２２〕のいずれかに記載のコーティングコンタクトレンズ。
〔２４〕ヒドロゲル層が、コアの外表面を実質的に取り囲む、前記〔１〕から〔２３〕のいずれかに記載のレンズ。
〔２５〕ヒドロゲル層およびコアが、実質的に光学的に透明である、前記〔１〕から〔２４〕のいずれかに記載のレンズ。
〔２６〕ヒドロゲル層が、ヒドロゲル層を介した眼表面への光の透過が可能になるように適合している、前記〔１〕から〔２５〕のいずれかに記載のレンズ。
〔２７〕ヒドロゲル層が、約５０ｎｍ〜約５００ｎｍの間の厚さを占める、前記〔１〕から〔２６〕のいずれかに記載のレンズ。
〔２８〕ヒドロゲル層が、約５μｍ未満の厚さを有する、前記〔１〕から〔２６〕のいずれかに記載のレンズ。
〔２９〕ヒドロゲル層が、約１μｍ〜約５μｍの間の最大厚さを有する、前記〔１〕から〔２６〕のいずれかに記載のレンズ。
〔３０〕ヒドロゲルポリマー層が、約１００ｎｍ〜約２５０ｎｍの間の厚さを有する、前記〔１〕から〔２７〕のいずれかに記載のレンズ。
〔３１〕ヒドロゲル層が、約１ｎｍ〜約５０ｎｍの間の厚さを占める、前記〔１〕から〔２６〕のいずれかに記載のレンズ。
〔３２〕ヒドロゲル層が、約５０ｎｍ未満の厚さを占める、前記〔１〕から〔２６〕のいずれかに記載のレンズ。
〔３３〕ヒドロゲル層が、約４０ｎｍ未満の厚さを占める、前記〔１〕から〔２６〕のいずれかに記載のレンズ。
〔３４〕ヒドロゲル層が、約１００ｎｍ未満の厚さを占める、前記〔１〕から〔２６〕のいずれかに記載のレンズ。
〔３５〕ヒドロゲル層が、約１０μｍの最大厚さを占める、前記〔１〕から〔２６〕のいずれかに記載のレンズ。
〔３６〕ヒドロゲル層の第１の部分が、ヒドロゲル層の第２の部分の第２の厚さとは異なる第１の厚さを占める、前記〔１〕から〔３５〕のいずれかに記載のレンズ。
〔３７〕第１の種が、反応性求電子性基または反応性求核性基を含み、第２の種が、第１の種に相補的な反応性求電子性基または反応性求核性基を含み、反応性求電子性基と反応性求核性基が、反応して、その結果、第１の種と第２の種の間に架橋が形成されるように適合している、前記〔１〕から〔３６〕のいずれかに記載のレンズ。
〔３８〕反応性求電子性基が、アミノ反応性基、スルフヒドリル反応性基、カルボキシル基、ヒドロキシル基、ハロアルキル基、ジエノフィル基、アルデヒドまたはケトン基、アルケン、エポキシド、およびホスホラミダイトからなる群から選択される、前記〔３７〕に記載のレンズ。
〔３９〕反応性求核性基が、アミン、アミノ反応性基、スルフヒドリル、スルフヒドリル反応性基、カルボキシル基、ヒドロキシル基、ハロアルキル基、ジエノフィル基、アルデヒドまたはケトン基、アルケン、エポキシド、およびホスホラミダイトからなる群から選択される、前記〔３７〕に記載のレンズ。
〔４０〕第１の種の反応性求電子性基または第２の種の反応性求電子性基の少なくとも一方が、コアの外表面に共有結合によって連結している、前記〔３７〕に記載のレンズ。
〔４１〕キャプティブバブル試験によって測定される前進接触角が約５０°未満である、前記〔１〕から〔４０〕のいずれかに記載のレンズ。
〔４２〕キャプティブバブル試験によって測定される前進接触角が約３５°未満である、前記〔１〕から〔４１〕のいずれかに記載のレンズ。
〔４３〕コアがシリコーンを実質的に含まない、前記〔１〕から〔４２〕のいずれかに記載のレンズ。
〔４４〕臨界摩擦係数が約０．０５未満である、前記〔１〕から〔４３〕のいずれかに記載のレンズ。
〔４５〕水切れ時間が約２０秒より長い、前記〔１〕から〔４４〕までのいずれかに記載のレンズ。
〔４６〕タンパク質付着が、レンズあたりタンパク質約５μｇ未満である、前記〔１〕から〔４５〕までのいずれかに記載のレンズ。
〔４７〕タンパク質を実質的に変性させない、前記〔１〕から〔４６〕までのいずれかに記載のレンズ。
〔４８〕レンズに接触するタンパク質の約５％未満しか変性させない、前記〔１〕から〔４７〕までのいずれかに記載のレンズ。
〔４９〕脂質付着が、レンズあたり脂質約１００μｇ未満である、前記〔１〕から〔４８〕までのいずれかに記載のレンズ。
〔５０〕親水性ポリマー層が、少なくとも１種の活性薬剤をさらに含む、前記〔１〕から〔４９〕までのいずれかに記載のレンズ。
〔５１〕少なくとも１種の活性薬剤が、ＵＶ吸収剤、可視性着色剤、抗菌剤、生物活性剤、浸出性潤滑剤、浸出性涙液安定剤、またはこれらの任意の混合物からなる群から選択される、前記〔５０〕に記載のレンズ。
〔５２〕抗菌剤が銀ナノ粒子を含む、前記〔５１〕に記載のレンズ。
〔５３〕酸素透過率（Ｄｋ／ｔ）が２００より大きい、前記〔１〕から〔５２〕のいずれかに記載のレンズ。
〔５４〕酸素透過率（Ｄｋ／ｔ）が３００より大きい、前記〔１〕から〔５３〕のいずれかに記載のレンズ。
〔５５〕外側の親水性ポリマー層で覆われたレンズコア層を含む多層コンタクトレンズであって、親水性ポリマー層が、レンズコア層に共有結合しており、親水性ポリマー層が、ポリエチレングリコール（ＰＥＧ）を含む第１のマクロマー亜集団と、ポリアクリルアミドを含む第２のマクロマー亜集団とを含み、第１のマクロマー亜集団と第２のマクロマー亜集団とが架橋されており、親水性ポリマー層が約１００ｎｍ未満の厚さを有する、多層コンタクトレンズ。
〔５６〕コアがヒドロゲルを含む、前記〔５５〕に記載のレンズ。
〔５７〕コアがシリコーンヒドロゲルを含む、前記〔５５〕に記載のレンズ。
〔５８〕レンズコア層がガス透過性硬質レンズ材料を含む、前記〔５５〕に記載のレンズ。
〔５９〕親水性ポリマー層が、求電子性反応性部分と第２の求核性反応性部分間の共有結合連結によってコア層に結合されている、前記〔５５〕から〔５８〕のいずれかに記載のレンズ。
〔６０〕親水性ポリマー層が、約１μｍ未満の厚さを有する、前記〔５５〕から〔５９〕のいずれかに記載のレンズ。
〔６１〕親水性ポリマー層が、約１ｎｍ〜約５０ｎｍの間の厚さを占める、前記〔５５〕から〔６０〕のいずれかに記載のレンズ。
〔６２〕親水性ポリマー層が、約５０ｎｍ未満の厚さを占める、前記〔５５〕から〔６１〕のいずれかに記載のレンズ。
〔６３〕親水性ポリマー層が、約４０ｎｍ未満の厚さを占める、前記〔５５〕から〔６２〕のいずれかに記載のレンズ。
〔６４〕親水性ポリマー層が、少なくとも１種の活性薬剤をさらに含む、前記〔５５〕から〔６３〕のいずれかに記載のレンズ。
〔６５〕少なくとも１種の活性薬剤が、ＵＶ吸収剤、可視性着色剤、抗菌剤、生物活性剤、浸出性潤滑剤、浸出性涙液安定剤、またはこれらの任意の混合物からなる群から選択される、前記〔６４〕に記載のレンズ。
〔６６〕抗菌剤が銀ナノ粒子を含む、前記〔６５〕に記載のレンズ。
〔６７〕外表面を含む、平衡含水量が約２％未満である、ポリシロキサンを含むレンズコアと、外表面の少なくとも一部分に結合しているヒドロゲル層と
を含むコーティングソフトコンタクトレンズであって、ヒドロゲル層が、１つまたは複数の種からなる親水性ポリマー集団を含み、レンズが、眼表面の健康および装用者の快適さを維持するのに妥当である眼上移動に適合している、コーティングソフトコンタクトレンズ。
〔６８〕ポリシロキサンが架橋ポリシロキサンである、前記〔６７〕に記載のレンズ。
〔６９〕１つまたは複数の種からなる親水性ポリマー集団が、少なくとも部分的に架橋されている、前記〔６７〕または〔６８〕のいずれかに記載のレンズ。
〔７０〕ソフトレンズコアのイオン流束拡散係数がゼロである、前記〔６７〕から〔６９〕のいずれかに記載のレンズ。
〔７１〕ソフトレンズコアが、約１×１０-7ｃｍ2／分未満のイオン流束拡散係数を有する、前記〔６７〕から〔７０〕のいずれかに記載のレンズ。
〔７２〕ヒドロゲル層が、レンズコアの外表面に共有結合している、前記〔６７〕から〔７１〕のいずれかに記載のレンズ。
〔７３〕酸素透過率（Ｄｋ／ｔ）が約２００より大きいコーティングソフトレンズを含むコンタクトレンズであって、コーティングソフトレンズが、外表面とコーティングとを有するレンズコアを含み、コーティングレンズが眼表面の健康および装用者の快適さを維持するのに妥当である眼上移動に適合している、コンタクトレンズ。
〔７４〕酸素透過率が３００より大きい、前記〔７３〕に記載のレンズ。
〔７５〕ソフトレンズがヒドロゲル層コーティングを含む、前記〔７３〕または〔７４〕に記載のレンズ。
〔７６〕ヒドロゲル層が、レンズコアの外表面に共有結合している、前記〔７３〕から〔７５〕のいずれかに記載のレンズ。
〔７７〕レンズコアが架橋ポリシロキサンを含む、前記〔７３〕から〔７６〕のいずれかに記載のレンズ。
〔７８〕外表面を有する、ポリシロキサンを含むレンズコアと、
外表面の少なくとも一部分に結合しているヒドロゲル層と
を含むコンタクトレンズであって、ヒドロゲル層が、１つまたは複数の種からなる親水性ポリマー集団を含み、レンズが約５０μｍ未満の厚さを有し、レンズが約１．４２０より大きい屈折率を有し、コンタクトレンズ。
〔７９〕厚さが約２５μｍ未満である、前記〔７８〕に記載のレンズ。
〔８０〕レンズコアが約１％未満の水の平衡定数を有する、前記〔７８〕または〔７９〕に記載のレンズ。
〔８１〕ソフトレンズである、前記〔７８〕から〔８０〕のいずれかに記載のレンズ。
〔８２〕厚さが約７５μｍ未満である、前記〔１〕から〔７７〕のいずれかに記載のレンズ。
〔８３〕厚さが約５０μｍ未満である、前記〔１〕から〔７７〕のいずれかに記載のレンズ。
〔８４〕厚さが約２５μｍ未満である、前記〔１〕から〔７７〕のいずれかに記載のレンズ。
〔８５〕コアがセンサーを含む、前記〔１〕から〔８４〕のいずれかに記載のレンズ。
〔８６〕コアがグルコースセンサーを含む、前記〔１〕から〔８５〕のいずれかに記載のレンズ。
〔８７〕コアがバイオメトリックセンサーを含む、前記〔１〕から〔８６〕のいずれかに記載のレンズ。
〔８８〕コアが、温度および心拍数の１つまたは複数を測定するように適合している、前記〔１〕から〔８７〕のいずれかに記載のレンズ。
〔８９〕コアが、導電性金属材料、カメラ、電源、電子装置、無線送信機、および記憶装置の１つまたは複数を含む、前記〔１〕から〔８８〕のいずれかに記載のレンズ。
〔９０〕酸素透過率（Ｄｋ／ｔ）が２００より大きい、前記〔５５〕から〔８９〕のいずれかに記載のレンズ。
〔９１〕酸素透過率（Ｄｋ／ｔ）が３００より大きい、前記〔５５〕から〔９０〕のいずれかに記載のレンズ。
〔９２〕レンズコアが約１．８ＭＰａ未満の弾性率を有する、前記〔５５〕から〔９１〕のいずれかに記載のレンズ。
〔９３〕レンズコアが約１％未満の平衡含水量を有する、前記〔５５〕から〔９２〕のいずれかに記載のレンズ。
〔９４〕レンズコアが約０．５％未満の平衡含水量を有する、前記〔５５〕から〔９３〕のいずれかに記載のレンズ。
〔９５〕ヒドロゲル層が、約１ｎｍ〜約５０ｎｍの間の厚さを占める、前記〔５５〕から〔９４〕のいずれかに記載のレンズ。
〔９６〕ヒドロゲル層または親水性ポリマー層が約５０ｎｍ未満の厚さを占める、前記〔５５〕から〔９５〕のいずれかに記載のレンズ。
〔９７〕ヒドロゲル層または親水性ポリマー層が約４０ｎｍ未満の厚さを占める、前記〔５５〕から〔９７〕のいずれかに記載のレンズ。
〔９８〕ヒドロゲル層または親水性ポリマー層が約１００ｎｍ未満の厚さを占める、前記〔５５〕から〔９７〕のいずれかに記載のレンズ。
〔９９〕キャプティブバブル試験によって測定される前進接触角が約５０°未満である、前記〔５５〕から〔９８〕のいずれかに記載のレンズ。
〔１００〕キャプティブバブル試験によって測定される前進接触角が約３５°未満である、前記〔５５〕から〔９９〕のいずれかに記載のレンズ。
〔１０１〕臨界摩擦係数が約０．０５未満である、前記〔５５〕から〔１００〕のいずれかに記載のレンズ。
〔１０２〕水切れ時間が約２０秒より長い、前記〔５５〕から〔１０１〕のいずれかに記載のレンズ。
〔１０３〕レンズあたり約５μｇ未満のタンパク質しか付着しない、前記〔５５〕から〔１０２〕のいずれかに記載のレンズ。
〔１０４〕タンパク質を実質的に変性させない、前記〔５５〕から〔１０３〕のいずれかに記載のレンズ。
〔１０５〕レンズに接触するタンパク質の約５％未満しか変性させない、前記〔５５〕から〔１０４〕のいずれかに記載のレンズ。
〔１０６〕レンズあたり約１００μｇ未満の脂質しか付着しない、前記〔５５〕から〔１０５〕のいずれかに記載のレンズ。
〔１０７〕親水性ポリマー層が、少なくとも１種の活性薬剤をさらに含む、前記〔５５〕から〔１０６〕のいずれかに記載のレンズ。
〔１０８〕少なくとも１種の活性薬剤が、ＵＶ吸収剤、可視性着色剤、抗菌剤、生物活性剤、浸出性潤滑剤、浸出性涙液安定剤、またはこれらの任意の混合物からなる群から選択される、前記〔１０７〕に記載のレンズ。
〔１０９〕抗菌剤が銀ナノ粒子を含む、前記〔１０８〕に記載のレンズ。
〔１１０〕眼表面の健康および装用者の快適さを維持しながら、妥当な眼上移動が実現されるように適合している、前記〔５５〕から〔１０９〕のいずれかに記載のレンズ。
〔１１１〕ヒドロゲルコーティングコンタクトレンズの作製方法であって、
コンタクトレンズの外表面を、親水性ポリマー溶液の第１のポリマー種と反応させるステップであり、第１のポリマー種が、コンタクトレンズの外表面への共有結合を形成する第１の部分に部分を含む、ステップと、
親水性ポリマー溶液の第１のポリマー種を、親水性ポリマー溶液の第２のポリマー種と反応させるステップであり、第２のポリマー種が、第２の共有結合性反応において第１のポリマー種の第２の部分への共有結合を形成する部分を含み、その結果、少なくとも部分的に架橋された第１のポリマー種と第２のポリマー種とを含むヒドロゲルコーティングが形成される、ステップと
を含む、方法。
〔１１２〕コンタクトレンズの外表面と第１のポリマー種の第１の部分間の共有結合が、第１の求核性共役反応によって形成される、前記〔１１１〕に記載の方法。
〔１１３〕第２の共有結合性反応が第２の求核性共役反応である、前記〔１１１〕または〔１１２〕に記載の方法。
〔１１４〕部分的な架橋が、求核性共役反応における第１の種の求電子性部分と第２の種の求核性部分間のものである、前記〔１１１〕から〔１１３〕のいずれかに記載の方法。〔１１５〕親水性ポリマー集団が、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレート、高分子電解質、ヒアルロン酸、キトサン、コンドロイチン硫酸、アルギネート、ヒドロキシプロピルメチルセルロース、およびデキストランからなる群から選択される第１の種を含む、前記〔１１１〕から〔１１４〕のいずれかに記載の方法。
〔１１６〕親水性ポリマー集団が、ポリエチレングリコール（ＰＥＧ）、ホスホリルコリン、ポリ（ビニルアルコール）、ポリ（ビニルピロリジノン）、ポリ（Ｎ−イソプロピルアクリルアミド）（ＰＮＩＰＡＭ）、ポリアクリルアミド（ＰＡＭ）、ポリ（２−オキサゾリン）、ポリエチレンイミン（ＰＥＩ）、ポリ（アクリル酸）、ポリメタクリレート、高分子電解質、ヒアルロン酸、キトサン、コンドロイチン硫酸、アルギネート、ヒドロキシプロピルメチルセルロース、およびデキストランからなる群から選択される第２の種を含む、前記〔１１１〕から〔１１５〕のいずれかに記載の方法。
〔１１７〕親水性ポリマー集団が、ポリエチレングリコール（ＰＥＧ）を含む第１の種を含む、前記〔１１１〕から〔１１６〕のいずれかに記載の方法。
〔１１８〕親水性ポリマー集団が、ポリアクリルアミドを含む第２の種を含む、前記〔１１１〕から〔１１７〕のいずれかに記載の方法。
〔１１９〕第１の種が、反応性求電子性基または反応性求核性基を含み、第２の種が、第１の種に相補的な反応性求電子性基または反応性求核性基を含み、反応性求電子性基と反応性求核性基は、反応して、その結果、第１の種と第２の種の間に架橋が形成されるように適合している、前記〔１１１〕から〔１１８〕のいずれかに記載の方法。
〔１２０〕反応性求電子性基が、アミノ反応性基、スルフヒドリル反応性基、カルボキシル基、ヒドロキシル基、ハロアルキル基、ジエノフィル基、アルデヒドまたはケトン基、アルケン、エポキシド、およびホスホラミダイトからなる群から選択される、前記〔１１９〕に記載の方法。
〔１２１〕反応性求核性基が、アミン、アミノ反応性基、スルフヒドリル、スルフヒドリル反応性基、カルボキシル基、ヒドロキシル基、ハロアルキル基、ジエノフィル基、アルデヒドまたはケトン基、アルケン、エポキシド、およびホスホラミダイトからなる群から選択される、前記〔１１９〕に記載の方法。
〔１２２〕第１の種の反応性求電子性基または第２の種の反応性求電子性基の少なくとも一方が、コンタクトレンズの外表面に共有結合によって連結している、前記〔１１９〕に記載の方法。
〔１２３〕コンタクトレンズがガス透過性ハードレンズを含む、前記〔１１１〕から〔１２２〕のいずれかに記載の方法。
〔１２４〕外表面上に多数の反応性求核性部位または多数の求電子性部位が生成されるように、コンタクトレンズの外表面を改質するステップをさらに含む、前記〔１１１〕から〔１２３〕のいずれかに記載の方法。
〔１２５〕改質するステップが、コンタクトレンズの外表面をガスプラズマ処理にかけることを含む、前記〔１１１〕から〔１２４〕のいずれかに記載の方法。
〔１２６〕コンタクトレンズの生成に使用する予備重合混合物に、二官能価モノマーまたはポリマーを加えるステップをさらに含む、前記〔１１１〕から〔１２５〕のいずれかに記載の方法。
〔１２７〕二官能価モノマーまたはポリマーが、コンタクトレンズの光学的性質を実質的に変化させない、前記〔１２６〕に記載の方法。
〔１２８〕二官能価モノマーまたはポリマーによって、コンタクトレンズの表面上に、追加の求核性または求電子性反応性部位が設けられる、前記〔１２６〕または〔１２７〕に記載の方法。
〔１２９〕コンタクトレンズの外表面を改質するステップをさらに含む、前記〔１１１〕から〔１２８〕のいずれかに記載の方法。
〔１３０〕コンタクトレンズの外表面を改質するステップが、ｐＨ調整、プラズマ活性化、光活性化、液体モノマー混合物の活性化、湿式活性化、および反応性部位をまだ残しているコンタクトレンズと反応するモノマーを加えることのうち、１つまたは複数を含む、前記〔１２９〕に記載の方法。
〔１３１〕第１および第２の求核性共役反応の両方がクリック反応である、前記〔１１１〕から〔１３０〕のいずれかに記載の方法。
〔１３２〕クリック反応が共役付加反応である、前記〔１３１〕に記載の方法。
〔１３３〕第１および第２の求核性共役反応の両方が１，４−求核付加反応である、前記〔１３１〕に記載の方法。
〔１３４〕第１および第２の求核性共役付加反応が両方ともマイケル型反応である、前記〔１３３〕に記載の方法。
〔１３５〕反応させるステップが、約５〜約１１の間のｐＨで実施される、前記〔１１１〕から〔１３４〕のいずれかに記載の方法。
〔１３６〕コンタクトレンズが、ポリシロキサンからなるコアを含む、前記〔１１１〕から〔１３５〕のいずれかに記載の方法。
〔１３７〕コンタクトレンズが、ポリシロキサンを含むコアを含む、前記〔１１１〕から〔１３６〕のいずれかに記載の方法。
〔１３８〕コンタクトレンズが、ポリシロキサンを実質的に含まないコアを含む、前記〔１１１〕から〔１３７〕のいずれかに記載の方法。
〔１３９〕コンタクトレンズがヒドロゲルコアを含む、前記〔１１１〕から〔１３８〕のいずれかに記載の方法。
〔１４０〕ヒドロゲルコーティングに、少なくとも１種の活性薬剤を加えるステップをさらに含む、前記〔１１１〕から〔１３９〕のいずれかに記載の方法。
〔１４１〕少なくとも１種の活性薬剤が、ＵＶ吸収剤、可視性着色剤、抗菌剤、生物活性剤、浸出性潤滑剤、浸出性涙液安定剤、またはこれらの任意の混合物からなる群から選択される、前記〔１４０〕に記載の方法。
〔１４２〕抗菌剤が銀ナノ粒子を含む、前記〔１４１〕に記載の方法。
〔１４３〕ヒドロゲルコーティングコンタクトレンズが、約５０μｍ未満の厚さを有する、前記〔１１１〕から〔１４２〕のいずれかに記載の方法。
〔１４４〕ヒドロゲルコーティングコンタクトレンズが、２００より大きい酸素透過率（Ｄｋ／ｔ）を有する、前記〔１１１〕から〔１４３〕のいずれかに記載の方法。
〔１４５〕ヒドロゲルコーティングコンタクトレンズが、３００より大きい酸素透過率（Ｄｋ／ｔ）を有する、前記〔１１１〕から〔１４４〕のいずれかに記載の方法。
〔１４６〕コンタクトレンズが約１．８ＭＰａ未満の弾性率を有する、前記〔１１１〕から〔１４５〕のいずれかに記載の方法。
〔１４７〕コンタクトレンズが約１％未満の平衡含水量を有する、前記〔１１１〕から〔１４６〕のいずれかに記載の方法。
〔１４８〕ヒドロゲル層が、約１ｎｍ〜約５０ｎｍの間の厚さを占める、前記〔１１１〕から〔１４７〕のいずれかに記載の方法。
〔１４９〕ヒドロゲル層が、約５０ｎｍ未満の厚さを占める、前記〔１１１〕から〔１４７〕のいずれかに記載の方法。
〔１５０〕ヒドロゲル層が、約４０ｎｍ未満の厚さを占める、前記〔１１１〕から〔１４７〕のいずれかに記載の方法。
〔１５１〕ヒドロゲル層が、約１００ｎｍ未満の厚さを占める、前記〔１１１〕から〔１４７〕のいずれかに記載の方法。
〔１５２〕ヒドロゲルコーティングコンタクトレンズにおける、キャプティブバブル試験によって測定される前進接触角が約５０°未満である、前記〔１１１〕から〔１５１〕のいずれかに記載の方法。
〔１５３〕ヒドロゲルコーティングコンタクトレンズにおける、キャプティブバブル試験によって測定される前進接触角が約３５°未満である、前記〔１１１〕から〔１５２〕のいずれかに記載の方法。
〔１５４〕ヒドロゲルコーティングコンタクトレンズが、約０．０５５未満の臨界摩擦係数を有する、前記〔１１１〕から〔１５３〕のいずれかに記載の方法。
〔１５５〕ヒドロゲルコーティングコンタクトレンズが、約２０秒より長い水切れ時間を有する、前記〔１１１〕から〔１５４〕のいずれかに記載の方法。
〔１５６〕反応条件、第１のポリマー種、および第２のポリマー種の１つまたは複数を、前記〔１４３〕から〔１５５〕のいずれかに記載の特性が得られるように選択するステップをさらに含む、前記〔１１１〕から〔１５５〕のいずれかに記載の方法。
【図１Ａ】
2019219666.tif 000018
【図１Ｂ】
2019219666.tif 000019
【図２】
2019219666.tif 000020
【図３Ａ】
2019219666.tif 000021
【図３Ｂ】
2019219666.tif 000022
【図４Ａ】
2019219666.tif 000023
【図４Ｂ】
2019219666.tif 000024
【図５Ａ】
2019219666.tif 000025
【図５Ｂ】
2019219666.tif 000026
【図５Ｃ】
2019219666.tif 000027
【図６Ａ】
2019219666.tif 000028
【図６Ｂ】
2019219666.tif 000029
【図６Ｃ】
2019219666.tif 000030
【図７】
2019219666.tif 000031
【図８】
2019219666.tif 000032
【図９Ａ】
2019219666.tif 000033
【図９Ｂ】
2019219666.tif 000034
【図９Ｃ】
2019219666.tif 000035
【図９Ｄ】
2019219666.tif 000036
【図１０Ａ】
2019219666.tif 000037
【図１０Ｂ】
2019219666.tif 000038
【図１１Ａ】
2019219666.tif 000039
【図１１Ｂ】
2019219666.tif 000040
【図１２Ａ】
2019219666.tif 000041
【図１２Ｂ】
2019219666.tif 000042
【図１３Ａ】
2019219666.tif 000043
【図１３Ｂ】
2019219666.tif 000044
【図１３Ｃ】
2019219666.tif 000045
【図１３Ｄ】
2019219666.tif 000046
【図１３Ｅ】
2019219666.tif 000047
【図１３Ｆ】
2019219666.tif 000048
【図１３Ｇ】
2019219666.tif 000049
【図１３Ｈ】
2019219666.tif 000050
【図１３Ｉ】
2019219666.tif 000051
【図１３Ｊ】
2019219666.tif 000052
【図１３Ｋ】
2019219666.tif 000053
【図１３Ｌ】
2019219666.tif 000054
【図１３Ｍ】
2019219666.tif 000055
【図１３Ｎ】
2019219666.tif 000056
【図１３Ｏ】
2019219666.tif 000057
【図１３Ｐ】
2019219666.tif 000058
【図１３Ｑ】
2019219666.tif 000059
【図１３Ｒ】
2019219666.tif 000060
【図１３Ｓ】
2019219666.tif 000061
【図１３Ｔ】
2019219666.tif 000062
【図１４Ａ】
2019219666.tif 000063
【図１４Ｂ】
2019219666.tif 000064
【図１４Ｃ】
2019219666.tif 000065
【図１４Ｄ】
2019219666.tif 000066
【図１４Ｅ】
2019219666.tif 000067
【図１４Ｆ】
2019219666.tif 000068
【図１４Ｇ】
2019219666.tif 000069
【図１４Ｈ】
2019219666.tif 000070
【図１４Ｉ】
2019219666.tif 000071
【図１４Ｊ】
2019219666.tif 000072
【図１５Ａ】
2019219666.tif 000073
【図１５Ｂ】
2019219666.tif 000074
【図１６】
2019219666.tif 000075